양극 또는 음극-활성 물질 중 적어도 하나는 반고체이거나 또는 응축 이온-저장 전기적 활성 물질이며, 전극-활성 물질 중 적어도 하나는 전기화학 반응이 일어나서 전기 에너지를 생산하는 어셈블리로 수송되고 상기 어셈블리로부터 수송되는 산화환원 유동 장치를 기술한다. 반고체의 전자 전도성은 전도성 입자를 현탁액에 첨가하고/하거나 반고체 중 고체의 표면을 개질 (예를 들어, 전자 전도성이 더 큰 코팅 물질로 고체를 코팅하여 장치의 출력을 증가시킴)함으로써 증가한다. 고 에너지 밀도 및 고 출력 산화환원 유동 장치를 개시한다. 또한, 본원에 기술된 산화환원 유동 장치는 하나 이상의 본 발명의 설계 특징을 포함할 수 있다. 또한, 본 발명의 산화환원 유동 장치에 사용하기 위한 화학반응도 기술한다.
주어진 문장을 읽고 간략하게 요약해주세요.

문장: 
[ 발명의 명칭 ]
고 에너지 밀도 산화환원 유동 장치 HIGH ENERGY DENSITY REDOX FLOW DEVICE
[ 기술분야 ]
003c#관련 출원003e#본 출원은 "고 에너지 밀도 산화환원 유동 장치"의 명칭으로 2009년 12월 16일에 출원된 미국 임시 특허 출원 일련번호 61/287,180을 35 U.S.C. §119(e) 하에 우선권 주장한다.  이들 출원은 각각 모든 목적을 위해 그 전체가 참조로 본원에 포함된다.003c#참조로 포함003e#본원에서 언급된 모든 특허, 특허 출원 및 문서는 모든 목적을 위해 그 전체가 본원에 참조로 포함된다.  미국 정부가 본 발명에 특정 권리를 갖는다.003c#연방 지원 연구 또는 개발에 관한 진술003e#본 발명은 미국 에너지부(Department of Energy)에 의해 수여된 승인 번호 DE-FC26-05NT42403 하에 정부 자금지원에 의해 이루어졌다.
[ 배경기술 ]
배터리는 상이한 이온 전기화학 전위에서 이온 공급원 및 이온 싱크(sink)를 분리하여 전기화학 에너지를 저장한다.  전기화학 전위차는 양극 및 음극간 전압차를 발생시키고, 이 전압차는 전극이 전도성 성분에 의해 연결되면 전류를 생산한다.  배터리에서, 음극 및 양극은 2개의 병렬 전도성 성분에 의해 연결된다.  외부 성분은 전자만을 전도하고, 내부 성분 (전해질)은 이온만을 전도한다.  전하 불균형이 음극과 양극 간에 유지될 수 없기 때문에, 이러한 2개의 유동 스트림은 이온 및 전자를 동일한 속도로 공급한다.  작동 중, 전류를 사용하여 외부 장치를 구동할 수 있다.  충전지는 사용 중인 방전 배터리의 방향과 반대 방향으로 전자 전류 및 이온 전류를 구동하는 대향 전압차를 적용하여 재충전될 수 있다.  따라서, 충전지의 활성 물질이 이온을 수집 및 공급할 수 있어야 한다.  증가된 전기화학 전위는 캐쏘드 및 애노드간 더 큰 전압차를 생산하고, 증가된 전압차는 장치의 단위 질량 당 전기화학적으로 저장된 에너지를 증가시킨다.  고출력 장치의 경우, 이온 공급원 및 싱크는 큰 이온 전도성의 성분에 의해 분리막(separator)으로 연결되고, 큰 전자 전도성 성분이 있는 전류 집전체에 연결된다.충전지는 음극/전해질 및 양극/전해질 정적(static) 매질을 사용하여 구성될 수 있다.  이 경우, 장치의 비-에너지 저장 성분은 장치의 고정 부피 또는 질량 분율을 구성하여, 장치의 에너지 및 출력 밀도를 감소시킨다.  또한, 전류가 추출될 수 있는 속도는 양이온이 전도될 수 있는 거리에 의해 제한된다.  따라서, 정적 전지의 출력 요건은 장치 길이 규모를 제한함으로써 총 용량을 제약한다.유동 전지 또는 산화환원 배터리 또는 가역 연료 전지로도 공지된 산화환원 유동 배터리는 양극 및 음극 반응물이 전지의 작동 중 산화 또는 환원되는 액체 용액 중 가용성 금속 이온인 에너지 저장 장치이다.  2개의 가역 산화환원 쌍을 사용하여, 액체 상태 산화환원 반응이 양극 및 음극에서 실시된다.  산화환원 유동 전지는 전형적으로 외부 회로로의 전자의 이동을 용이하게 하나 산화환원 반응에는 참여하지 않는 (즉, 전류 집전체 물질 자체가 패러데이 활성화되지 않는) 양전류 및 음전류 집전체 (전극으로도 불림), 및 양극 및 음극 반응물 (각각 캐쏘드액(catholyte) 및 애노드액(anolyte)으로도 불림)을 분리하는 하나 이상의 이온 수송 막을 포함하는 전력-생산 어셈블리를 갖는다.  산화환원 유동 배터리는 문헌 [C. Ponce de Leon, A. Frias-Ferrer, J. Gonzalez-Garcia, D.A. Szantos and F.C. Walsh, "Redox Flow Batteries for Energy Conversion," J. Power Sources, 160, 716 (2006)], [M. Bartolozzi, "Development of Redox Flow Batteries: A Historical Bibliography," J. Power Sources, 27, 219 (1989)] 및 [M. Skyllas-Kazacos and F. Grossmith, "Efficient Vanadium Redox Flow Cell," Journal of the Electrochemical Society, 134, 2950 (1987)]에서 논의되었다.유동 배터리의 구성성분 및 통상의 1차 또는 2차 배터리의 구성성분에 대한 용어의 차이를 본원에 언급한다.  전해질이 단지 이온 수송 매질이고 패러데이 활성화되지 않는 통상의 리튬 이온 배터리와는 대조적으로, 유동 배터리 중 전극-활성 용액은 전형적으로 전해질, 명확하게는 캐쏘드액 및 애노드액으로 지칭된다.  유동 배터리에서, 산화환원 반응이 일어나고 전자가 외부 회로로 수송되거나 또는 외부 회로로부터 수송되는 비-전기화학적 활성 구성성분은 전극으로 공지되어 있는 반면, 통상의 1차 또는 2차 배터리에서는 전류 집전체로 공지되어 있다.산화환원 유동 배터리가 캐쏘드액 및 애노드액 저장고의 크기를 증가시켜 거의 모든 값의 총 전하 용량으로 설계될 수 있다는 사실을 포함하여 많은 매력적인 특징들을 갖고 있기는 하지만, 그의 제한점 중 하나는 액체 용매 중 금속 이온 산화환원 쌍의 용해도에 의해 대부분 결정되는 그의 에너지 밀도가 상대적으로 낮다는 것이다.  이온의 용해도를 증가시켜 에너지 밀도를 증가시키는 방법은 공지되어 있고, 전형적으로 전극 용액의 산성도를 증가시키는 것을 포함한다.  그러나, 그러한 방책은, 예를 들어 전지 구성성분, 저장 용기 및 관련 플러밍(plumbing)의 부식을 증가시켜 전지 작동의 다른 측면에 해로울 수 있다.  또한, 금속 이온 용해도가 증가될 수 있는 정도는 제한된다.수성 전해질 배터리, 명확하게는 전기적 활성 물질로서 아연을 이용하는 배터리 분야에서, 금속 입자의 현탁액을 포함하고 현탁액이 막 및 전류 집전체를 지나서 유동하는 전해질이 기술된 바 있다.  예를 들어, 미국 특허 번호 4,126,733 및 5,368,952 및 유럽 특허 EP 0330290B1을 참조하기 바란다.  이러한 전극의 언급된 목적은 해로운 Zn 금속 수지상(dendrite) 형성을 막거나, 전극의 해로운 부동태화를 막거나, 또는 전지가 방전되면서 양극에서 용해될 수 있는 아연산염의 양을 증가시키는 것이다.  그러나, 입자의 현탁액이 있는 전해질이 사용되는 경우에도 이러한 유동층 배터리의 에너지 밀도는 상대적으로 낮게 유지된다.따라서, 고 에너지-밀도 및 고 출력-밀도 에너지 저장 장치가 여전히 요구되고 있다.
[ 발명의 개요 ]
양극 또는 음극-활성 물질 중 적어도 하나가 반고체 또는 응축 이온-저장 액체 반응물을 포함할 수 있고, 전극-활성 물질 중 적어도 하나가 전기화학 반응이 일어나서 전기 에너지를 생산하는 어셈블리로 수송되고 상기 어셈블리로부터 수송될 수 있는 산화환원 유동 에너지 저장 장치를 기술한다.  "반고체"는 물질이 액체 상 및 고체 상의 혼합물, 예를 들어 슬러리, 입자 현탁액, 콜로이드 현탁액, 에멀젼, 겔 또는 미셀인 것을 의미한다.  "응축 이온-저장 액체" 또는 "응축 액체"는 액체가 수성 유동 전지 캐쏘드액 또는 애노드액의 경우인 것처럼 단지 용매가 아니라 액체 자체가 산화환원-활성인 것을 의미한다.  물론, 이러한 액체 형태는 또한 희석제 또는 용매인 또다른 비-산화환원-활성 액체로 희석되거나 또는 이것과 혼합될 수 있고, 그러한 희석제와 혼합하여 이온-저장 액체를 비롯한 용융점이 더 낮은 액체 상, 에멀젼 또는 미셀을 형성하는 것을 포함한다.일부 실시양태에서, 산화환원 유동 에너지 저장 장치가 제공된다.  산화환원 유동 에너지 저장 장치는 제1 외부 전극 전류 집전체, 제1 전극 전류 집전체 내부에 적어도 부분적으로 배치된 제2 내부 전극 전류 집전체, 및 상기 제1 전극 전류 집전체와 제2 전극 전류 집전체를 적어도 부분적으로 분리하는 이온-투과성 매질; 상기 제1 전극 전류 집전체와 상기 이온-투과성 매질 사이에 적어도 부분적으로 배치된 제1 전극 활성 물질; 및 상기 제2 전극 전류 집전체와 상기 이온-투과성 매질 사이에 적어도 부분적으로 배치된 제2 전극 활성 물질을 포함할 수 있고; 여기서 상기 제1 및 제2 전극 활성 물질 중 적어도 하나는 유체를 포함하고, 제1 전극 전류 집전체 및 제2 전극 전류 집전체 중 적어도 하나는 다른 전극 전류 집전체에 대해 그의 종축 주위를 회전할 수 있다. 일 실시양태 세트에서, 산화환원 유동 에너지 저장 장치를 위한 유동성 이온-저장 산화환원 조성물을 기술한다.  일부 실시양태에서, 산화환원 유동 에너지 저장 장치는 양극 활성 물질, 음극 활성 물질, 및 상기 양극 활성 물질과 음극 활성 물질을 분리하는 이온-투과성 매질을 포함하고, 여기서 상기 양극 및 음극 활성 물질 중 적어도 하나는 장치의 작동 중 상기 이온을 수집 또는 배출할 수 있는 유동성 이온-저장 산화환원 조성물을 포함하고, 여기서 상기 유동성 이온-저장 산화환원 조성물은 케톤; 디케톤; 트리에테르; 1개의 질소 및 1개의 산소 원자를 함유하는 화합물; 1개의 질소 및 2개의 산소 원자를 함유하는 화합물; 2개의 질소 원자 및 1개의 산소 원자를 함유하는 화합물; 인 함유 화합물, 및/또는 이들의 플루오르화, 니트릴 및/또는 퍼플루오르화 유도체로부터 선택된 1종 이상의 화합물을 포함한다. 일부 실시양태에서, 산화환원 유동 에너지 저장 장치를 위한 음향 에너지 공급원이 제공된다.  일부 실시양태에서, 산화환원 유동 에너지 저장 장치는 양극 활성 물질, 음극 활성 물질, 및 상기 양극 활성 물질과 음극 활성 물질을 분리하는 이온-투과성 매질을 포함하고, 여기서 상기 양극 및 음극 활성 물질 중 적어도 하나는 장치의 작동 중 상기 이온을 수집 또는 배출할 수 있는 유동성 이온-저장 산화환원 조성물을 포함하고, 여기서 유동성 이온-저장 산화환원 조성물은 고체를 포함하고, 상기 음향 에너지 공급원은 산화환원 유동 에너지 저장 장치 내부의 고체의 축적을 억제하고/하거나 산화환원 유동 에너지 저장 장치 내부의 유동성 이온-저장 산화환원 조성물의 점도를 감소시키도록 구성 및 배열된다.일 실시양태 세트에서, 산화환원 유동 에너지 저장 장치를 위한 인-라인(in-line) 센서를 기술한다.  일부 실시양태에서, 산화환원 유동 에너지 저장 장치는 양극 활성 물질, 음극 활성 물질, 및 상기 양극 활성 물질과 음극 활성 물질을 분리하는 이온-투과성 매질을 포함하고, 여기서 상기 양극 및 음극 활성 물질 중 적어도 하나는 장치의 작동 중 상기 이온을 수집 또는 배출할 수 있는 유동성 이온-저장 산화환원 조성물, 및 유동성 이온-저장 산화환원 조성물의 특성을 결정하도록 구성 및 배열된 인-라인 센서를 포함한다.일부 실시양태에서, 산화환원 유동 에너지 저장 장치를 위한 유동성 이온-저장 산화환원 조성물이 제공된다.  산화환원 유동 에너지 저장 장치는 양극 활성 물질, 음극 활성 물질, 및 상기 양극 활성 물질과 음극 활성 물질을 분리하는 이온-투과성 매질을 포함할 수 있고, 여기서 상기 양극 및 음극 활성 물질 중 적어도 하나는 전지의 작동 중 상기 이온을 수집 또는 배출할 수 있는 유동성 이온-저장 산화환원 조성물을 포함하고, 여기서 유동성 이온-저장 산화환원 조성물은 수성 액체 캐리어를 포함하고, 이온은 Li+ 또는 Na+를 포함한다.일부 실시양태에서, 산화환원 유동 에너지 저장 장치는 양극 활성 물질, 음극 활성 물질, 및 상기 양극 활성 물질과 음극 활성 물질을 분리하는 이온-투과성 매질; 및 유동성 이온-저장 산화환원 조성물이 배치되어 있는 부피 내부와 유체 소통하고/하거나 그 내부에 위치하는 혼합 유체 공급원을 포함하고, 여기서 상기 양극 및 음극 활성 물질 중 적어도 하나는 장치의 작동 중 상기 이온을 수집 또는 배출할 수 있는 유동성 이온-저장 산화환원 조성물을 포함하며, 혼합 유체는 유동성 이온-저장 산화환원 조성물과 불혼화성이다.일 실시양태 세트에서, 산화환원 유동 에너지 저장 장치는 제1 극성의 제1 전극 활성 물질; 제2 반대 극성의 제2 전극 활성 물질; 제1 전극 활성과 제2 전극 활성 물질을 분리하는 이온-투과성 매질; 및 유동성 이온-저장 산화환원 조성물과 접촉하는 이동가능한 표면을 포함하고, 여기서 제1 및 제2 전극 활성 물질 중 적어도 하나는 전지의 작동 중 상기 이온을 수집 또는 배출할 수 있는 유동성 이온-저장 산화환원 조성물을 포함하며, 이동가능한 표면은 산화환원 유동 에너지 저장 장치를 통해 유동성 이온-저장 산화환원 조성물의 유동을 적어도 부분적으로 지휘하도록 구성 및 배열된다.일부 실시양태에서, 산화환원 유동 에너지 저장 장치가 양극 활성 물질, 음극 활성 물질, 및 상기 양극 활성 물질과 음극 활성 물질을 분리하는 이온-투과성 매질을 포함하고, 여기서 상기 양극 및 음극 활성 물질 중 적어도 하나는 장치의 작동 중 상기 이온을 수집 또는 배출할 수 있는 유동성 반고체 또는 응축 액체 이온-저장 산화환원 조성물을 포함하며, 여기서 상기 유동성 이온-저장 산화환원 조성물은 에테르, 케톤, 디에테르, 디케톤, 에스테르, 트리에테르, 카르보네이트; 아미드, 황 함유 화합물; 인 함유 화합물, 이온액, 및 이들의 플루오르화, 니트릴 및/또는 퍼플루오르화 유도체 중 적어도 하나를 포함하는 것인, 산화환원 유동 에너지 저장 장치를 위한 유동성 이온-저장 산화환원 조성물을 기술한다.일 측면에서, 산화환원 유동 에너지 저장 장치를 기술한다.  산화환원 유동 에너지 저장 장치는양극 전류 집전체, 음극 전류 집전체, 및 양극 전류 집전체와 음극 전류 집전체를 분리하는 이온-투과성 막, 및양극 전류 집전체와 이온-투과성 막 사이에 배치된 양극 (양극 전류 집전체와 이온-투과성 막은 양극을 수용하는 양 전기적 활성 영역을 한정함), 및음극 전류 집전체와 이온-투과성 막 사이에 배치된 음극 (음극 전류 집전체 및 이온-투과성 막은 음극을 수용하는 음 전기적 활성 영역을 한정함)을 포함하고,여기서 양극 및 음극 중 적어도 하나는 전지의 작동 중 이온을 수집 또는 배출할 수 있는 유동성 반고체 또는 응축 액체 이온-저장 산화환원 조성물을 포함한다.일부 실시양태에서, 산화환원 유동 에너지 저장 장치의 양극 및 음극은 모두 유동성 반고체 또는 응축 액체 이온-저장 산화환원 조성물을 포함한다.일부 실시양태에서, 산화환원 유동 에너지 저장 장치의 양극 및 음극 중 하나는 유동성 반고체 또는 응축 액체 이온-저장 산화환원 조성물을 포함하고, 나머지 전극은 통상의 정지 전극(stationary electrode)이다.일부 실시양태에서, 유동성 반고체 또는 응축 액체 이온-저장 산화환원 조성물은 겔을 포함한다.일부 실시양태에서, 산화환원 유동 에너지 저장 장치의 유동성 반고체 또는 응축 액체 이온-저장 산화환원 조성물의 정상 상태 전단 점도는 산화환원 유동 에너지 저장 장치의 작동 온도에서 약 1 cP 내지 약 1,500,000 cP 또는 약 1 cP 내지 1,000,000 cP이다.일부 실시양태에서, 이온은 Li+, Na+ 및 H+로 구성된 군으로부터 선택된다.일부 실시양태에서, 이온은 Li+, Na+, Mg2+, Al3+ 및 Ca2+로 구성된 군으로부터 선택된다.일부 실시양태에서, 유동성 반고체 이온-저장 산화환원 조성물은 이온 저장 화합물을 포함하는 고체를 포함한다.일부 실시양태에서, 이온은 양성자 또는 히드록실 이온이고, 이온 저장 화합물은 니켈-카드뮴 또는 니켈 금속 수소화물 배터리에서 사용되는 것들을 포함한다.일부 실시양태에서, 이온 저장 화합물은 치환 반응 또는 전환 반응을 겪음으로써 의해 이온을 저장한다. 일부 실시양태에서, 이온은 리튬이고, 이온 저장 화합물은 금속 플루오라이드, 예를 들어 CuF2, FeF2, FeF3, BiF3, CoF2 및 NiF2로 구성된 군으로부터 선택된다.일부 실시양태에서, 이온은 리튬이고, 이온 저장 화합물은 금속 산화물, 예를 들어 CoO, Co3O4, NiO, CuO 및 MnO로 구성된 군으로부터 선택된다.일부 실시양태에서, 이온 저장 화합물은 층간삽입 화합물(intercalation compound)을 포함한다. 일부 실시양태에서, 이온은 리튬이고, 이온 저장 화합물은 층간삽입 화합물을 포함한다. 일부 실시양태에서, 이온은 나트륨이고, 이온 저장 화합물은 층간삽입 화합물을 포함한다.일부 실시양태에서, 이온은 리튬이고, 이온 저장 화합물은 Li1-x-zM1-zPO4의 화합물로부터 선택된 층간삽입 화합물을 포함하고, 여기서 M은 Ti, V, Cr, Mn, Fe, Co 및 Ni로 구성된 군으로부터 선택된 1종 이상의 제1열 전이금속을 포함하고, x는 0 내지 1이고, z는 양수 또는 음수일 수 있다.일부 실시양태에서, 이온은 리튬이고, 이온 저장 화합물은 (Li1-xZx)MPO4의 화합물로부터 선택된 층간삽입 화합물을 포함하고, 여기서 M은 V, Cr, Mn, Fe, Co 및 Ni 중 1종 이상이고, Z는 비-알칼리 금속 도펀트, 예를 들어 Ti, Zr, Nb, Al 또는 Mg 중 1종 이상이고, x는 0.005 내지 0.05 범위이다.일부 실시양태에서, 이온은 리튬이고, 이온 저장 화합물은 LiMPO4의 화합물로부터 선택된 층간삽입 화합물을 포함하고, 여기서 M은 V, Cr, Mn, Fe, Co 및 Ni 중 1종 이상이고, 여기서 화합물은 Li, M 또는 O-부위에서 임의로 도핑된다.일부 실시양태에서, 이온은 리튬이고, 이온 저장 화합물은 Ax(M'1-aM"a)y(XD4)z, Ax(M'1-aM"a)y(DXD4)z 및 Ax(M'1-aM"a)y(X2D7)z로 구성된 군으로부터 선택된 층간삽입 화합물을 포함하고, 여기서 x ＋ y(1-a) × M'의 형식 원자가(들) ＋ ya ×M"의 형식 원자가(들)는 z × XD4, X2D7 또는 DXD4 기의 형식 원자가와 동일하고; A는 알칼리 금속 및 수소 중 1종 이상이고, M'은 제1열 전이금속이고, X는 인, 황, 비소, 몰리브데넘 및 텅스텐 중 1종 이상이고, M"은 IIA, IIIA, IVA, VA, VIA, VIIA, VIIIA, IB, IIB, IIIB, IVB, VB 및 VIB족 금속 중 임의의 것이고, D는 산소, 질소, 탄소 또는 할로겐 중 1종 이상이다.일부 실시양태에서, 이온은 리튬이고, 이온 저장 화합물은 (A1-aM"a)xM'y(XD4)z, (A1-aM"a)xM'y(DXD4)z 및 (A1-aM"a)xM'y(X2D7)z로 구성된 군으로부터 선택된 층간삽입 화합물을 포함하고, 여기서 (1-a)x ＋ ax의 양 × M"의 형식 원자가(들) ＋ y × M'의 형식 원자가(들)는 z × XD4, X2D7 또는 DXD4 기의 형식 원자가와 동일하고, A는 알칼리 금속 및 수소 중 1종 이상이고, M'은 제1열 전이금속이고, X는 인, 황, 비소, 몰리브데넘 및 텅스텐 중 1종 이상이고, M"은 IIA, IIIA, IVA, VA, VIA, VIIA, VIIIA, IB, IIB, IIIB, IVB, VB 및 VIB족 금속 중 임의의 것이고, D는 산소, 질소, 탄소 또는 할로겐 중 1종 이상이다.일부 실시양태에서, 이온은 리튬이고, 이온 저장 화합물은 α-NaFeO2 및 사방정계-LiMnO2 구조 유형을 갖는 것을 포함하는 규칙성 암염 화합물 LiMO2 또는 상이한 결정 대칭, 원자 배열, 또는 금속 또는 산소를 부분 치환한 그의 유도체로 구성된 군으로부터 선택된 층간삽입 화합물을 포함하고, 여기서 M은 1종 이상의 제1열 전이금속을 포함하나, Al, Ca, Mg 또는 Zr (이에 제한되는 것은 아님)을 비롯한 비-전이금속을 포함할 수 있다.일부 실시양태에서, 유동성 반고체 이온-저장 산화환원 조성물은 비정형 탄소, 불규칙 탄소, 흑연성 탄소, 또는 금속-코팅된 또는 금속-장식된 탄소를 포함하는 고체를 포함한다.일부 실시양태에서, 유동성 반고체 이온-저장 산화환원 조성물은 금속 또는 금속 합금 또는 메탈로이드 또는 메탈로이드 합금 또는 규소를 포함하는 고체를 포함한다.일부 실시양태에서, 유동성 반고체 이온-저장 산화환원 조성물은 나노 입자, 나노 와이어, 나노 막대, 나노 트리포드 및 나노 테트라포드를 비롯한 나노 구조를 포함하는 고체를 포함한다.일부 실시양태에서, 유동성 반고체 이온-저장 산화환원 조성물은 유기 산화환원 화합물을 포함하는 고체를 포함한다.일부 실시양태에서, 양극은 α-NaFeO2 및 사방정계-LiMnO2 구조 유형을 갖는 것을 포함하는 규칙성 암염 화합물 LiMO2 또는 상이한 결정 대칭, 원자 배열, 또는 금속 또는 산소를 부분 치환한 그의 유도체로 구성된 군으로부터 선택된 고체를 포함하는 유동성 반고체 이온-저장 산화환원 조성물을 포함하고, 여기서 M은 1종 이상의 제1열 전이금속을 포함하나 Al, Ca, Mg 또는 Zr (이에 제한되는 것은 아님)을 비롯한 비-전이금속을 포함할 수 있고, 음극은 비정형 탄소, 불규칙 탄소, 흑연성 탄소, 또는 금속-코팅된 또는 금속-장식된 탄소로 구성된 군으로부터 선택된 고체를 포함하는 유동성 반고체 이온-저장 산화환원 조성물을 포함한다.일부 실시양태에서, 양극은 Ax(M'1-aM"a)y(XD4)z, Ax(M'1-aM"a)y(DXD4)z 및 Ax(M'1-aM"a)y(X2D7)z로 구성된 군으로부터 선택된 고체를 포함하는 유동성 반고체 이온-저장 산화환원 조성물을 포함하고, 여기서 x ＋ y(1-a) × M'의 형식 원자가(들) ＋ ya × M"의 형식 원자가(들)는  z × XD4, X2D7 또는 DXD4 기의 형식 원자가와 동일하고, A는 알칼리 금속 및 수소 중 1종 이상이고, M'은 제1열 전이금속이고, X는 인, 황, 비소, 몰리브데넘 및 텅스텐 중 1종 이상이고, M"은 IIA, IIIA, IVA, VA, VIA, VIIA, VIIIA, IB, IIB, IIIB, IVB, VB 및 VIB족 금속 중 임의의 것이고, D는 산소, 질소, 탄소 또는 할로겐 중 1종 이상이고, 음극은 비정형 탄소, 불규칙 탄소, 흑연성 탄소, 또는 금속-코팅된 또는 금속-장식된 탄소로 구성된 군으로부터 선택된 고체를 포함하는 유동성 반고체 이온-저장 산화환원 조성물을 포함한다.일부 실시양태에서, 양극은 스피넬 구조의 화합물을 포함하는 유동성 반고체 이온-저장 산화환원 조성물을 포함한다.일부 실시양태에서, 양극은 LiMn2O4 및 그의 유도체로 구성된 군으로부터 선택된 화합물; 구조가 규칙성 암염 및 스피넬 배열을 갖는 나노크기 영역을 포함하는 층상-스피넬 나노복합재; 소위, 이에 제한되지는 않지만 LiNi0.5Mn1.5O4를 비롯한, Li/Li+에 대한 전위가 4.3 V를 초과하는 "고 전압 스피넬"; 감람석 LiMPO4 및 그의 유도체 (여기서, M은 Mn, Fe, Co 또는 Ni 중 1종 이상을 포함함), 부분 플루오르화 화합물, 예를 들어 LiVPO4F, 하기 기술된 것과 같은 다른 "다가 음이온" 화합물, 및 V2O5 및 V6O11을 비롯한 바나듐 산화물 VxOy을 포함하는 유동성 반고체 이온-저장 산화환원 조성물을 포함한다.일부 실시양태에서, 음극은 흑연, 흑연성 붕소-탄소 합금, 경질 또는 불규칙 탄소, 리튬 티탄산염 스피넬, 또는 리튬과 반응하여 금속간 화합물(intermetallic compound)을 형성하는 금속 Sn, Bi, Zn, Ag 및 Al, 및 메탈로이드 Si 및 Ge을 비롯한 고체 금속 또는 금속 합금 또는 메탈로이드 또는 메탈로이드 합금을 포함하는 유동성 반고체 이온-저장 산화환원 조성물을 포함한다.일부 실시양태에서, 산화환원 유동 에너지 저장 장치는 또한 유동성 반고체 또는 응축 액체 이온-저장 산화환원 조성물을 저장하기 위한 저장 탱크를 포함하고, 저장 탱크는 산화환원 유동 에너지 저장 장치와 유동 소통(flow communication)한다.일부 실시양태에서, 산화환원 유동 에너지 저장 장치는 유동성 반고체 또는 응축 액체 이온-저장 산화환원 조성물을 양/음 전기적 활성 영역으로 도입하기 위한 주입구 및 유동성 반고체 또는 응축 액체 이온-저장 산화환원 조성물을 양/음 전기적 활성 영역으로부터 배출하기 위한 배출구를 포함한다.  일부 특정 실시양태에서, 산화환원 유동 에너지 저장 장치는 또한 유동 소통을 가능하게 하는 유체 수송 장치를 포함한다.  일부 특정 실시양태에서, 유체 수송 장치는 펌프이다.  일부 특정 실시양태에서, 펌프는 연동 펌프이다.일부 실시양태에서, 유동성 반고체 또는 응축 액체 이온-저장 산화환원 조성물은 1종 이상의 첨가제를 더 포함한다.  일부 특정 실시양태에서, 첨가제는 전도성 첨가제를 포함한다.  일부 다른 실시양태에서, 첨가제는 증점제를 포함한다.  일부 다른 특정 실시양태에서, 첨가제는 물을 제거하는 화합물을 포함한다.일부 실시양태에서, 유동성 반고체 이온-저장 산화환원 조성물은 전도성 코팅 물질로 코팅된 이온-저장 고체를 포함한다.  일부 특정 실시양태에서, 전도성 코팅 물질은 고체보다 더 높은 전자 전도성을 갖는다.  일부 특정 실시양태에서, 고체는 흑연이고, 전도성 코팅 물질은 금속, 금속 탄화물, 금속 질화물 또는 탄소이다.  일부 특정 실시양태에서, 금속은 구리이다.일부 실시양태에서, 산화환원 유동 에너지 저장 장치는 하나 이상의 기준 전극(reference electrode)을 더 포함한다.일부 실시양태에서, 산화환원 유동 에너지 저장 장치의 유동성 반고체 또는 응축 액체 이온-저장 산화환원 조성물은 약 50 kWh 미만의 총 에너지에서 약 150 Wh/kg 초과의 비에너지(specific energy)를 제공한다.일부 실시양태에서, 산화환원 유동 에너지 저장 장치의 반고체 또는 응축 액체 이온-저장 물질은 약 100 kWh 미만의 총 에너지에서 약 200 Wh/kg 초과의 비에너지, 또는 약 300 kWh 미만의 총 에너지에서 약 250 Wh/kg 초과의 비에너지를 제공한다.일부 실시양태에서, 응축 액체 이온-저장 물질은 액체 금속 또는 금속 합금을 포함한다. 일부 실시양태에서, 유동성 산화환원 조성물은 전기적으로 전도성이다.  일부 실시양태에서, 유동성 산화환원 조성물은 에너지 저장 장치가 작동하는 온도에서 약 10-6 S/cm 이상, 약 10-5 S/cm 이상, 약 10-4 S/cm 이상, 또는 약 10-3 S/cm 이상의 전기 전도성을 갖는다.  일부 실시양태에서, 반고체 이온-저장 산화환원 조성물은 그의 유동 및/또는 비-유동 상태에서 전기적으로 전도성이다.  일부 실시양태에서, 상기 조성물은 에너지 저장 장치가 작동하는 온도에서 약 10-6 S/cm 이상, 약 10-5 S/cm 이상, 약 10-4 S/cm 이상, 또는 약 10-3 S/cm 이상의 전기 전도성을 갖는다. 일부 실시양태에서, 이온-투과성 막은 폴리에틸렌옥시드 (PEO) 중합체 시트 또는 나피온(Nafion)™ 막을 포함한다.일부 실시양태에서, 산화환원 유동 에너지 저장 장치의 작동 방법을 기술한다.  상기 방법은양극 전류 집전체, 음극 전류 집전체, 및 양극 전류 집전체와 음극 전류 집전체를 분리하는 이온-투과성 막,양극 전류 집전체와 이온-투과성 막 사이에 배치된 양극 (양극 전류 집전체 및 이온-투과성 막은 양극을 수용하는 양 전기적 활성 영역을 한정함), 및음극 전류 집전체와 이온-투과성 막 사이에 배치된 음극 (음극 전류 집전체 및 이온-투과성 막은 음극을 수용하는 음 전기적 활성 영역을 한정함)을 포함하며, 양극 및 음극 중 적어도 하나가 전지의 작동 중 이온을 수집 또는 배출할 수 있는 유동성 반고체 또는 응축 액체 이온-저장 산화환원 조성물을 포함하는 산화환원 유동 에너지 저장 장치를 제공하고,유동성 반고체 또는 응축 액체 이온-저장 산화환원 조성물을 장치의 작동 중 전기적 활성 영역으로 수송하는 것을 포함한다.일부 실시양태에서, 산화환원 유동 에너지 저장 장치의 작동 방법에서, 전기적 활성 영역 중 적어도 일부의 유동성 반고체 또는 응축 액체 이온-저장 산화환원 조성물은 새로운 반고체 또는 응축 액체 이온-저장 산화환원 조성물을 작동 중 전기적 활성 영역으로 도입함으로써 보충된다.일부 실시양태에서, 산화환원 유동 에너지 저장 장치의 작동 방법은 또한 고갈된 반고체 또는 응축 액체 이온-저장 물질을 재순환 또는 재충전을 위해서 방전된 조성물 저장 소켓(receptacle)으로 수송하는 것을 포함한다.일부 실시양태에서, 산화환원 유동 에너지 저장 장치의 작동 방법은 또한 유동성 산화환원 에너지 저장 장치에 대향 전압차를 적용하고,충전된 반고체 또는 응축 액체 이온-저장 산화환원 조성물을 전기적 활성 영역으로부터 충전된 조성물 저장 소켓으로 충전 중 수송하는 것을 포함한다.일부 실시양태에서, 산화환원 유동 에너지 저장 장치의 작동 방법은 또한유동성 산화환원 에너지 저장 장치에 대향 전압차를 적용하고,방전된 반고체 또는 응축 액체 이온-저장 산화환원 조성물을 충전되도록 전기적 활성 영역으로 수송하는 것을 포함한다.본원에서 사용된 양극 및 캐쏘드는 호환하여 사용된다.  본원에서 사용된 음극 및 애노드는 호환하여 사용된다.본원에 기술된 에너지 저장 시스템은, 예를 들어 전기 자동차의 연장된 운전 범위를 허용하기에 충분히 높은 비에너지를 제공하거나, 또는 예를 들어 간헐적 재생 에너지 공급원, 예를 들어 풍력 및 태양력의 저장 또는 그리드 서비스에서의 응용을 비롯하여 정지 에너지 저장을 위한 통상의 산화환원 배터리에 비해 비에너지 또는 에너지 밀도의 실질적인 향상을 제공할 수 있다.
[ 도면의 간단한 설명 ]
도면을 참조하여 본 발명의 대상을 기술하였고, 이것은 예시적인 것이지 본 발명을 한정하기 위한 것이 아니며, 본 발명의 전체 범위는 이어지는 청구범위에 기술되어 있다.도 1A는 하나 이상의 실시양태에 따른 산화환원 유동 배터리의 단면도이다.도 1B는 일 실시양태 세트에 따른 산화환원 유동 배터리의 단면도를 포함한다.도 1C는 일 실시양태 세트에 따른 산화환원 유동 배터리의 단면도를 포함한다.도 1D는 일 실시양태 세트에 따른, 복수의 포스트를 포함하는 에너지 저장 장치의 도식도를 포함한다. 도 1E는 일부 실시양태에서 에너지 저장 장치 내부에 사용될 수 있는 유동 채널의 도식도를 포함한다. 도 1F 및 1G는 복수의 나사송곳(auger)을 포함하는 에너지 저장 장치의 예시적 도식도를 포함한다. 도 1H는 에너지 저장 장치의 예시적 도식도를 포함한다.도 1J는 일 실시양태 세트에 따른, 혼합 유체를 수송하는 에너지 저장 장치의 도식도를 포함한다.도 1K는 기체와 같은 혼합 유체를 생성하는 에너지 저장 장치의 예시적 도식도를 포함한다. 도 1L은 일 실시양태 세트에 따른, 복수의 트랙 구동을 포함하는 에너지 저장 장치의 도식도를 포함한다.도 1M은 복수의 회전가능한 축을 포함하는 에너지 저장 장치의 예시적 도식도를 포함한다.도 2는 리튬 배터리 시스템에 대한 예시적 산화환원 유동 전지의 도식도이다.도 3은 니켈 배터리 시스템에 대한 예시적 산화환원 유동 전지의 도식도이다.도 4는 전지 성능을 모니터하고 최적화하기 위해서 기준 전극을 사용하는 예시적 산화환원 유동 배터리의 도식도이다.도 5는 다양한 구리 도금 부가에 따른 애노드 슬러리의 순환 성능을 나타낸다.도 6은 캐쏘드 슬러리 반쪽-전지에 대한 충전 용량에 따른 전압의 대표도를 나타낸다.도 7은 애노드 슬러리 반쪽-전지에 대한 충전 용량에 따른 전압의 대표도를 나타낸다.도 8은 캐쏘드 및 애노드 슬러리의 전기화학 전지에 대한 시간에 따른 전압 (하부 패널) 및 상응하는 충전 또는 방전 용량 (상부 패널)의 대표도를 나타낸다.도 9는 캐쏘드 방전 용량 대 순환수의 대표도를 나타낸다.도 10은 상대적으로 높은 C/1.4 레이트(rate)에서 현탁액에 대한 갈바노스태틱 리튬 삽입 및 추출 곡선을 나타낸다.도 11은 일 실시양태 세트에 따른 인-라인 센서의 도식도를 포함한다. 도 12는 일 실시양태 세트에 따른, 시간에 따른 전압의 플롯을 포함한다. 도 13A 및 13B는 일 실시양태 세트에 따른, (A) 알킬 카르보네이트 전해질 중의 나노 입자상 탄소 (케트젠 블랙(Ketjen black)) 및 LiCoO2 (LCO)의 현탁액에 대한 점도 대 전단 속도의 예시적 플롯, 및 (B) 단독의 알킬 카르보네이트 전해질, 및 전해질 중의 입자의 현탁액의 AC 임피던스를 나타내는 예시적 나이퀴스트(Nyquist) 플롯을 포함한다.도 14는 일부 실시양태에 따른 에너지 저장을 위한 유동 전지 배치를 포함한다. 도 15는 일 실시양태 세트에 따른, 미세다공성 분리막 필름에 의해 정지 Li 금속 음극으로부터 분리된, 20.3 mL/분으로 연속적으로 유동하는 LiCoO2 현탁액의 다단계 갈바노스태틱 충전/방전을 포함하는 반고체 반쪽-유동-전지 시험에 대한 시간에 따른 충전 상태, 전류 및 전압의 예시적 플롯을 포함한다. 도 16은 일부 실시양태에 따른, 10 mL/분으로 연속 유동 중 측정된 반고체 애노드 현탁액 대 리튬 금속 상대 전극에 대한 시간에 따른 전압, 전하 저장 용량 및 전류의 예시적 플롯을 포함한다.도 17은 일 실시양태 세트에 따른, 나노 규모의 반고체 감람석 캐쏘드 및 반고체 리튬 티탄산염 스피넬 애노드를 사용한 이중 전해질 리튬 이온 전지에 대한 용량에 따른 전압의 예시적 플롯을 포함한다. 도 18은 일 실시양태 세트에 따른, 디옥솔란 기재의 전해질 대 리튬 금속 상대 전극에서 시험한 MCMB 흑연 애노드 반고체 현탁액을 포함하는 시스템에 대한 전압 대 용량의 예시적 플롯을 포함한다. 도 19는 일 실시양태 세트에 따른, C/11 레이트에서의 [Li(G4)]TFSI 이온액 전해질 중의 리튬 금속 상대 전극에 대해 시험한 LiCoO2 캐쏘드 반고체 현탁액에 대한 비용량에 따른 전압의 예시적 플롯을 포함한다.
[ 발명을 실시하기 위한 구체적인 내용 ]
예시적인 산화환원 유동 에너지 저장 장치 (100)가 도 1A에 나타나 있다.  산화환원 유동 에너지 저장 장치 (100)는 이온 투과성 분리막 (130)에 의해 분리되는 양극 전류 집전체 (110) 및 음극 전류 집전체 (120)를 포함할 수 있다.  전류 집전체 (110), (120)는 얇은 시트의 형태일 수 있고, 분리막 (130)으로부터 이격되어 있다.  양극 전류 집전체 (110) 및 이온 투과성 분리막 (130)은 이하에서 유동성 양극 활성 물질 (140)을 수용하는 "양 전기적 활성 영역"으로 지칭되는 영역 (115)을 한정한다.  음극 전류 집전체 (120) 및 이온 투과성 분리막 (130)은 이하에서 유동성 음극 활성 물질 (150)을 수용하는 "음 전기적 활성 영역"으로 지칭되는 영역 (125)을 한정한다.  전극-활성 물질은 유동성 산화환원 조성물일 수 있고, 전기화학 반응이 발생하는 전기적 활성 영역으로 수송되고 이로부터 수송될 수 있다.  유동성 산화환원 조성물은 반고체 또는 응축 액체 이온-저장 전기적 활성 물질, 임의로 고체 또는 응축 이온-저장 액체 전해질을 지지하거나 또는 현탁시키기 위한 유체를 포함할 수 있다.  본원에서 사용된 반고체는 액체 상 및 고체 상의 혼합물, 예를 들어 슬러리, 입자 현탁액, 콜로이드 현탁액, 에멀젼 또는 미셀을 지칭한다.  일부 실시양태에서, 반고체 중의 에멀젼 또는 미셀은 액체-함유 상 중 적어도 하나 중의 고체를 포함한다.  본원에서 사용된 응축 액체 또는 응축 이온-저장 액체는 액체가 수성 유동 전지 캐쏘드액 또는 애노드액의 경우인 것처럼 단지 용매가 아니라 액체 자체가 산화환원-활성인 것을 의미한다.  또한, 액체 형태는 희석제 또는 용매인 또다른 비-산화환원-활성 액체로 희석되거나 또는 이것과 혼합될 수 있고, 그러한 희석제와 혼합하여 이온-저장 액체를 비롯한 용융점이 더 낮은 액체 상, 에멀젼 또는 미셀을 형성하는 것을 포함한다.양극 유동성 물질 (140)은 화살표 (160)로 표시되는 방향으로 양 전기적 활성 영역 (115)으로 들어갈 수 있다.  양극 물질 (140)은 전기적 활성 영역을 통과해서 유동할 수 있고, 화살표 (165)로 표시되는 방향으로 전기적 활성 영역의 상부 위치에서 나온다.  유사하게, 음극 유동성 물질 (150)은 화살표 (170)로 표시되는 방향으로 음 전기적 활성 영역 (125)으로 들어갈 수 있다.  음극 물질 (150)은 전기적 활성 영역을 통과해서 유동할 수 있고, 화살표 (175)로 표시되는 방향으로 전기적 활성 영역의 상부 위치에서 나온다.  유동 방향은, 예를 들어 충전 및 방전 작동을 번갈아 할 때 역전될 수 있다.  도면에서 유동 방향을 임의로 나타냈다는 점을 주목하기 바란다.  유동은 연속적 또는 간헐적일 수 있다.  일부 실시양태에서, 양 및 음 산화환원 유동 물질은 사용 전에 저장 영역 또는 탱크 (제시되지 않음)에 저장된다.  일부 실시양태에서, 유동성 산화환원 전극 물질은 연속적으로 저장 영역으로부터 재생 및 대체되어, 매우 높은 에너지 용량의 에너지 저장 시스템을 발생시킬 수 있다.  일부 실시양태에서, 수송 장치는 양이온 및 음이온-저장 전기적 활성 물질을 각각 양 및 음 전기적 활성 영역으로 도입하기 위해 사용된다.  일부 실시양태에서, 수송 장치를 사용하여, 고갈된 양이온 및 음이온-저장 전기적 활성 물질을 재충전을 위해서 각각 양 및 음 전기적 활성 영역으로부터 고갈된 전기적 활성 물질을 위한 저장 탱크로 수송한다.  일부 실시양태에서, 수송 장치는 펌프이거나 또는 유체 수송을 위한 임의의 다른 통상의 장치일 수 있다.  일부 특정 실시양태에서, 수송 장치는 연동 펌프이다.작동 중, 양 및 음 전기적 활성 물질은 환원 및 산화를 겪을 수 있다.  이온 (190)은 이온 투과성 막 (130)을 통과해서 이동할 수 있고, 전자는 외부 회로 (180)를 통해 유동하여 전류를 발생시킬 수 있다.  전형적인 유동 배터리에서, 산화환원-활성 이온 또는 이온 착체는 전형적으로 그 자체는 산화환원 활성화되지 않는 전류 집전체의 근접 위치에 있거나 또는 이에 접촉하는 경우 산화 또는 환원을 겪는다.  이러한 전류 집전체는, 예를 들어 탄소 또는 비반응성 금속으로 제조될 수 있다.  따라서, 산화환원 활성 종의 반응 속도는 일단 상기 종이 전류 집전체와 전기적으로 소통하는 경우 산화환원 반응의 속도뿐만 아니라 상기 종이 전류 집전체와 전기적으로 소통하기에 충분히 근접하는 속도에 의해 결정될 수 있다.  일부 경우, 이온 전도성 막을 통한 이온의 수송은 전지 반응의 속도를 제한할 수 있다.  따라서, 유동 배터리의 충전 또는 방전 속도, 또는 전력 대 에너지 비율은 상대적으로 낮을 수 있다.  배터리 전지의 수, 또는 분리막 또는 전기적 활성 영역의 총 면적 및 유동성 산화환원 조성물의 조성 및 유속은 임의의 주어진 응용분야에 충분한 전력을 공급하도록 변화시킬 수 있다.일부 실시양태에서, 산화환원 유동 에너지 저장 장치는 제1 극성의 제1 전극 전류 집전체가 제2의 반대 극성의 제2 전극 전류 집전체에 의해 적어도 부분적으로 둘러싸이도록 구성 및 배열될 수 있다.  이러한 배열에서, 제1 극성의 제1 전기적 활성 영역은 제2의 반대 극성의 제2 전기적 활성 영역에 의해 적어도 부분적으로 둘러싸일 수 있다.  본원에서 사용된 제1 전기적 활성 영역은 폐쇄형 루프가 제2 전기적 활성 영역을 통해서만 제1 전기적 활성 영역 주위로 들어갈 수 있는 경우 제2 전기적 활성 영역에 의해 "적어도 부분적으로 둘러싸이며", 제1 전기적 활성 영역이 제2 전기적 활성 영역에 의해 반드시 완전히 캡슐화됨을 내포하는 것은 아니다. 도 1B 및 1C는 하나의 이러한 산화환원 유동 에너지 저장 장치 (500)의 단면 도식도를 포함한다.  도 1B 및 1C에서, 장치 (500)은 음극 전류 집전체 (520) 내부에 배치된 양극 전류 집전체 (510)을 포함한다.  도 1B 및 1C에 나타낸 바와 같이, 양극 전류 집전체가 배치되어 있는 공동을 포함하는 음극 전류 집전체는 실질적으로 원통형이다.  일부 실시양태에서, 도 1B 및 1C에 나타낸 바와 같이, 제1 전극 전류 집전체는 그의 종축들 (도 1C에서 점선 (505)로 나타냄)이 일치하도록 제2 전극 전류 집전체 내부에 실질적으로 동심 배치될 수 있다.  일부 경우, 제1 및 제2 전극 전류 집전체 종축은 일치하지 않을 수 있음을 이해하여야 한다.  양극 및 음극 전류 집전체는 양 전기적 활성 영역 (515) 및 양 전기적 활성 영역을 적어도 부분적으로 둘러싸는 음 전기적 활성 영역 (525)을 한정하도록 이온 투과성 매질 (530)에 의해 분리할 수 있다.  도 1B 및 1C에 도시된 일련의 실시양태가 음극 전류 집전체 및 음 전기적 활성 영역에 의해 적어도 부분적으로 둘러싸인 양극 전류 집전체 및 양 전기적 활성 영역을 포함하지만, 일부 실시양태에서는, 음극 전류 집전체 및 음 전기적 활성 영역이 양극 전류 집전체 및 양 전기적 활성 영역에 의해 적어도 부분적으로 둘러싸이도록 전극 전류 집전체 및 전기적 활성 영역의 극성이 역전될 수 있음을 이해하여야 한다.일부 경우에, 유동성 산화환원 물질 (예를 들어, 이온성 용액, 반고체, 또는 응축 이온-저장 전기적 활성 물질)은 양 전기적 활성 영역 및/또는 음 전기적 활성 영역을 통해 유동할 수 있다.  도 1C에서, 양극 유동성 물질은 화살표 (560)로 표시되는 방향으로 양 전기적 활성 영역 (515)으로 들어갈 수 있다.  양극 유동성 물질은 전기적 활성 영역을 통해 유동할 수 있고, 화살표 (565)로 표시되는 방향으로 전기적 활성 영역의 상부 위치에서 나올 수 있다.  유사하게, 음극 유동성 물질은 화살표 (570)로 표시되는 방향으로 음 전기적 활성 영역 (525)으로 들어갈 수 있다.  음극 물질은 음 전기적 활성 영역을 통해 유동할 수 있고, 화살표 (575)로 표시되는 방향으로 전기적 활성 영역의 상부 위치에서 나올 수 있다.  도 1A에 대해서 언급한 바와 같이, 도 1C에서 유동 방향의 도시는 임의적이다.  작동 중, 양 및 음 전기적 활성 물질은 환원 및 산화를 겪을 수 있다.  이온 (590)은 이온 투과성 매질 (530) (예를 들어, 막)을 통과해서 이동할 수 있고, 전자는 외부 회로 (580)를 통해 유동하여 전류를 발생시킬 수 있다.일부 실시양태에서, 양극 및/또는 음극 전류 집전체는 다수의 표면 특징 (예를 들어, 돌출부)를 포함할 수 있다.  일부 경우에, 표면 특징은 전극 전류 집전체의 표면에서 전기적 활성 영역으로 연장되는 돌출부 (예를 들어, 포스트(post), 핀(fin), 배플(baffle) 등)를 포함할 수 있다.  예를 들어, 도 1D는 전류 집전체의 표면 (620)으로부터 돌출된 다수의 포스트 (651)를 포함하는 전극 전류 집전체 (600)의 도식도를 포함한다.  일부 실시양태에서, 돌출부는 전기 전도성일 수 있다.  일부 실시양태에서, 돌출부는 전문을 본원에 참조로 인용하는 문헌 [Hong et al., Lab on a chip, 4(2):109-13, 2004]에 기재되고 도 1E에 도시된 바와 같이 변형된 테슬라(tesla) 구조를 포함할 수 있다.  이러한 구조는 반쪽-전지 전도성을 증가시키는 전류 집전체로서 혼합을 향상시키고/시키거나 분리막을 위한 기계적 지지체를 제공하는데 유용할 수 있다.  전기 전도성 돌출부의 존재는, 돌출부 부재하에 존재할 것인 전기 전도성 표면적의 양에 비해 전류 집전체의 전기 전도성 표면적의 양을 향상시킬 수 있다.돌출부는, 일부 경우에, 유동성 산화환원 조성물의 순환을 향상시키도록 구성하고 배열할 수 있다.  일부 실시양태에서, 돌출부는 전기적 활성 영역 내의 유동성 산화환원 조성물의 유동을 적어도 부분적으로 지휘하도록 구성하고 배열할 수 있다.  일부 경우에, 표면 특징은, 일부 경우에 전기적 활성 영역 내의 유체의 유동을 적어도 부분적으로 지휘할 수 있는 전극 전류 집전체의 벌크 (예를 들어, 채널) 내에 형성되는 특징을 포함할 수 있다.전극 전류 집전체는, 일부 경우에, (예를 들어, 전극 전류 집전체가 이동할 때, 예컨대 회전할 때) 유체가 산화환원 유동 에너지 저장 장치의 종축을 따라 유동하게 하는 표면 특징을 포함할 수 있다.  예를 들어, 일부 실시양태에서, 전극 전류 집전체 중 적어도 하나는 전극 전류 집전체의 적어도 일부 상에 스레딩(threading)을 형성하는 나선 모양으로 형성된 다수의 파형을 포함할 수 있다.  이러한 한 예는 도 1F 및 1G에 도시되어 있다.  이러한 스레딩은 나사절삭된 나사 또는 볼트의 외부를 따라 또는 나사절삭된 너트의 내부를 따라 관측될 것인 스레딩과 유사할 수 있다.  전류 집전체가 종축 주위를 회전하기 때문에 전류 집전체 내의 나선형 파형은 유동성 이온-저장 산화환원 조성물을 전류 집전체의 종축을 따라 수송할 수 있다.  일부 경우에, 양극 및 음극 전류 집전체는 둘 다 전기적 활성 영역에 인접한 이들의 표면 중 적어도 일부 위에 스레딩을 포함할 수 있다.  양극 및 음극 전류 집전체 상의 스레딩은 동일하거나 상이한 "손잡이(handedness)"의 것일 수 있다.  이와 관련하여 당업자는 손잡이의 의미가 나사 및 다른 나사절삭된 물질에 적용되는 손잡이의 개념과 유사한 것임을 이해할 것이다.상기 개괄한 표면 특징은 에너지 저장 장치에 하나 이상의 이점을 제공할 수 있다.  예를 들어, 일부 실시양태에서 (예를 들어, 돌출부가 전류 집전체 상에 나사절삭된 표면을 생성하는 경우), 유동성 이온-저장 산화환원 조성물이 이동하는 경로는, 표면 특징의 부재하에 이동할 것인 경로와 비교하여 비교적 길 수 있다.  또한, 전류 집전체 상의 표면 특징의 존재는 유동성 이온-저장 산화환원 조성물에 노출되는 전류 집전체의 표면적을 증가시키고, 이에 따라 장치 성능을 향상시킬 수 있다.  표면 특징의 존재는 또한 전류 집전체가 비교적 가깝게 이격되는 것을 가능케 할 수 있다.  예를 들어, 제1 및 제2 전류 집전체가 각각 서로 마주보도록 배열된 나사절삭된 표면을 포함하는 경우, 2개의 전류 집전체 사이 (그리고 이에 따라, 각 전류 집전체 및 분리 매질 사이)의 특별히 가까운 이격이 달성될 수 있다.일부 실시양태에서, 양 또는 음 유동성 산화환원 조성물 중 적어도 하나는 반고체 또는 응축 이온-저장 액체 전기적 활성 물질을 포함한다.방전 작동 중, 산화환원 유동 장치의 양극 및 음극의 전기화학 전위차는 양극 및 음극간 전압차를 발생시킬 수 있고, 이러한 전압차는 전극이 전도성 회로에서 연결되면 전류를 발생시킬 것이다.  일부 실시양태에서, 방전 중, 충전된 유동성 반고체 또는 응축 액체 이온-저장 조성물의 새로운 부피가 충전된 조성물 저장 탱크로부터 전기적 활성 영역으로 수송된다.  일부 실시양태에서, 방전 중, 방전된 또는 고갈된 유동성 반고체 또는 응축 액체 이온-저장 조성물은 전기적 활성 영역 밖으로 수송되고, 방전이 끝날 때까지 방전된 조성물 저장 소켓에 저장될 수 있다.충전 작동 중, 유동성 산화환원 조성물을 함유하는 전극은 전기화학적으로 또는 기계적으로 반대로 구동될 수 있다.  일부 실시양태에서, 고갈된 유동성 반고체 또는 응축 액체 이온-저장 조성물은 전기적 활성 영역 밖으로 고갈된 산화환원 조성물을 수송하고 완전히 충전된 유동성 반고체 또는 응축 액체 이온-저장 조성물을 전기적 활성 영역으로 도입하여 보충될 수 있다.  이것은 유체 수송 장치, 예를 들어 펌프를 사용하여 달성될 수 있다.  일부 다른 실시양태에서, 대향 전압차를 유동성 산화환원 에너지 저장 장치에 적용하여 전자 전류 및 이온 전류를 방전 방향과 반대 방향으로 구동하고, 방전의 전기화학 반응을 역전시켜, 양극 및 음극의 유동성 산화환원 조성물을 충전할 수 있다.  일부 특정 실시양태에서, 충전 중, 방전된 또는 고갈된 유동성 반고체 또는 응축 액체 이온-저장 조성물은 전극에 적용되는 대향 전압차 하에서 충전되도록 전기적 활성 영역으로 기계적으로 수송된다.  일부 특정 실시양태에서, 충전된 유동성 반고체 또는 응축 액체 이온-저장 조성물은 전기적 활성 영역 밖으로 수송되고 충전이 끝날 때까지 충전된 조성물 저장 소켓에 저장된다.  수송은 유체 수송 장치, 예를 들어 펌프를 사용하여 수행할 수 있다.본원에 예시된 통상의 유동 배터리 애노드액 및 캐쏘드액과 이온-저장 고체 또는 액체 상 사이의 차이점은 저장 화합물 중 산화환원 종의 몰 농도 또는 몰농도(molarity)이다.  예를 들어, 수성 용액에 용해된 산화환원 종을 갖는 통상의 애노드액 또는 캐쏘드액의 몰농도는 전형적으로 2 M 내지 8 M 농도로 제한될 수 있다.  매우 산성인 용액은 상기 농도 범위의 상한에 도달할 필요가 있을 수 있다.  대조적으로, 본원에 기술된 임의의 유동성 반고체 또는 응축 액체 이온-저장 산화환원 조성물은, 몰/L 또는 몰농도로 측정할 때, 10 M 이상, 바람직하게는 12 M 이상, 더욱 바람직하게는 15 M 이상, 더욱 바람직하게는 20 M 이상의 농도로 산화환원 종을 가질 수 있다.  전기화학적 활성 물질은 이온 저장 물질, 또는 에너지를 저장하기 위해서 패러데이 반응을 겪을 수 있는 임의의 다른 화합물 또는 이온 착체일 수 있다.  또한, 전기적 활성 물질은 지지 액체 상과 밀접하게 혼합된 액체 이온-저장 물질을 갖는 미셀 또는 에멀젼을 비롯한 고체-액체 현탁액 또는 액체-액체 다중 상 혼합물을 포함하는 비-산화환원-활성 상과 혼합된 상기 기술된 산화환원-활성 고체 또는 액체 상을 포함하는 다중 상 물질일 수 있다.  유동성 이온-저장 산화환원 조성물을 위한 반고체 및 응축 액체 저장 화합물 둘 다의 경우, H+ 또는 OH-가 작동 이온인 수성 시스템, Li+, Na+ 또는 다른 알칼리 이온, 알칼리 토류 작동 이온, 예를 들어 Ca2+ 및 Mg2+ 또는 Al3+이 작동 이온인 비수성 시스템을 포함하여 다양한 작동 이온을 이용하는 시스템이 고려된다.  각 경우, 음극 저장 물질 및 양극 저장 물질이 필요할 수 있고, 여기서 음극은 양극보다 낮은 전기적 절대 전위에서 관심 작동 이온을 저장한다.  전지 전압은 2개의 이온-저장 전극 물질의 이온-저장 전위차에 의해 대략 결정될 수 있다.일부 실시양태에서, 유동성 산화환원 조성물은 전기 전도성이다.  유동성 산화환원 조성물은 그의 유동 및/또는 비유동 상태에서 전기 전도성일 수 있다.  일부 실시양태에서, (예를 들어, 반고체 또는 응축 액체 이온-저장 전기적 활성 물질일 수 있는) 유동성 산화환원 조성물은 유동하는 동안 및 에너지 저장 장치가 작동하는 온도 (예를 들어, 약 -50℃ 내지 약 +50℃ 사이의 적어도 한 온도)에 있는 동안 전기 전도성이 약 10-6 S/cm 이상, 약 10-5 S/cm 이상, 약 10-4 S/cm 이상, 또는 약 10-3 S/cm 이상이다.  일부 실시양태에서, 상기 조성물은 비유동 상태에서 에너지 저장 장치가 작동하는 온도 (예를 들어, 약 -50℃ 내지 약 +50℃ 사이의 적어도 한 온도)에서 전자 전도성이 약 10-6 S/cm 이상, 약 10-5 S/cm 이상, 약 10-4 S/cm 이상, 또는 약 10-3 S/cm 이상이다.  구체적인 예로서, 유동성 산화환원 조성물은 (유동 동안 및/또는 정지 동안) 본원에 기술된 전기 전도성 중 임의의 것을 갖는 응축 액체 이온-저장 전기적 활성 물질을 포함할 수 있다.  일부 실시양태에서, 유동성 산화환원 조성물은, 액체 및 고체 상의 혼합물이, 함께 측정했을 때, (유동 동안 및/또는 정지 동안) 본원에 기술된 전기 전도성 중 임의의 것을 갖는 반고체를 포함한다. 전지에 추가의 전기화학 부산물이 없기 때문에 음이온 및 양이온-저장 물질을 모두 사용하는 시스템이 특히 유리하다.  양극 및 음극 물질은 모두 유동 전해질에 불용성이고, 전해질은 제거하고 재생되어야 하는 전기화학 조성 생성물로 오염되지 않는다.  또한, 비-수성 전기화학 조성물을 사용할 때, 음이온 및 리튬 양이온-저장 물질을 모두 사용하는 시스템이 특히 유리하다.일부 실시양태에서, 유동성 반고체 또는 응축 액체 이온-저장 산화환원 조성물은 통상의 고체 리튬-이온 배터리에서 작동하는 것으로 증명된 물질을 포함한다.  일부 실시양태에서, 양 유동성 전기적 활성 물질은 리튬 양 전기적 활성 물질을 함유하고, 리튬 양이온은 음극 및 양극 사이를 왕복하고, 액체 전해질 중에 현탁된 고체 호스트 입자 내에 층간삽입된다.일부 실시양태에서, 에너지 저장 전극 중 적어도 하나는 유기 또는 무기일 수 있는 산화환원-활성 화합물의 응축 이온-저장 액체를 포함하고, 리튬 금속, 나트륨 금속, 리튬-금속 합금, 용해된 리튬이 있거나 또는 없는 갈륨 및 인듐 합금, 용융된 전이금속 클로라이드, 티오닐 클로라이드 등, 또는 배터리의 작동 조건 하에서 액체인 산화환원 중합체 및 유기물을 포함하나 이에 제한되지는 않는다.  또한, 이러한 액체 형태는 희석제 또는 용매인 또다른 비-산화환원-활성 액체에 의해 희석되거나 또는 그와 혼합될 수 있고, 이러한 희석제와 혼합하여 용융점이 낮은 액체 상을 형성하는 것을 포함한다.  그러나, 통상의 유동 전지 캐쏘드액 또는 애노드액과는 다르게, 산화환원 활성 성분은 유동성 전해질의 총 질량의 10 질량% 이상, 바람직하게는 25 질량% 이상을 구성할 것이다.일부 실시양태에서, 상기 정의된 반고체 또는 응축 액체 형태로 사용되든지 간에 산화환원-활성 전극 물질은 배터리의 양극 또는 음극에 유용한 전위에서 관심 작동 이온을 저장하는 유기 산화환원 화합물을 포함한다.  이러한 유기 산화환원-활성 저장 물질은 "p"-도핑된 전도성 중합체, 예를 들어 폴리아닐린 또는 폴리아세틸렌 기재 물질, 폴리니트록시드 또는 유기 라디칼 전극 (예를 들어, 문헌 [H. Nishide et al., Electrochim. Acta, 50, 827-831, (2004)] 및 [K. Nakahara, et al., Chem. Phys. Lett., 359, 351-354 (2002)]에 기술된 것들), Li2C6O6, Li2C8H4O4 및 Li2C6H4O4와 같은 화합물을 비롯한 카르보닐 기재 유기물 및 옥소카본 및 카르복실레이트 (예를 들어, 문헌 [M. Armand et al., Nature Materials, DOI: 10.1038/nmat2372] 참고)를 포함한다.일부 실시양태에서, 산화환원-활성 전극 물질은, 예를 들어 일반적으로 "졸-겔 공정"으로 공지된 다른 방법들 중 금속 알콕시드의 가수분해에 의해 생산되는 금속 산화물 졸 또는 겔을 비롯한 졸 또는 겔을 포함한다.  조성 VxOy의 바나듐 산화물 겔은 이러한 산화환원-활성 졸-겔 물질 중 하나이다.다른 적합한 양 활성 물질은 NiMH (니켈-금속 수소화물) 니켈 카드뮴 (NiCd) 배터리에서 사용되는 것으로 당업자에게 공지된 고체 화합물을 포함한다.  Li 저장을 위한 또다른 양극 화합물은 일반적으로 CFx로 지칭되는 탄소 모노플루오라이드 배터리에서 사용되는 것들, 또는 MF2 또는 MF3 (여기서, M은 Fe, Bi, Ni, Co, Ti, V을 포함함)의 대략적인 화학양론을 갖는 금속 플루오라이드 화합물을 포함한다.  예로는 문헌 [H. Li, P. Balaya, and J. Maier, Li-Storage via Heterogeneous Reaction in Selected Binary Metal Fluorides and Oxides, Journal of The Electrochemical Society, 151 [11] A1878-A1885 (2004)], [M. Bervas, A.N. Mansour, W.-S. Woon, J.F. Al-Sharab, F. Badway, F. Cosandey, L.C. Klein, and G.G. Amatucci, "Investigation of the Lithiation and Delithiation Conversion Mechanisms in a Bismuth Fluoride Nanocomposites", J. Electrochem. Soc., 153, A799 (2006)] 및 [I. Plitz, F. Badway, J. Al-Sharab, A. DuPasquier, F. Cosandey and G.G. Amatucci, "Structure and Electrochemistry of Carbon-Metal Fluoride Nanocomposites Fabricated by a Solid State Redox Conversion Reaction", J. Electrochem. Soc., 152, A307 (2005)]에 기술된 것들이 포함된다.또다른 예로서, 단일벽 탄소 나노튜브 (SWNT), 다중벽 탄소 나노튜브 (MWNT) 또는 금속 또는 메탈로이드 나노 와이어를 비롯한 플러렌 탄소를 이온-저장 물질로서 사용할 수 있다.  한 예는 문헌 [C.K. Chan, H. Peng, G. Liu, K. McIlwrath, X. F. Zhang, R.A. Huggins, and Y. Cui, High-performance lithium battery anodes using silicon nanowires, Nature Nanotechnology, published online 16 December 2007; doi:10.1038/nnano.2007.411]에서 보고된 고 에너지 밀도 저장 물질로서 사용된 규소 나노 와이어이다.리튬 시스템에서 양극을 위한 전기적 활성인 물질의 예로는 α-NaFeO2 (소위 층상 화합물) 및 사방정계-LiMnO2 구조 유형을 갖는 것을 포함하는 일반 군의 규칙성 암염 화합물 LiMO2 또는 상이한 결정 대칭, 원자 배열, 또는 금속 또는 산소를 부분 치환한 그의 유도체가 포함된다.  M은 1종 이상의 제1열 전이금속을 포함하나, Al, Ca, Mg 또는 Zr (이에 제한되지는 않음)을 비롯한 비-전이금속도 포함할 수 있다.  이러한 화합물의 예로는 LiCoO2, Mg로 도핑된 LiCoO2, LiNiO2, Li(Ni, Co, Al)O2 ("NCA"로 공지됨) 및 Li(Ni, Mn, Co)O2 ("NMC"로 공지됨)가 포함된다.  다른 군의 전기적 활성 물질의 예로는 스피넬 구조의 물질, 예를 들어 LiMn2O4 및 그의 유도체, Li/Li+에 대한 전위가 4.3 V를 초과하는 "고 전압 스피넬" (LiNi0.5Mn1.5O4를 포함하나 이에 제한되지는 않음), 구조가 규칙성 암염 및 스피넬 배열을 갖는 나노크기 영역을 포함하는 소위 "층상-스피넬 나노복합재", 감람석 LiMPO4 및 그의 유도체 (여기서, M은 Mn, Fe, Co 또는 Ni 중 1종 이상을 포함함), 부분 플루오르화 화합물, 예를 들어 LiVPO4F, 하기 기술된 것과 같은 다른 "다가 음이온" 화합물, 및 V2O5 및 V6O11를 비롯한 바나듐 산화물 VxOy가 포함된다.하나 이상의 실시양태에서, 활성 물질은, 예를 들어 미국 특허 번호 7,338,734에 기술된 전이금속 다가 음이온 화합물을 포함한다.  하나 이상의 실시양태에서, 활성 물질은 알칼리 금속 전이금속 산화물 또는 포스페이트를 포함하고, 예를 들어 화합물은 Ax(M'1-aM"a)y(XD4)z, Ax(M'1-aM"a)y(DXD4)z 또는 Ax(M'1-aM"a)y(X2D7)z의 조성을 갖고, x ＋ y(1-a) × M'의 형식 원자가(들) ＋ ya × M"의 형식 원자가(들)은 z × XD4, X2D7 또는 DXD4 기의 형식 원자가와 동일한 값을 갖거나; 또는 화합물은 (A1-aM"a)xM'y(XD4)z, (A1-aM"a)xM'y(DXD4)z(A1-aM"a)xM'y(X2D7)z의 조성을 갖고, (1-a)x ＋ ax의 양 × M"의 형식 원자가(들) ＋ y × M'의 형식 원자가(들)은 z × XD4, X2D7 또는 DXD4 기의 형식 원자가와 동일한 값을 갖는다.  화합물에서, A는 알칼리 금속 및 수소 중 1종 이상이고, M'은 제1열 전이금속이고, X는 인, 황, 비소, 몰리브데넘 및 텅스텐 중 1종 이상이고, M"는 IIA, IIIA, IVA, VA, VIA, VIIA, VIIIA, IB, IIB, IIIB, IVB, VB 및 VIB족 금속 중 임의의 것이고, D는 산소, 질소, 탄소 또는 할로겐 중 1종 이상이다.  양 전기적 활성 물질은 감람석 구조 화합물 LiMPO4 (여기서, M은 V, Cr, Mn, Fe, Co 및 Ni 중 1종 이상임)일 수 있고, 여기서 화합물은 Li, M 또는 O-부위에서 임의로 도핑된다.  Li-부위에서의 결핍은 금속 또는 메탈로이드의 첨가에 의해 상쇄되고, O-부위에서의 결핍은 할로겐의 첨가에 의해 상쇄된다.  일부 실시양태에서, 양 활성 물질은 감람석 구조를 갖고, (Li1-xZx)MPO4 (여기서, M은 V, Cr, Mn, Fe, Co 및 Ni 중 1종 이상이고, Z는 비-알칼리 금속 도펀트, 예를 들어 Ti, Zr, Nb, Al 또는 Mg 중 1종 이상이고, x는 0.005 내지 0.05 범위임)를 갖는 열적으로 안정한 전이금속-도핑된 리튬 전이금속 포스페이트를 포함한다.다른 실시양태에서, 리튬 전이금속 포스페이트 물질은 Li1-x-zM1+zPO4의 전체 조성을 갖고, 여기서 M은 Ti, V, Cr, Mn, Fe, Co 및 Ni (여기서, x는 0 내지 1이고, z는 양수 또는 음수일 수 있음)로 구성되는 군으로부터 선택되는 1종 이상의 제1열 전이금속을 포함한다.  M은 Fe를 포함하고, z는 약 0.15 내지 -0.15이다.  상기 물질은 0003c#x003c#0.15의 조성 범위의 고용체(solid solution)를 나타내거나, 또는 상기 물질은 x가 0 내지 적어도 약 0.05인 조성 범위의 안정한 고용체를 나타내거나, 또는 상기 물질은 실온 (22 내지 25℃)에서 x가 0 내지 적어도 약 0.07인 조성 범위의 안정한 고용체를 나타낼 수 있다.  또한, 상기 물질은 리튬이 부족한 상태, 예를 들어 x ≥ 0.8 또는 x ≥ 0.9 또는 x ≥ 0.95인 고용체를 나타낼 수 있다.일부 실시양태에서, 산화환원-활성 전극 물질은 치환 또는 전환 반응에 의해 알칼리 이온을 저장하는 금속 염을 포함한다.  이러한 화합물의 예로는 Li과의 반응시 치환 또는 전환 반응에 의해 더 환원된 산화물의 형태 또는 금속 형태로 Li2O 및 금속 구성요소의 혼합물을 형성하는, 전형적으로 리튬 배터리에서 음극으로 사용되는 금속 산화물, 예를 들어 CoO, Co3O4, NiO, CuO, MnO가 포함된다.  다른 예로는 치환 또는 전환 반응을 통해 LiF 및 환원된 금속 구성요소를 형성하는 금속 플루오라이드, 예를 들어 CuF2, FeF2, FeF3, BiF3, CoF2 및 NiF2가 포함된다.  이러한 플루오라이드는 리튬 배터리에서 양극으로 사용될 수 있다.  다른 실시양태에서, 산화환원-활성 전극 물질은 탄소 모노플루오라이드 또는 그의 유도체를 포함한다.  일부 실시양태에서, 치환 또는 전환 반응을 하는 물질은 평균 치수가 100 nm 미만인 미립자 형태이다.  일부 실시양태에서, 치환 또는 전환 반응을 하는 물질은 전도성이고 상대적으로 연성인 화합물, 예를 들어 탄소, 또는 금속, 또는 금속 술피드를 포함하나 이에 제한되지는 않는 비활성 호스트와 혼합된 활성 물질의 나노 복합재를 포함한다.일부 실시양태에서, 반고체 유동 배터리는 리튬 배터리이고, 음극 활성 화합물은 흑연, 흑연성 붕소-탄소 합금, 경질 또는 불규칙 탄소, 리튬 티탄산염 스피넬, 또는 리튬과 반응하여 금속간 화합물을 형성하는 금속 Sn, Bi, Zn, Ag 및 Al, 및 메탈로이드 Si 및 Ge을 비롯한 고체 금속 또는 금속 합금 또는 메탈로이드 또는 메탈로이드 합금을 포함한다.  일부 실시양태에서, Li4Ti5O12는 전극 활성 물질 (예를 들어, 음극 활성 물질)로서 포함될 수 있다.리튬 작동 이온의 경우에 음극을 위한 전기적으로 활성인 물질의 예로는 흑연성 또는 비-흑연성 탄소, 비정형 탄소, 또는 메조탄소 마이크로비드; 비-리튬화(unlithiated) 금속 또는 금속 합금, 예를 들어 Ag, Al, Au, B, Ga, Ge, In, Sb, Sn, Si 또는 Zn 중 1종 이상을 비롯한 금속, 또는 LiAl, Li9Al4, Li3Al, LiZn, LiAg, Li10Ag3, Li5B4, Li7B6, Li12Si7, Li21Si8, Li13Si4, Li21Si5, Li5Sn2, Li13Sn5, Li7Sn2, Li22Sn5, Li2Sb, Li3Sb, LiBi 또는 Li3Bi와 같은 화합물을 비롯한 리튬화 금속 또는 금속 합금, 또는 리튬화 또는 비-리튬화 조성물의 비정형 금속 합금이 포함된다.전류 집전체는 전자적으로 전도성일 수 있으며, 전지의 작동 조건 하에 전기화학적으로 비활성이어야 한다.  리튬 전지를 위한 전형적인 전류 집전체는 음 전류 집전체를 위한 구리, 알루미늄 또는 티타늄, 및 양 전류 집전체를 위한 알루미늄을 시트 또는 메쉬의 형태로 포함하거나 또는 전류 집전체가 전해질 중에 분포하고 유체가 흐르도록 할 수 있는 임의의 배치로 포함한다.  전류 집전체 물질의 선택은 당업자에게 공지되어 있다.  일부 실시양태에서, 알루미늄은 양극을 위한 전류 집전체로서 사용된다.  일부 실시양태에서, 구리는 음극을 위한 전류 집전체로서 사용된다.  다른 실시양태에서, 알루미늄은 음극을 위한 전류 집전체로서 사용된다.일부 실시양태에서, 음극이 통상의 정지 전극일 수 있는 반면, 양극은 유동성 산화환원 조성물을 포함한다.  다른 실시양태에서, 양극이 통상의 정지 전극일 수 있는 반면, 음극은 유동성 산화환원 조성물을 포함한다.일부 실시양태에서, 본 발명의 반고체 유동 전지는 작동 이온으로서 Li+ 또는 Na+를 사용하고 수성 전해질을 포함한다.  일부 경우에, 수성 전해질의 사용은 (물의 전기 분해를 피하기 위해) 일부 비수성 시스템 (예를 들어, 알킬 카르보네이트 전해질 용매를 사용하는 통상의 리튬 이온 시스템)과 함께 사용될 수 있는 것보다 낮은 전위의 사용을 필요로 하고, 반고체 캐쏘드액 또는 애노드액의 고체 상에서 훨씬 더 큰 밀도의 이온 저장이 가능하기 때문에 반고체 수성 유동 배터리의 에너지 밀도가 통상의 수용액 유동 전지 (예를 들어, 바나듐 산화환원 또는 아연-브로민 화학)의 것보다 훨씬 더 클 수 있다.  수성 전해질은 비수성 전해질보다 전형적으로 저렴하고 유동 배터리의 비용을 낮출 수 있고, 전형적으로 또한 더 큰 이온 전도성을 가질 수 있다.  또한, 수성 전해질 시스템은 캐쏘드액 또는 애노드액, 또는 전류 집전체에 사용되는 전도성 고체 상에 대해 절연 SEI를 형성하기 덜 쉬울 수 있으며, 이는 유동 배터리의 임피던스를 증가시킬 수 있다.수성 시스템의 하기 비제한적인 예는 넓은 범위의 캐쏘드-활성 물질, 애노드-물질, 전류 집전체 물질, 전해질, 및 이러한 성분의 조합을 상기 일련의 실시양태의 반고체 수성 유동 배터리에서 사용할 수 있음을 나타낸다.일부 실시양태에서, 화학식 AxMyOz의 산화물을 수성 반고체 유동 전지에서 이온 저장 화합물로 사용할 수 있으며, 여기서 A는 Na, Li, K, Mg, Ca 및 Al 중 하나 이상일 수 있는 작동 이온을 포함하고; M은 작동 이온이 화합물로부터 층간삽입되거나 층간탈리(deintercalation)됨에 따라 그의 형식 원자가 상태가 변하는 전이 금속을 포함하고; O는 산소에 상응하고; x는 0 내지 10의 값을 가질 수 있고; y는 1 내지 3의 값을 가질 수 있고; z는 2 내지 7의 값을 가질 수 있다.수성 또는 비수성 반고체 유동 전지는 또한, 반고체 이온 저장 전극으로서, 이에 제한되지는 않지만 모든 목적을 위해 전문을 본원에 참조로 인용하는 치앙(Chiang) 등의 미국 특허 번호 7,338,734에 기술된 화합물을 비롯한 1종 이상의 리튬 금속 "다가 음이온" 화합물을 포함할 수 있다.  이러한 화합물은 (A)x(M'1-aM"a)y(XD4)z, Ax(M'1-aM"a)y(DXD4)z 또는 Ax(M'1-aM"a)y(X2D7)z의 조성을 포함하며, 여기서 A는 알칼리 금속 또는 수소 중 적어도 하나이고, M'은 제1열 전이 금속이고, X는 인, 황, 비소, 붕소, 알루미늄, 규소, 바나듐, 몰리브데넘 및 텅스텐 중 적어도 하나이고, M"은 IIA, IIIA, IVA, VA, VIA, VIIA, VIIIA, IB, IIB, IIIB, IVB, VB 및 VIB 족 금속 중 임의의 것이고, D는 산소, 질소, 탄소 또는 할로겐 중 적어도 하나이고, 0 ≤ a ≤ 0.1이고, x는 0 이상이고, y 및 z는 0 초과이고 x ＋ y(1-a) × M'의 형식 원자가(들) ＋ ya × M"의 형식 원자가(들)이 z × XD4, X2D7 또는 DXD4 기의 형식 원자가와 동일하게 하는 값을 갖는다.  일부 실시양태에서, 화합물은 감람석 (AxMXO4), 나시콘(NASICON) (Ax(M',M")2(XO4)3), VOPO4, LiFe(P2O7) 또는 Fe4(P2O7)3 구조형의 규칙적이거나 부분적으로 불규칙한 구조로 결정화되고, 원형(prototype) 화합물의 이상적인 화학양론 비 y/z를 적어도 0.0001만큼 초과하는 원소 X의 농도에 대한 금속 (M' + M")의 몰 농도를 갖는다.다른 이러한 화합물은 (A1-aM"a)xM'y(XD4)z, (A1-aM"a)xM'y(DXD4)z 또는 (A1-aM"a)xM'y(X2D7)z의 조성을 포함하며, 여기서 A는 알칼리 금속 또는 수소 중 적어도 하나이고, M'은 제1열 전이 금속이고, X는 인, 황, 비소, 붕소, 알루미늄, 규소, 바나듐, 몰리브데넘 및 텅스텐 중 적어도 하나이고, M"은 IIA, IIIA, IVA, VA, VIA, VIIA, VIIIA, IB, IIB, IIIB, IVB, VB 및 VIB 족 금속 중 임의의 것이고, D는 산소, 질소, 탄소 또는 할로겐 중 적어도 하나이고, 0 ≤ a ≤ 0.1이고, x, y 및 z는 0 초과이고 (1-a)x + ax  × M"의 형식 원자가(들)의 양 + y × M'의 형식 원자가(들)이 z × XD4, X2D7 또는 DXD4 기의 형식 원자가와 동일하게 하는 값을 갖는다.  상기 실시양태 중 일부에서, 화합물은 감람석 (AxMXO4), 나시콘 (Ax(M',M")2(XO4)3), VOPO4, LiFe(P2O7) 또는 Fe4(P2O7)3 구조형의 규칙적이거나 부분적으로 불규칙한 구조로 결정화되고, 원형 화합물의 이상적인 화학양론 비 y/z를 적어도 0.0001만큼 초과하는 원소 X의 농도에 대한 금속 (M' + M")의 몰 농도를 갖는다.또다른 이러한 화합물은 (Ab-aM"a)xM'y(XD4)z, (Ab-aM"a)xM'y(DXD4)z 또는 (Ab-aM"a)xM'y(X2D7)z의 조성을 포함하며, 여기서 A는 알칼리 금속 또는 수소 중 적어도 하나이고, M'은 제1열 전이 금속이고, X는 인, 황, 비소, 붕소, 알루미늄, 규소, 바나듐, 몰리브데넘 및 텅스텐 중 적어도 하나이고, M"은 IIA, IIIA, IVA, VA, VIA, VIIA, VIIIA, IB, IIB, IIIB, IVB, VB 및 VIB 족 금속 중 임의의 것이고, D는 산소, 질소, 탄소 또는 할로겐 중 적어도 하나이고, 0 ≤ a ≤ 0.1이고, a ≤ b ≤ 1이고, x, y 및 z는 0 초과이고 (b-a)x + ax  × M"의 형식 원자가(들)의 양 + y × M'의 형식 원자가(들)이 z × XD4, X2D7 또는 DXD4 기의 형식 원자가와 동일하게 하는 값을 갖는다.  상기 실시양태 중 일부에서, 화합물은 감람석 (AxMXO4), 나시콘 (Ax(M',M")2(XO4)3), VOPO4, LiFe(P2O7) 또는 Fe4(P2O7)3 구조형의 규칙적이거나 부분적으로 불규칙한 구조로 결정화되고, 원형 화합물의 이상적인 화학양론 비 y/z를 적어도 0.0001만큼 초과하는 원소 X의 농도에 대한 금속 (M' + M")의 몰 농도를 갖는다.수성 전해질을 사용하는 재충전가능한 리튬 배터리는 문헌 [W. Li, J.R. Dahn, and D.S. Wainwright, Science, vol. 264, p. 1115, 20 May 1994]에 기재되어 있다.  상기 문헌의 저자들은 캐쏘드 및 애노드가 둘 다 리튬 층간삽입 화합물 (각각 LiMn2O4 및 VO2 (B)임)이고, 전해질이 물 중 5 M LiNO3 및 0.001 M LiOH의 용액이고, 전지 전압이 약 1.5 V인 재충전가능한 시스템을 입증하였다.  재충전가능한 다른 수성 리튬 배터리는 캐쏘드/애노드의 하기 조합을 포함한다: Li(Ni1-xCox)O2/LiV3O8, LiCoO2/LiV3O8, LiMn2O4/TiP2O7, LiMn2O4/LiTi2(PO4)3, Li(Ni0.33Mn0.33Co0.33)O2/LixV2O5, V2O5/LixV2O5, LiMn2O4/LixV2O5, LiMn2O4/NaTi2(PO4)3, LiMn2O4/Li3Fe2(PO4)3, LiMn2O4/LiFeP2O7, LiMn2O4/LiFe4(P2O7)3, LiCoO2/C, Li0.5Mn2O4/LiCoO2, γ-MnO2/Zn 및 TiO2 (예추석)/Zn.  본원에 기술된 반고체 유동 배터리는 상기 캐쏘드-활성 물질 중 임의의 1종 이상과 애노드-활성 물질 중 임의의 1종 이상의 사용을 포함할 수 있다.  (본원에 기술된) 이러한 비유동 시스템에서 사용할 수 있는 전극 전도성 첨가제 및 결합제, 전류 집전체 물질, 전류 집전체 코팅 및 전해질은 또한 본원에 기술된 반고체 유동 배터리에서 사용할 수 있다.일부 실시양태에서, 유동 전지는 화학식 LixFeyPaOz (여기서, 예를 들어, x는 약 0.5 내지 약 1.5일 수 있고, y는 약 0.5 내지 약 1.5일 수 있고, a는 약 0.5 내지 약 1.5일 수 있고, z는 약 3 내지 약 5일 수 있음)의 물질을 포함하는 수성 양극 활성 물질, 및 화학식 Lix'Tiy'Oz' (여기서, 예를 들어, x'은 약 3 내지 약 5일 수 있고, y'은 약 4 내지 약 6일 수 있고, z'은 약 9 내지 약 15 또는 약 11 내지 약 13일 수 있음)의 물질을 포함하는 음극 활성 물질을 포함할 수 있다.  구체적인 예로서, 일부 실시양태에서, 음극 활성 물질은 LiFePO4를 포함할 수 있고 양극 활성 물질은 Li4Ti5O12를 포함할 수 있다.  일부 실시양태에서, 양극 및/또는 음극 활성 물질은 상기 화합물의 양이온 또는 음이온 도핑된 유도체를 포함할 수 있다.수성 유동 전지에 사용할 수 있는 전극 활성 물질의 다른 특정 조합 (본원에서 애노드/캐쏘드 쌍으로 나열됨)으로는 LiV3O8/LiCoO2; LiV3O8/LiNiO2; LiV3O8/LiMn2O4 및 C/Na0.44MnO2가 포함되나 이에 제한되지는 않는다.나트륨이 적합한 전위에서 층간삽입되거나, 표면 흡착 및 전기화학적 커패시터(capacitor)에서와 같은 전기 이중 층의 형성에 의해 또는 전하 이동에 의해 수반되는 표면 흡착에 의해 나트륨을 저장하는 캐쏘드-활성 또는 애노드-활성 화합물 및 수성 전해질과 관련하여 나트륨을 작동 이온으로 사용할 수 있다.  통상의 (비유동 유형) 2차 배터리에서 사용하기 위한 이러한 시스템을 위한 물질은 제이. 위태커(J. Whitacre)에 의해 미국 특허 출원 US 2009/0253025에 기재되어 있다.  본원에 기술된 반고체 유동 배터리에는 캐쏘드-활성 물질, 애노드-활성 물질, 전극 전도성 첨가제 및 결합제, 전류 집전체 물질, 전류 집전체 코팅, 및 이러한 비유동 시스템에 고려되는 전해질 중 하나 이상을 사용할 수 있다.  본원에 기술된 하나 이상의 실시양태는 상기 물질을 반고체 유동 배터리에 도입할 수 있다.나트륨을 저장하고 수성 전해질 시스템에서 사용할 수 있는 캐쏘드 활성 물질로는 층상/사방정계 NaMO2 (버네사이트(birnessite)), 입방정계 스피넬 λ-MnO2 기재 화합물, Na2M3O7, NaMPO4, NaM2(PO4)3, Na2MPO4F, 및 터널-구조형 Na0.44MO2 (여기서 M은 제1열 전이 금속임)가 포함되나 이에 제한되지는 않는다.  구체적인 예로는 NaMnO2, Na이 교환되거나 저장되는 LixMn2O4 스피넬, LixNayMn2O4, NayMn2O4, Na2Mn3O7, NaFePO4, Na2FePO4F 및 Na0.44MnO2가 포함된다.  애노드 물질로는 표면 흡착 및 탈착을 통해 가역적으로 나트륨을 저장하는 물질, 및 고 표면적 탄소, 예컨대 활성탄, 흑연, 메조다공성(mesoporous) 탄소, 탄소 나노튜브 등이 포함될 수 있다.  고 표면적 또는 메소다공성 또는 나노규모 형태의 산화물, 예컨대 티탄 산화물, 바나듐 산화물 및 캐쏘드 물질로 상기 확인되었으나 음극의 작동 전위에서 나트륨이 층간삽입되지 않는 캐쏘드 물질이 또한 포함될 수 있다.전류 집전체 물질은 유동 배터리의 양극 및 음극의 작동 전위에서 안정하도록 선택할 수 있다.  비수성 리튬 시스템에서, 양 전류 집전체는 알루미늄, 또는 Li/Li+에 대하여 2.5 내지 5 V의 작동 전위에서 전기화학적으로 용해되지 않는 전도성 물질로 코팅된 알루미늄을 포함할 수 있다.  이러한 물질은 Pt, Au, Ni, 전도성 금속 산화물, 예컨대 바나듐 산화물, 및 탄소를 포함한다.  음 전류 집전체는 구리 또는 리튬과의 금속간 화합물 또는 합금을 형성하지 않는 다른 금속, 탄소, 및 또다른 도체 상에 이러한 물질을 포함하는 코팅을 포함할 수 있다.수성 Na+ 및 Li+ 유동 배터리에서, 양 전류 집전체는 스테인리스 강철, 니켈, 니켈-크롬 합금, 알루미늄, 티탄, 구리, 납 및 납 합금, 내화 금속, 및 귀금속을 포함할 수 있다.  음 전류 집전체는 스테인리스 강철, 니켈, 니켈-크롬 합금, 티탄, 납 산화물, 및 귀금속을 포함할 수 있다.  일부 실시양태에서, 전류 집전체는 금속의 부식에 대해 부동태화되면서 전자 전도성을 제공하는 코팅을 포함한다.  이러한 코팅의 예로는 TiN, CrN, C, CN, NiZr, NiCr, Mo, Ti, Ta, Pt, Pd, Zr, W, FeN 및 CoN이 포함되나 이에 제한되지는 않는다.  수성 반고체 유동 전지에 사용되는 전해질은 물 중에 0.1 M 내지 10 M의 농도로 용해된 알칼리염 또는 알칼리토염을 포함할 수 있다.  사용되는 염은 층간삽입 전극에 저장되는 이온 종 이외의 알칼리 또는 알칼리토 금속을 포함할 수 있다.  따라서, 리튬 및 나트륨 저장 전극의 경우, 전해질은 A2SO4, ANO3, AClO4, A3PO4, A2CO3, ACl, ANO3, 및 AOH을 함유할 수 있으며, 여기서 A는 Li, Na, Li 및 Na 둘 다, 또는 K를 포함한다.  알칼리토 염에는 CaSO4, Ca(NO3)2, Ca(ClO4)2, CaCO3, Ca(OH)2, MgSO4, Mg(NO3)2, Mg(ClO4)2, MgCO3 및 Mg(OH)2가 포함되나 이에 제한되지는 않는다.  전해질의 전압 안정성 윈도우를 조정하거나 특정 활성 물질의 양성자 교환에 의한 분해를 감소시키기 위해, 수성 전해질의 pH는 당업자에게 공지된 방법을 사용하여, 예를 들어 OH 함유 염을 첨가하여 pH를 상승시키거나, 산을 첨가하여 pH를 저하시킴으로써 조정할 수 있다.일부 실시양태에서, 산화환원-활성 화합물은 나노 규모로, 나노 입자, 또는 나노 구조 형태로 존재한다.  이는 저장 화합물의 안정한 액체 현탁액의 형성을 가능하게 할 수 있어, 이러한 입자가 전류 집전체의 부근에 있는 경우 반응 속도를 개선한다.  나노 튜브, 나노 막대, 나노 와이어, 및 나노 소판을 비롯한 나노 미립자는 종횡 비가 약 3 초과하거나 등축 형상(equiaxed shape)일 수 있다.  가교 나노 구조, 예를 들어 나노 트리포드(nanotripod) 및 나노 테트라포드(nanotetrapod)를 또한 일부 실시양태에서 사용할 수 있다.  나노 구조 이온 저장 화합물은 기계적 연마, 화학적 침전, 증기 상 반응, 레이저-보조 반응 및 바이오-어셈블리를 비롯한 다양한 방법에 의해 제조할 수 있다.  바이오-어셈블리 방법은 예를 들어, 문헌 [K. T. Nam, D.W. Kim, P.J. Yoo, C.-Y. Chiang, N. Meethong, P.T. Hammond, Y.-M. Chiang, A.M. Belcher, "Virus enabled synthesis and assembly of nanowires for lithium ion battery electrodes," Science, 312[5775], 885 - 888 (2006)]에 기술된 것과 같이, 관심 이온-저장 무기 화합물을 템플레이팅(template)하도록 프로그램된 DNA를 갖는 바이러스를 사용하는 것을 포함한다.반고체 유동성 산화환원 조성물을 갖는 산화환원 전지에서, 너무 미세한 고체 상은 전류 집전체를 "클로깅(clogging)"함으로써 시스템의 전력 및 에너지를 차단할 수 있다.  하나 이상의 실시양태에서, 반고체 유동성 조성물은 높은 산화환원 속도를 위한 매우 미세한 1차 입자 크기를 함유하나, 이는 보다 큰 응집체(agglomerate)로 응집된다.  따라서 일부 실시양태에서, 양 또는 음 유동성 산화환원 조성물 중 고체 산화환원-활성 화합물의 입자는 평균 직경이 1 ㎛ 내지 500 ㎛인 다공성 집합체로 존재한다.산화환원 에너지 저장 장치는, 일부 실시양태에서, 윤활제, 예를 들어 폴리테트라플루오로에틸렌 (PTFE)과 같은 플루오로중합체를 포함할 수 있는 작은 입자를 포함할 수 있다.일부 실시양태에서, 음향 에너지가 시스템에 인가되어 시스템 내의 고체 산화환원-활성 화합물의 입자 또는 임의의 다른 고체의 축적을 억제한다.  "음향 에너지"는 당업계에서의 보통의 의미로 주어지고, 일반적으로 매질을 통해 전달되는 압력의 진동을 나타내는데 사용된다.  한 실시양태에서, 음향 에너지는, 예를 들어, 본 발명의 산화환원 유동 에너지 저장 장치에서 양 및/또는 음 유동성 산화환원 조성물로 사용되는 반고체 현탁액에 인가된다.  음향 에너지의 인가는, 특히, 예를 들어, 유동성 산화환원 조성물 (예를 들어, 현탁액) 내의 입자 응집의 바람직하지 못한 상태를 피하고, 입자 계층화 및 침강을 피하고, 고체-전해질 계면 (SEI) 층의 형성을 방해하거나 억제하고, 계내(in-situ) 현탁액의 레올로지(rheology)를 변경하는 것을 가능케 할 수 있다.음향 에너지는 임의의 적합한 공급원으로부터 유래될 수 있다.  일부 실시양태에서, 음향 에너지원은 (예를 들어, 에너지 저장 장치에 탈착가능하게 부착된, 에너지 저장 장치에 인접하게 위치한) 별개의 장치일 수 있거나 또는 에너지 저장 장치와 단일체로(monolithically) 통합될 수 있다.  예를 들어, 음향 에너지는, 일부 실시양태에서, 공명기로부터 유래될 수 있다.  일련의 실시양태에서, 음향 에너지는 예를 들어, AC 장(AC field)에 의해 구동되는 압전(piezoelectric) 또는 전왜(electrostrictive) 액츄에이터에 의해 제공될 수 있다.음향 에너지는 저장 탱크 내, 배관 분절 또는 채널에, 또는 산화환원 유동 에너지 저장 장치(들) 내를 비롯한 유동 전지 시스템 내의 임의의 위치에서 인가될 수 있다.  예를 들어, 하나 이상의 압전 액츄에이터는 저장 탱크의 벽에 부착되어, 초음파 세정조를 용기의 벽에 부착된 압전 부재로 구성하는 것과 매우 동일한 방식으로 입자 침강을 제어할 수 있다.  하나 이상의 음향 에너지원은 초음파 "호른"의 사용과 유사한 탱크 자체 내에 삽입하여 입자 현탁액을 액체 중에 분산시킬 수 있다.  일부 실시양태에서, 하나 이상의 음향 에너지원은 저장 탱크 및 유동 전지 사이의 반고체 현탁액을 운반하는 파이프 또는 배관 사이의 연결부 또는 파이프 또는 배관에 부착된다.  일부 경우에, 하나 이상의 음향 에너지원은 본원에 논의된 종류의 인-라인 센서에 도입된다.  하나 이상의 음향 에너지원은 입자 분산, 침강, 또는 현탁액 레올로지를 제어하기 위해 사용할 수 있는 경우, 일부 실시양태에서, 산화환원 유동 에너지 저장 장치(들)의 외부 표면(들)에 부착되거나, 산화환원 유동 에너지 저장 장치의 층 또는 스택(stack) 내에 내장될 수 있다.일부 실시양태에서, 음향 에너지는 에너지 저장 장치 내의 (에너지 저장 장치 내의 유동성 산화환원 조성물 내에) 고체의 축적을 억제하도록 선택된 진동수 및/또는 에너지 수준으로 에너지 저장 장치에 인가할 수 있다.  일부 실시양태에서, 음향 에너지원의 진동수 및/또는 동력은 당업자에게 공지된 방법을 사용하여 조율하여, 예를 들어, 현탁액에 대한 에너지 커플링을 향상시키고/시키거나 장치에 의한 낮은 전력 소모를 유지할 수 있다.  이는, 예를 들어, 음향 에너지의 선택 진동수 및/또는 진폭의 인가를 가능케 하는 제어장치를 포함하는 음향 에너지원을 이용함으로써 달성할 수 있다.  일부 실시양태에서, 음향 에너지원을 사용하여 초음파 음향 에너지를 에너지 저장 장치 또는 그의 일부분에 인가할 수 있다.일부 실시양태에서, 음향 에너지는 에너지 저장 장치 내의 유동성 산화환원 조성물의 점도를 감소시키도록 선택된 진동수 및/또는 에너지 수준으로 에너지 저장 장치에 인가할 수 있다.  일부 실시양태에서, 음향 에너지는 유동성 산화환원 조성물의 점도를 약 10% 이상, 약 20% 이상, 약 30% 이상, 약 40% 이상, 또는 약 50% 이상 감소시키도록 선택된 진동수 및/또는 에너지 수준으로 에너지 저장 장치에 인가할 수 있다.유동성 산화환원 조성물의 점도를 저하시키는 능력은 작은 채널, 협착부 및 산화환원 조성물의 수송이 어려울 수 있는 다른 영역에서 특히 유용할 수 있다.  일부 실시양태에서, 음향 에너지는 가장 짧은 단면 치수가 약 1 cm 미만, 약 5 mm 미만, 약 1 mm 미만, 약 100 ㎛ 미만, 약 10 ㎛ 내지 약 1 cm, 약 10 ㎛ 내지 약 5 mm, 또는 약 10 ㎛ 내지 약 1 mm인, 유동성 산화환원 조성물이 관통하는 채널의 일부분에 인가될 수 있다.  일부 실시양태에서, 산화환원 유동 에너지 저장 장치는 유동성 산화환원 조성물이 실질적으로 유동적으로 연속인 채널을 통해 유동하도록 구성 및 배열되고, 음향 에너지는 가장 짧은 단면 치수가 채널의 최대 단면 치수 약 0.5배 미만, 약 0.25배 미만, 약 0.1배 미만, 약 0.05배 미만, 또는 약 0.02배 미만인 채널의 일부분에 인가된다.  본원에 사용되는 채널의 "최대 단면 치수"는 채널의 길이에 수직으로 (즉, 유체 유동 방향에 수직으로) 측정한 채널의 경계 사이의 가장 긴 단면 거리를 나타낸다.  마찬가지로, 본원에 사용되는 채널의 "최소 단면 치수"는 채널 길이에 수직으로 (즉, 유체 유동 방향에 수직으로) 측정한 채널의 경계 사이의 가장 짧은 단면 거리를 나타낸다.산화환원 유동 에너지 저장 장치 내의, 이온이 관통하여 수송되는 이온-투과성 매질은 이온이 이를 관통하는 것을 가능하게 할 수 있는 임의의 적합한 매질을 포함할 수 있다.  일부 실시양태에서, 이온-투과성 매질은 막을 포함할 수 있다.  막은 이온 수송이 가능한 임의의 통상의 막일 수 있다.  하나 이상의 실시양태에서, 막은 이들을 통한 이온의 수송이 가능한 액체-불투과성 막, 즉 고체 또는 겔 이온성 전도체이다.  다른 실시양태에서, 막은 애노드 및 캐쏘드 전기적 활성 물질 사이에서 이온의 왕복을 가능하게 하나, 전자의 이동은 막는 액체 전해질이 주입된 다공성 중합체 막이다.  일부 실시양태에서, 막은 양극 및 음극 유동성 조성물을 형성하는 입자가 막을 가로지르는 것을 막는 미세다공성 막이다.  예시적인 막 물질에는 리튬 염이 착체화되어 리튬 전도성을 제공하는 폴리에틸렌옥시드 (PEO) 중합체, 또는 양성자 전도체인 나피온TM 막이 포함된다.  예를 들어, PEO 기재 전해질은 막으로서 사용될 수 있으며, 이는 핀홀이 없고 임의로 지지층으로서 유리 섬유 분리막과 같은 다른 막으로 안정화된 고체 이온성 전도체이다.  PEO는 또한 양 또는 음 유동성 산화환원 조성물에서 슬러리 안정화제, 분산제 등으로서 사용될 수 있다.  PEO는 전형적인 알킬 카르보네이트-기재 전해질과의 접촉에 안정하다.  이는 양극에서의 전지 전위가 Li 금속에 대해 약 3.6 V 미만인 포스페이트-기재 전지 화학에서 특히 유용할 수 있다.  산화환원 전지의 작동 온도는 막의 이온 전도성을 개선하는데 필요한 만큼 높일 수 있다.일부 실시양태에서, 캐리어 액체는 유동성 산화환원 조성물의 고체 상 또는 응축 액체를 현탁하고 수송하는데 사용한다.  캐리어 액체는 유동성 산화환원 조성물의 고체 상 또는 응축 이온-저장 액체를 현탁하고 수송할 수 있는 임의의 액체일 수 있다.  예를 들어, 캐리어 액체는 물, 극성 용매, 예를 들어 알코올 또는 비양성자성 유기 용매일 수 있다.  다수의 유기 용매는 Li-이온 배터리 전해질의 구성성분으로서 특히 환식 카르보네이트 에스테르의 군, 예를 들어 에틸렌 카르보네이트, 프로필렌 카르보네이트, 부틸렌 카르보네이트, 및 이들의 염소화 또는 플루오르화 유도체; 및 비환식 디알킬 카르보네이트 에스테르의 군, 예를 들어 디메틸 카르보네이트, 디에틸 카르보네이트, 에틸메틸 카르보네이트, 디프로필 카르보네이트, 메틸 프로필 카르보네이트, 에틸 프로필 카르보네이트, 디부틸 카르보네이트, 부틸메틸 카르보네이트, 부틸에틸 카르보네이트 및 부틸프로필 카르보네이트가 제안되어 왔다.  Li-이온 배터리 전해질 용액의 구성성분으로서 제안된 다른 용매에는 γ-부티로락톤, 디메톡시에탄, 테트라히드로푸란, 2-메틸 테트라히드로푸란, 1,3-디옥솔란, 4-메틸-1,3-디옥솔란, 디에틸 에테르, 술폴란, 메틸술폴란, 아세토니트릴, 프로피오니트릴, 에틸 아세테이트, 메틸 프로피오네이트, 에틸 프로피오네이트, 디메틸 카르보네이트, 테트라글림 등이 포함된다.  이들 비수성 용매는 전형적으로 이들에 염이 용해되어 이온 전도성을 제공하는 다중 구성성분 혼합물로서 사용된다.  리튬 전도성을 제공하는 예시적인 염에는 LiClO4, LiPF6, LiBF4 리튬 비스(펜타플루오로술포닐)이미드 (또한 LiBETI로 지칭됨), 리튬 비스(트리플루오로메탄)술폰이미드 (또한 LiTFSI로 지칭됨), 리튬 비스(옥살레이토)보레이트 (또한 LiBOB로 지칭됨) 등이 있다.  구체적인 예로서, 캐리어 액체에는 예를 들어 질량을 기준으로 약 70:30의 혼합물의 리튬 비스(펜타플루오로술포닐)이미드와 혼합된 1,3-디옥솔란;  LiPF6과 혼합된 알킬 카르보네이트; (예를 들어, 약 1 M의 몰농도의) 디메딜 카르보네이트 DMC 중 LiPF6; (예를 들어, 약 2 M의 몰농도의) 1,3-디옥솔란 중 LiClO4; 및/또는 (예를 들어, 약 1:1의 몰 비의) 테트라글림 및 리튬 비스(펜타플루오로술포닐) 이미드의 혼합물이 포함될 수 있다.일부 실시양태에서, (예를 들어, 유동성 산화환원 조성물 내의 고체 상을 현탁시키고 수송하기 위해) 유동성 산화환원 조성물 내에 사용되는 캐리어 액체 및/또는 (예를 들어, 반고체 유동 전지에서 캐쏘드액 또는 애노드액으로 사용되는 반고체 현탁액 중의) 유동성 산화환원 조성물에 포함되는 염은 고체-전해질 계면 (SEI)의 형성을 억제하는 그의 능력에 대해 선택한다.  SEI의 형성은 당업자에게 공지된 현상이고 보통 예를 들어 일차 및 이차 리튬 배터리에 존재한다.  전극 상의 얇고 안정한 SEI의 형성이 통상의 리튬-이온 배터리에서 바람직할 수 있는데, 이는 전극 상의 얇고 안정한 SEI가, 계속된다면, 전지 내의 작동 리튬을 소모하거나, 전극의 임피던스를 증가시키거나, 안전성 쟁점을 도입하거나, 전해질을 분해시킬 수 있는 (양극에서의) 산화 반응 및 (음극에서의) 환원 반응에 대한 전극의 제어된 부동태화를 제공할 수 있기 때문이다.  그러나, 본원에 기술된 일부 실시양태에서, SEI의 형성은 바람직하지 않을 수 있다.  예를 들어, 반고체 현탁액 내의 전도성 입자 또는 전류 집전체의 표면 상에 SEI의 형성은 전지 성능을 감소시킬 수 있고, 그에 따라 필름은 일반적으로 전기 절연성이고, 상기 유동 전지의 내부 저항을 증가시킬 수 있다.  따라서, 양 및/또는 음 유동성 산화환원 조성물 (예를 들어, 캐쏘드액 및/또는 애노드액)의 작동 전위에서 SEI 형성을 최소화하는 캐리어 액체 및/또는 염을 선택하는 것이 유리할 수 있다.  일부 실시양태에서, 동일한 조성물 (예를 들어, 캐리어 유체, 염 및/또는 전기적 활성 고체 물질)을 양 유동성 산화환원 조성물 및 음 유동성 산화환원 조성물 둘 다에서 사용하고, 유동 전지의 전극 둘 다 또는 전류 집전체에서의 전위를 포함하는 전기화학적 안정성 윈도우를 갖도록 선택한다.  다른 실시양태에서, 양 및 음 유동성 산화환원 조성물 (예를 들어, 캐리어 유체, 염 및/또는 전기적 활성 고체 물질)의 성분은 양 및/또는 음 유동성 산화환원 조성물 (및 이들의 각각의 전류 집전체)의 성능을 향상시키도록 개별적으로 선택하고 사용한다.  이러한 경우, 반고체 캐쏘드 및 애노드의 전해질 상은 캐리어 액체에 대해 부분적으로 또는 완전히 불투과성이며, 양 및 음 유동성 산화환원 조성물 사이의 작동 이온의 용이한 운송을 허용하는 분리 매질 (예를 들어, 분리막)을 사용하여 유동 전지 내에서 분리할 수 있다.  상기 방식으로, 제1 캐리어 액체를 양 전기적 활성 영역에서 (예를 들어, 양 유동성 산화환원 조성물에서) 사용할 수 있고, 상이한 제2 조성물을 음 전기적 활성 영역에서 (예를 들어, 음 유동성 산화환원 조성물에서) 사용할 수 있다.본원에 기술된 유동 전지의 음극 및/또는 양극에서의 유리한 사용을 위해 다양한 캐리어 액체를 선택할 수 있다.  일부 실시양태에서, 캐리어 액체 화합물은 1개의 산소 원자를 포함한다.  일부 실시양태에서, 예를 들어, 캐리어 액체에는 에테르 (예를 들어, 비환형 에테르, 환형 에테르) 또는 케톤 (예를 들어, 비환형 케톤, 환형 케톤)가 포함될 수 있다.  일부 경우, 캐리어 액체에는 대칭 비환형 에테르, 예를 들어, 디메틸 에테르, 디에틸 에테르, 디-n-프로필 에테르 및 디이소프로필 에테르가 포함된다.  일부 경우, 캐리어 액체에는 비대칭 비환형 에테르, 예를 들어, 에틸 메틸 에테르, 메틸 n-프로필 에테르, 이소프로필 메틸 에테르, 메틸 n-부틸 에테르, 이소부틸 메틸 에테르, 메틸 s-부틸 에테르, 메틸 t-부틸 에테르, 에틸 이소프로필 에테르, 에틸 n-프로필 에테르, 에틸 n-부틸 에테르, 에틸 i-부틸 에테르, 에틸 s-부틸 에테르 및 에틸 t-부틸 에테르가 포함된다.  일부 경우, 캐리어 액체에는 5원 고리 화합물, 예를 들어, 테트라히드로푸란, 2-메틸 테트라히드로푸란, 3-메틸 테트라히드로푸란을 비롯한 환형 에테르가 포함된다.  일부 실시양태에서, 캐리어 액체에는 6원 고리 화합물, 예를 들어, 테트라히드로피란, 2-메틸  테트라히드로피란, 3-메틸  테트라히드로피란, 4-메틸  테트라히드로피란을 비롯한 환형 에테르가 포함될 수 있다.일부 실시양태에서, 캐리어 액체 화합물로는 케톤이 포함된다.  케톤은 전해질 내의 비교적 높은 이온 전도성을 허용할 수 있는 그의 비교적 높은 쌍극자 모멘트로 인해 일부 실시양태에서 사용하기에 유리할 수 있다.  일부 실시양태에서, 캐리어 액체에는 비환형 케톤, 예를 들어, 2-부타논, 2-펜타논, 3-펜타논 또는 3-메틸-2-부타논이 포함된다.  캐리어 액체에는, 일부 경우에, 5원 고리 화합물 (예를 들어, 시클로펜타논, 2-메틸 시클로펜타논 및 3-메틸 시클로펜타논) 또는 6원 고리 화합물 (예를 들어, 시클로헥사논, 2-메틸 시클로헥사논, 3-메틸 시클로헥사논, 4-메틸 시클로헥사논)인 환형 케톤을 비롯한 환형 케톤이 포함될 수 있다.일부 실시양태에서, 캐리어 액체 화합물은 2개의 산소 원자를 함유할 수 있다.  예를 들어, 캐리어 액체에는 디에테르, 디케톤 또는 에스테르가 포함될 수 있다.  일부 실시양태에서, 캐리어 액체에는 비환형 디에테르 (예를 들어, 1,2-디메톡시에탄, 1,2-디에톡시에탄) 및 비환형 디케톤 (예를 들어, 2,3-부탄디온, 2,3-펜탄디온, 2,3-헥산디온), 또는 비환형 에스테르 (예를 들어, 에틸 아세테이트, 에틸 프로피오네이트, 메틸 프로피오네이트)가 포함될 수 있다.  일부 실시양태에서, 캐리어 액체에는 환형 디에테르가 포함될 수 있다.  예를 들어, 캐리어 액체에는 5원 고리 화합물 (예를 들어, 1,3-디옥솔란, 2-메틸-1,3-디옥솔란, 4-메틸-1,3-디옥솔란)을 비롯한 환형 디에테르 또는 6원 고리 화합물 (예를 들어, 1,3-디옥산, 2-메틸-1,3-디옥산, 4-메틸-1,3-디옥산, 1,4-디옥산, 2-메틸-1,4-디옥산)을 비롯한 환형 디에테르가 포함될 수 있다.  일부 경우에, 캐리어 액체에는 환형 디케톤이 포함될 수 있다.  예를 들어, 캐리어 액체에는 5원 고리 화합물 (예를 들어, 1,2-시클로펜탄디온, 1,3-시클로펜탄디온 및 1H-인덴-1,3(2H)-디온)을 비롯한 환형 디케톤, 또는 6원 고리 화합물 (예를 들어, 1,2-시클로헥산디온, 1,3-시클로헥산디온 및 1,4-시클로헥산디온)을 비롯한 환형 디에테르가 포함될 수 있다.  일부 실시양태에서, 캐리어 액체에는 환형 에스테르가 포함될 수 있다.  예를 들어, 캐리어 액체에는 5원 고리 화합물 (예를 들어, 감마-부티로 락톤, 감마-발레로 락톤)을 비롯한 환형 에스테르, 또는 6원 고리 화합물 (예를 들어, 델타-발레로 락톤, 델타-헥사 락톤)을 비롯한 환형 에스테르가 포함될 수 있다.일부 경우, 3개의 산소 원자를 함유하는 캐리어 액체 화합물을 이용할 수 있다.  예를 들어, 캐리어 액체에는 트리에테르가 포함될 수 있다.  일부 경우, 캐리어 액체에는 비환형 트리에테르, 예를 들어, 1-메톡시-2-(2-메톡시에톡시)에탄 및 1-에톡시-2-(2-에톡시에톡시)에탄, 또는 트리메톡시메탄이 포함될 수 있다.  일부 경우, 캐리어 액체에는 환형 트리에테르가 포함될 수 있다.  일부 실시양태에서, 캐리어 액체에는 5원 고리 화합물 (예를 들어, 2-메톡시-1,3-디옥솔란)을 포함한 환형 트리에테르 또는 6원 고리 화합물 (예를 들어, 1,3,5-트리옥산, 2-메톡시-1,3-디옥산, 2-메톡시-1,4-디옥산)을 포함한 환형 트리에테르가 포함될 수 있다.일부 실시양태에서, 캐리어 액체 화합물에는 카르보네이트 (예를 들어, 불포화 카르보네이트)가 포함될 수 있다.  카르보네이트는 일부 경우 상업용 리튬 배터리에 통상적으로 사용되는 액체 카르보네이트보다 낮은 전위에서 SEI를 형성할 수 있다.  일부 경우에, 비환형 카르보네이트 (예를 들어, 메틸 비닐 카르보네이트, 메틸 에티닐 카르보네이트, 메틸 페닐 카르보네이트, 페닐 비닐 카르보네이트, 에티닐 페닐 카르보네이트, 디비닐 카르보네이트, 디에티닐 카르보네이트, 디페닐 카르보네이트)를 사용할 수 있다.  일부 경우에, 환형 카르보네이트, 예를 들어, 6원 고리 화합물 (예를 들어, 1,3-디옥산-2-온)을 포함한 환형 카르보네이트를 사용할 수 있다.일부 실시양태에서, 캐리어 액체에는 1종 이상의 에테르, 에스테르 및/또는 케톤의 조합을 포함하는 화합물이 포함된다.  이러한 구조는 전해질 내의 높은 이온 전도성을 허용할 수 있는 그의 비교적 높은 쌍극자 모멘트로 인해 일부 실시양태에서 사용하기에 유리할 수 있다.  일부 실시양태에서, 캐리어 액체에는 에테르-에스테르 (예를 들어, 2-메톡시에틸 아세테이트), 에스테르-케톤 (예를 들어, 3-아세틸디히드로-2(3H)-푸라논, 2-옥소프로필 아세테이트), 디에테르-케톤 (예를 들어, 2,5-디메톡시-시클로펜타논, 2,6-디메톡시-시클로헥사논), 또는 무수물 (예를 들어, 아세트산 무수물)이 포함된다.일부 경우, 캐리어 액체 화합물에는 1개의 질소 원자 및 1개의 산소 원자, 예컨대 아미드가 포함된다.  이러한 화합물은 비환형 (예를 들어, N,N-디메틸 포름아미드) 또는 환형 (예를 들어, 1-메틸-2-피롤리돈, 1-메틸-2-피페리돈, 1-비닐-2-피롤리돈)일 수 있다.1개의 질소 원자 및 2개의 산소 원자를 함유하는 화합물을 일부 경우에 캐리어 액체 중에 사용할 수 있다.  예를 들어, 일부 경우에 3-메틸-1,3-옥사졸리딘-2-온을 캐리어 액체로 사용할 수 있다.  3-메틸-1,3-옥사졸리딘-2-온은 전해질 내의 높은 이온 전도성을 허용할 것인 그의 비교적 높은 쌍극자 모멘트로 인해 일부 실시양태에서 사용하기에 유리할 수 있다.일부 경우, 2개의 질소 원자 및 1개의 산소 원자를 함유하는 화합물을 캐리어 액체 중에 사용할 수 있다.  예를 들어, 일부 실시양태에서, 캐리어 액체에는 1,3-디메틸-2-이미다졸리디논, N,N,N',N'-테트라메틸우레아 또는 1,3-디메틸테트라히드로-2(1H)-피리미디논이 포함될 수 있다.  상기 화합물은 또한 일부 실시양태에서 이점을 제공할 수 있는, 비교적 높은 쌍극자 모멘트를 포함한다.일부 경우, 캐리어 액체에는 플루오린화 또는 니트릴 화합물 (예를 들어, 본원에 언급된 캐리어 액체 유형 중 임의의 것의 플루오린화 또는 니트릴 유도체)이 포함된다.  이러한 화합물은 유체의 안정성을 증가시킬 수 있고 전해질의 보다 높은 이온 전도성을 가능케 할 수 있다.  이러한 플루오린화 화합물의 예로는 2,2-디플루오로-1,3-디옥솔란, 2,2,5,5-테트라플루오로시클로펜타논, 2,2-디플루오로-감마-부티로락톤 및 1-(트리플루오로메틸)피롤리딘-2-온이 포함되나 이에 제한되지는 않는다.  이러한 니트릴 화합물의 예로는 테트라히드로푸란-2-카르보니트릴, 1,3-디옥솔란-2-카르보니트릴 및 1,4-디옥산-2-카르보니트릴이 포함되나 이에 제한되지는 않는다.일부 경우, 캐리어 액체에는 황 함유 화합물이 포함된다.  일부 경우, 캐리어 액체에는 술폭사이드 (예를 들어, 디메틸 술폭사이드, 테트라히드로티오펜-1-옥사이드, 1-(메틸술포닐)에틸렌), 술폰 (예를 들어, 디메틸 술폰, 디비닐 술폰, 테트라히드로티오펜 1,1-디옥사이드), 술파이트 (예를 들어, 1,3,2-디옥사티올란 2-옥사이드, 디메틸 술파이트, 1,2-프로필렌글리콜 술파이트), 또는 술페이트 (예를 들어, 디메틸 술페이트, 1,3,2-디옥사티올란 2,2-디옥사이드)가 포함될 수 있다.  일부 실시양태에서, 캐리어 액체에는 1개의 황 원자 및 3개의 산소 원자를 함유하는 화합물 (예를 들어, 메틸 메탄술포네이트, 1,2-옥사티올란 2,2-디옥사이드, 1,2-옥사티안 2,2-디옥사이드, 메틸 트리플루오로메탄술포네이트)이 포함될 수 있다.일부 실시양태에서, 캐리어 액체에는 인 함유 화합물, 예를 들어, 포스페이트 (예를 들어, 트리메틸 포스페이트) 및 포스파이트 (예를 들어, 트리메틸 포스파이트)가 포함된다.  일부 실시양태에서, 캐리어 액체에는 1개의 인 원자 및 3개의 산소 원자 (예를 들어, 디메틸 메틸포스포네이트, 디메틸 비닐포스포네이트)가 포함될 수 있다.일부 실시양태에서, 캐리어 액체에는 이온성 액체가 포함된다.  일부 경우에, 이온성 액체의 사용은 SEI 형성을 유의하게 감소시키거나 제거할 수 있다.  이온성 액체에서 사용하기에 적합한 예시적인 음이온에는, 테트라플루오로보레이트, 헥사플루오로포스페이트, 헥사플루오로아르세노에이트, 퍼클로레이트, 트리플루오로메탄술포네이트, 비스(트리플루오로메틸술포닐)아미드 및 티오사카린 음이온이 포함되나 이에 제한되지는 않는다.  적합한 양이온에는 암모늄, 이미다졸륨, 피리디늄, 피페리디늄 또는 피롤리디늄 유도체가 포함되나 이에 제한되지는 않는다.  이온성 액체는, 일부 실시양태에서, 상기 음이온 중 임의의 1종 및 상기 양이온 중 임의의 1종의 조합을 포함할 수 있다.일부 경우, 캐리어 액체에는 본원에 언급된 캐리어 액체 화합물 중 임의의 것의 퍼플루오린화 유도체가 포함된다.  퍼플루오린화 유도체는 탄소 원자에 결합된 1개 이상의 수소 원자가 불소 원자에 의해 교체되는 화합물을 나타내는데 사용된다.  일부 경우에, 탄소 원자에 결합된 수소 원자 중 적어도 절반 또는 실질적으로 전부가 불소 원자로 교체된다.  일부 실시양태에서, 캐리어 액체 화합물 내의 1개 이상의 불소 원자의 존재는 분자의 점도 및/또는 쌍극자 모멘트에 대한 향상된 제어를 가능케 할 수 있다.일부 실시양태에서, 유동하는 산화환원 조성물의 점도는 약 -50℃ 내지 +50℃ 사이일 수 있는 배터리의 작동 온도에서 약 1 센티푸아즈 (cP) 내지 약 1.5x106 cP 또는 약 1 센티푸아즈 (cP) 내지 약 106 cP의 매우 넓은 범위 내일 수 있다.  일부 실시양태에서, 유동하는 전극의 점도는 약 105 cP 미만이다.  다른 실시양태에서, 점도는 약 100 cP 내지 105 cP 사이이다.  반고체를 사용하는 이들 실시양태에서, 이온-저장 고체 상의 부피 백분율은 5% 내지 70% 사이일 수 있으며, 다른 고체 상, 예를 들어 전도성 첨가제를 포함하는 총 고체 백분율은 10% 내지 75% 사이일 수 있다.  일부 실시양태에서, 전기화학 반응이 일어나는 전지 "스택"은 점도를 감소시키거나 반응 속도를 증가시키는 보다 높은 온도에서 수행되는 반면, 반고체를 위한 저장 탱크는 보다 낮은 온도에 있을 수 있다.일부 실시양태에서, 연동 펌프는 고체 함유 전기적 활성 물질을 전기적 활성 영역, 또는 병렬의 다중 전기적 활성 영역에 도입하는데 사용한다.  (배관, 슬러리 저장고 및 활성 전지가 차지하는) 슬러리의 전체 부피는 슬러리 순환에 의해 방전되고 재충전될 수 있다.  활성 양극 및 음극 슬러리는 연동 펌프를 사용하여 전지를 통해 독립적으로 순환할 수 있다.  펌프는 양극 슬러리 및 음극 슬러리 유속의 독립적인 제어를 제공할 수 있다.  독립적인 제어는 슬러리 전도성 및 용량 특성에 맞춰진 전력 균형을 가능하게 한다.일부 실시양태에서, 연동 펌프는 가요성 배관의 길이를 따라 롤러를 움직임으로써 작동한다.  이러한 방식으로 배관 내부의 유체는 배관의 어떠한 외부와도 절대 접촉하지 않는다.  펌프에서, 드라이브는 펌프 헤드와 연결되는 샤프트를 돌린다.  펌프 헤드는 배관을 제 위치에 고정하고 또한 샤프트의 회전을 사용하여 롤링(rolling) 헤드를 배관을 가로질러 움직여 배관 내에 유동을 생성한다.   (수혈 및 다른 의학 응용분야에서 처럼) 이동하는 유체가 격리될 필요가 있는 경우 이러한 펌프가 종종 사용된다.  여기서 연동 펌프는 점성 유체 및 입자 현탁액을 이동시키는데 또한 사용될 수 있다.  일부 실시양태에서, 배관의 폐쇄 회로는 연동 펌프에 의해 제공되는 힘으로 슬러리를 순환시키는데 사용된다.  일부 실시양태에서, 폐쇄 애노드액 및 캐쏘드액 시스템은 제거가능한 저장고와 연결되어 애노드액 및 캐쏘드액을 수집하거나 공급할 수 있어서, 활성 물질이 외부적으로 재순환될 수 있게 한다.  펌프는 전지로부터 얻어지는 전력을 포함할 수 있는 전력 공급원을 이용할 수 있다.  일부 실시양태에서, 배관은 폐쇄 순환이 아닐 수 있으며, 이 경우에 충전된 애노드액 및 캐쏘드액 및 방전된 애노드액 및 캐쏘드액을 위한 제거가능한 저장고가 이용될 수 있어서, 활성 물질이 외부적으로 재순환될 수 있게 한다.  일부 실시양태에서, 하나 이상의 슬러리는 전지에서 슬러리의 체류 시간 동안 완전히 충전하거나 방전하는 속도로 산화환원 전지를 통해 펌핑되는 반면, 다른 실시양태에서는 하나 이상의 슬러리는 보다 높은 속도로 산화환원 전지를 통해 반복적으로 순환하고 전지에서 체류 시간 동안 단지 부분적으로 충전하거나 방전한다.  일부 실시양태에서, 하나 이상의 슬러리의 펌핑 방향이 간헐적으로 바뀌어 슬러리의 혼합을 개선하거나 유동 시스템에서의 통로의 클로깅을 감소시킨다.연동 펌프를 상세히 기재하였지만, 다른 유형의 펌프도 또한 본원에 기술된 유동성 산화환원 조성물(들)을 수송하는데 사용할 수 있음이 이해되어야 한다.  예를 들어, 일부 실시양태에서는, 피스톤 펌프를 사용하여 하나 이상의 유동성 산화환원 조성물을 산화환원 유동 에너지 저장 장치를 통해 수송한다.  일부 실시양태에서는, 오거(auger)를 사용하여 하나 이상의 유동성 산화환원 조성물을 수송할 수 있다.유동성 산화환원 조성물은 다양한 첨가제를 포함하여 유동성 산화환원 전지의 성능을 개선할 수 있다.  이러한 경우에 반고체 슬러리의 액체 상은 전해질 염을 용해시키는 용매를 포함할 수 있으며, 결합제, 증점제, 또는 다른 첨가제가 첨가되어 안정성을 개선하고, 기체 형성을 감소시키고, 음극 입자 상의 SEI 형성을 개선하는 등의 작용을 한다.  이러한 첨가제의 예로는 애노드 상에 안정한 부동태화 층을 제공하거나 산화물 캐쏘드 상에 부동태화 박층을 제공하는 비닐렌 카르보네이트 (VC), 비닐에틸렌 카르보네이트 (VEC), 플루오로에틸렌 카르보네이트 (FEC) 또는 알킬 신나메이트; 가스방지제(antigassing agent)로서의 프로판 술톤 (PS), 프로펜 술톤 (PrS) 또는 에틸렌 티오카르보네이트; 가스처리(gassing)/안전성/캐쏘드 중합 작용제로서의 비페닐 (BP), 시클로헥실벤젠, 또는 부분적으로 수소화된 터페닐; 또는 애노드 부동태화 작용제로서의 리튬 비스(옥사틀라토)보레이트가 포함된다.일부 실시양태에서, 물을 제거하는 화합물을 활성 물질 현탁액 또는 저장 탱크 또는 시스템의 다른 플러밍으로 혼입함으로써 비수성 양극 및 음극 유동성 산화환원 조성물이 불순물 물을 흡수하는 것 및 산 (예를 들어, LiPF6 염의 경우 HF)을 생성하는 것을 막는다.  임의로, 첨가제는 산을 중화하는 염기성 산화물이다.  이러한 화합물에는 실리카겔, 황산칼슘 (예를 들어, 드리에리트(Drierite)로서 공지된 제품), 산화알루미늄 및 수산화알루미늄이 포함되나 이에 제한되지 않는다.일부 실시양태에서, 반고체 유동 전극의 콜로이드 화학 및 유변학은 반고체의 유동성을 개선하고 활성 물질 입자의 침강을 피하는데 필요한 임의의 교반 또는 휘저음(agitation)을 최소화하기 위해, 고체 입자가 천천히 가라앉거나 전혀 가라앉지 않는 안정한 현탁액을 제조하도록 조정된다.  전기적 활성 물질 입자 현탁액의 안정성은 입자 침강으로 인한 고체-액체 분리의 증거로 정지상태의 슬러리를 모니터함으로써 평가할 수 있다.  본원에 사용될 때, 전기적 활성 물질 입자 현탁액은 현탁액 중에 식별가능한 입자 침강이 없는 경우 "안정하다"라고 한다.  일부 실시양태에서, 전기적 활성 물질 입자 현탁액은 적어도 5일 동안 안정하다.  보통, 전기적 활성 물질 입자 현탁액의 안정성은 현탁된 입자 크기가 감소함에 따라 증가한다.  일부 실시양태에서, 전기적 활성 물질 입자 현탁액의 입자 크기는 약 10 ㎛ 미만이다.  일부 실시양태에서, 전기적 활성 물질 입자 현탁액의 입자 크기는 약 5 ㎛ 미만이다.  일부 실시양태에서, 전기적 활성 물질 입자 현탁액의 입자 크기는 약 2.5 ㎛이다.  일부 실시양태에서, 전도성 첨가제는 전기적 활성 물질 입자 현탁액에 첨가되어 현탁액의 전도성을 증가시킨다.  일반적으로, 전도성 첨가제, 예를 들어 케트젠(Ketjen) 탄소 입자의 보다 높은 부피 분율은 현탁액 안정성 및 전자 전도성을 증가시키나, 과잉량의 전도성 첨가제는 또한 현탁액의 점도를 증가시킬 수 있다.  일부 실시양태에서, 유동성 산화환원 전극 조성물은 증점제 또는 결합제를 포함하여 침강을 감소시키고 현탁액 안정성을 개선한다.  일부 실시양태에서, 펌프에 의해 생성되는 전단 유동은 현탁액의 추가적인 안정화를 제공한다.  일부 실시양태에서, 유속은 전극에서 수지상의 형성을 제거하도록 조정된다.일부 실시양태에서, 반고체 형태인 활성 물질 입자를 가라앉히고 수집하고 따로 저장하고, 이어서 필요할 때 액체와 재혼합하여 유동 전극을 형성한다.일부 실시양태에서, 산화환원 유동 배터리의 충전 또는 방전 속도는 전류 집전체와 전자 소통하는 하나 또는 두 유동 전극의 량을 증가시킴으로써 증가한다.일부 실시양태에서, 이는 반고체 현탁액을 보다 전자적으로 전도성으로 만들어, 반응 영역을 증가시키고 유동 전극으로 연장시킴으로써 달성된다.  일부 실시양태에서, 반고체 현탁액의 전도성은 금속, 금속 탄화물, 금속 질화물, 및 카본 블랙, 흑연성 탄소 분말, 탄소 섬유, 탄소 마이크로 섬유, 기상성장 탄소 섬유(vapor-grown carbon fiber: VGCF), 및 "버키볼(buckyball)", 탄소 나노 튜브 (CNT), 다중벽 탄소 나노 튜브 (MWNT), 단일벽 탄소 나노 튜브 (SWNT), 그라핀 시트 또는 그라핀 시트의 집합체를 비롯한 플러렌(fullerene), 및 주로 그라핀 시트의 폐쇄형 쉘 또는 튜브가 아닌 플러렌 조각을 포함하는 물질을 비롯한 탄소의 형태를 포함하나 이에 제한되지 않는 전도성 물질의 첨가에 의해 증가한다.  일부 실시양태에서, 나노 막대 또는 나노 와이어 또는 활성 물질의 고도 유망(highly expected) 미립자 또는 전도성 첨가제가 전극 현탁액 중에 포함되어 이온 저장 용량 또는 전력 또는 둘 모두를 개선시킬 수 있다.  예를 들어, 탄소 나노 필터, 예를 들어 VGCF (기상성장 탄소 섬유), 다중벽 탄소 나노 튜브 (MWNT) 또는 단일벽 탄소 나노 튜브 (SWNT)가 현탁액에 사용되어 전자 전도성을 개선하거나, 또는 임의로 동작 이온을 저장할 수 있다.일부 실시양태에서, 반고체 이온-저장 물질의 고체를 고체보다 전자 전도성이 높은 전도성 코팅 물질로 코팅함으로써 반고체 이온-저장 물질의 전도성을 증가시킨다.  전도성-코팅 물질의 비제한적 예에는 탄소, 금속, 금속 탄화물, 금속 질화물, 금속 산화물, 또는 전도성 중합체가 포함된다.  일부 실시양태에서, 반고체 이온-저장 물질의 고체는 산화환원 에너지 저장 장치의 작동 조건에서 산화환원에 비활성인 금속으로 코팅된다.  일부 실시양태에서, 반고체 이온-저장 물질의 고체는 구리로 코팅하여 저장 물질 입자의 전도성을 증가시키고/시키거나 반고체의 총 전도성을 증가시키고/시키거나 에너지 저장 입자 및 전도성 첨가제 사이의 전하 이동을 용이하게 한다.  일부 실시양태에서, 저장 물질 입자는 약 1.5 중량%의 금속성 구리로 코팅된다.  일부 실시양태에서, 저장 물질 입자는 약 3.0 중량%의 금속성 구리로 코팅된다.  일부 실시양태에서, 저장 물질 입자는 약 8.5 중량%의 금속성 구리로 코팅된다.  일부 실시양태에서, 저장 물질 입자는 약 10.0 중량%의 금속성 구리로 코팅된다.  일부 실시양태에서, 저장 물질 입자는 약 15.0 중량%의 금속성 구리로 코팅된다.  일부 실시양태에서, 저장 물질 입자는 약 20.0 중량%의 금속성 구리로 코팅된다.  일반적으로, 유동성 산화환원 전극의 순환 성능은 전도성 코팅 물질의 중량 백분율이 증가함에 따라 증가한다.  일반적으로, 유동성 산화환원 전극의 용량이 또한 전도성 코팅 물질의 중량 백분율이 증가함에 따라 증가한다.일부 실시양태에서, 반고체의 입자간 상호작용 또는 콜로이드 화학을 조정하여 이온-저장 물질 입자의 여과 네트워크의 형성 및 입자 접촉을 증가시킴으로써 산화환원 유동 배터리의 충전 또는 방전 속도를 증가시킨다.  일부 실시양태에서, 여과 네트워크는 전류 집전체의 부근에 형성된다.  일부 실시양태에서, 반고체는 필요한 경우 보다 쉽게 유동하도록 전단 박화된다.  일부 실시양태에서, 반고체는 예를 들어 전류 집전체의 부근에서 겪게 되는 속도와 같은 높은 전단 속도에서 여과 네트워크를 형성하도록 전단 농화된다.하나 이상의 실시양태에 따른 유동성 전극 활성 물질을 사용하는 비수성 배터리의 에너지 밀도는 유리하게는 통상의 산화환원 애노드액 및 캐쏘드액 배터리에 필적한다.  산화환원 애노드액 및 캐쏘드액, 예를 들어 용액 중 바나듐 이온을 기재로 하는 산화환원 애노드액 및 캐쏘드액은 전형적으로 바나듐 이온의 몰농도가 1 내지 8 몰농도이고, 높은 산 농도을 사용하는 경우 보다 높은 농도이다.  당업자는 공지된 리튬 이온 배터리 양극 및 음극 화합물을 기재로 하는 반고체 슬러리의 에너지 밀도를 이들 값과 비교할 수 있다.  이러한 예에서 반고체 슬러리의 액체 상은 알킬 카르보네이트 또는 알킬 카르보네이트의 혼합물을 포함하나 이에 제한되지 않는 용매를 포함할 수 있으며, 이에 LiPF6를 포함하나 이에 제한되지 않는 리튬 염, 및 결합제, 증점제, 또는 안정성을 개선하고, 기체 형성을 감소시키고, 음극 입자 상의 SEI 형성을 개선하는 등의 작용을 하기 위해 첨가되는 다른 첨가제가 용해된다.비수성 반고체 산화환원 유동 전지에서, 한 유용한 양극 유동성 산화환원 조성물은 상기 논의된 액체 중 리튬 전이금속 감람석 입자의 현탁액이다.  이러한 감람석은 LiMPO4 (여기서 M은 제1열 전이금속을 포함함), 또는 고용체, 도핑되거나 개질된 조성물, 또는 이러한 감람석의 비화학양론적 형태 또는 불규칙 형태를 포함한다.  화합물 LiFePO4를 예시적인 예로 들면, 감람석 LiFePO4의 밀도는 3.6 g/㎤이고 이의 화학식량은 157.77 g/mol이다.  따라서, 고체 감람석의 리터 당 Fe의 농도는 (3.6/157.77) x 1000 ㎤/리터 = 22.82 몰농도이다.  액체에 의해 실질적으로 희석된 현탁액으로 존재할지라도, 몰농도는 전형적인 산화환원 전해질의 몰농도를 훨씬 초과한다.  예를 들어, 50% 고체 슬러리는 고농축된 바나듐 유동 배터리 전해질을 초과하는 11.41M의 농도를 나타내며, 이는 어떠한 산 첨가 없이도 달성된다.일부 실시양태에서, 입자를 형성하는 전기화학적으로 활성인 고체 화합물이 LiCoO2인 양극 유동성 산화환원 조성물은 밀도가 5.01 g/㎤이고 화학식량이 97.874 g/mol이다.  리터 당 Co의 농도는 (5.01/97.874) x 1000 ㎤/리터 = 51.19 몰농도이다.  이러한 반고체 슬러리의 에너지 밀도는 명확하게 통상의 액체 캐쏘드액 또는 애노드액 용액으로 가능한 것보다 높은 인자이다.일부 실시양태에서, 음극 유동성 산화환원 조성물로서 작용할 수 있는 액체 중 흑연의 현탁액을 사용한다.  작동 중, 흑연 (또는 다른 경질 및 연질 탄소)은 리튬을 사이에 끼워넣을 수 있다.  흑연에서 최대 농도는 약 LiC6이다.  흑연의 밀도가 약 2.2 g/㎤이고 LiC6의 화학식량이 102.94 g/mol이므로, LiC6의 리터 당 Li의 농도는 (2.2/102.94) x 1000 = 21.37 몰농도이다.  이는 또한 통상의 산화환원 유동 배터리 애노드액보다 훨씬 높다.또한, 비수성 배터리의 전지 동작 전압은, 보다 높은 전압에서 물 가수분해의 제한으로 인해 전압이 1.2 내지 1.5V로 제한될 수 있는 일부 수성 배터리보다 2배 높다.  대조적으로, 반고체 산화환원 유동 전지에 흑연과 함께 LiFePO4를 사용하면 3.3V의 평균 전압이 제공되고, 흑연과 함께 LiCoO2를 사용하면 3.7V의 평균 전압이 제공된다.  임의의 배터리의 에너지는 전압에 비례하기 때문에, 고체 현탁액 또는 응축 이온-지지 액체 산화환원 유동 조성물을 사용하는 배터리는 통상의 용액-기재 산화환원 유동 전지를 넘어서는 에너지에 있어서의 추가의 향상을 제공한다.따라서, 비수성 반고체 산화환원 유동 전지는 가용성 금속에 제한되지 않으나, 그보다는 고체 또는 액체 전극-활성 물질의 현탁액을 포함하거나, 또는 밀도가 높은 액체 반응물, 예를 들어 액체 금속 또는 다른 액체 화합물의 경우, 유동 배터리 전해질이 액체 반응물 자체의 유의한 분율 또는 심지어 대부분을 차지함으로써 보다 높은 전지 전압, 및 산화환원 유동 배터리보다 에너지 밀도가 훨씬 높은 유동 배터리 전극을 제공함으로써, 산화환원 유동 배터리 및 통상의 리튬 이온 배터리 모두의 이점을 제공할 수 있다.  통상의 1차 또는 2차 배터리와는 다르게, 총 용량 또는 저장된 에너지는 다른 구성성분, 예를 들어 분리막, 전류 집전체 포일, 포장 등의 양을 증가시키지 않으면서 반응물을 보유하는 저장고의 크기를 단순히 증가시킴으로써 증가시킬 수 있다.  연료 전지와는 다르게, 이러한 반고체 산화환원 유동 배터리는 재충전할 수 있다.많은 응용분야 중, 반고체 및 응축 이온-지지 액체 산화환원 유동 배터리는 플러그-인 하이브리드(PHEV) 또는 전기 자동차(all-electric vehicle: EV)에 전력을 공급하는데 사용될 수 있다.  현재, 일일 운전거리가 긴, 예를 들어 평균 일일 운전거리가 33 마일인 미국과 같은 시장에서, PHEV는 배터리를 하루 충전하여 40 마일의 전기 범위(electric range) (PHEV40)를 제공하는 것이 가능하기 때문에 매력적인 해법이다.  약 3000 lb의 무게가 나가는 차에 대하여, 감당할 수 있는 크기, 중량 및 가격의 배터리는 대략 15 kWh의 에너지 및 약 100 kW의 전력을 필요로 한다.그러나, 동일한 운전 패턴에 대한 동일한 크기의 EV는 일반적으로 에너지의 적절한 저장 및 사용자에게 안전을 제공하기 위해 보다 긴 범위, 예를 들어 재충전 간에 200 마일의 운전거리, 또는 75 kWh를 필요로 할 것이다.  보다 높은 비에너지 배터리는 EV의 광범위한 사용을 가능하게 하는 크기, 중량 및 가격 기준을 만족시키는데 필요하다.  반고체 및 응축 이온-지지 액체 산화환원 유동 배터리는 이러한 응용분야에 대해 실질적으로 낮은 가격의 배터리 용액을 제공할 수 있다.  LiCoO2/탄소 커플의 이론적인 에너지 밀도는 380.4 Wh/kg이다.  그러나, 이러한 화학을 기초로 하는 고 전력 및 고 에너지 리튬 이온 배터리는 비활성 물질의 희석 효과로 인해 전지 수준에서 단지 약 100 내지 175 Wh/kg를 제공한다.  75 kWh의 에너지를 제공하는 것과 동일한 200 마일 범위를 제공하는 것은 750 내지 430 kg의 전류 향상(current advanced) 리튬 이온 전지를 필요로 한다.  추가의 질량이 또한 배터리 시스템의 다른 구성성분, 예를 들어 포장, 냉각 시스템, 배터리 관리 시스템 등을 위해 필요하다.EV에서의 통상의 리튬 이온 배터리의 사용을 고려할 때, 비에너지가 전력보다 더 제한적임은 공지되어 있다.  즉, 목적하는 운행 범위를 위한 충분한 에너지를 갖는 배터리는 전형적으로 충분한 전력을 초과할 것이다.  따라서 배터리 시스템은 불필요한 전력을 제공하는 낭비되는 질량 및 부피를 포함한다.  반고체 또는 응축 이온-지지 액체 산화환원 유동 배터리는 필수적인 전력을 제공하기 위한 크기로 만들어진 보다 작은 전력 생산 부분 (또는 스택)을 가질 수 있는 반면, 총 질량 중 남아있는 보다 큰 분율이 고 에너지 밀도 양극 및 음극 산화환원 유동 조성물 및 이들의 저장 시스템에 배당될 수 있다.  얼마나 많은 스택이 차를 작동시키는데 필요한 대략 100 kW를 제공하는데 필요한지 고려함으로써 전력 생산 스택의 질량이 결정된다.  리튬 이온 배터리는 비전력(specific power)이 약 1000 내지 4000 W/kg인 것이 현재 이용가능하다.  유동성 산화환원 전지의 스택에서 및 이러한 배터리에서 분리막의 단위 면적 당 생산되는 전력은 유사하다.  따라서, 100 kW의 전력을 제공하기 위해, 약 25 내지 100 kg의 스택이 필요하다.배터리의 나머지 질량은 주로 양극 및 음극 유동성 산화환원 조성물로부터 비롯될 수 있다.  LiCoO2/탄소 커플에 대한 이론적인 에너지 밀도가 380.4 Wh/kg일 때, 75 kWh의 에너지를 제공하기 위해 필요한 활성 물질의 총량은 단지 197 kg이다.  유동 배터리에서 활성 물질은 양극 및 음극 유동성 산화환원 조성물 중 가장 큰 질량 분율을 차지하며, 나머지는 이온 저장 화합물보다 밀도가 낮은 첨가제 및 액체 전해질 상으로부터 비롯된다.  75 kWh의 에너지를 제공하는데 필요한 양극 및 음극 유동성 산화환원 조성물의 질량은 단지 약 200 kg이다.따라서, 스택 질량 (25 내지 100 kg) 및 양극 및 음극 유동성 산화환원 조성물 질량 (200 kg) 모두를 포함하여, 200 마일 범위를 제공하기 위해 반고체 산화환원 유동 배터리는 동일한 범위를 제공하는 향상된 리튬 이온 배터리의 질량 (및 부피)보다 훨씬 적은 225 내지 300 kg의 질량이 나갈 수 있다.  이러한 시스템의 비에너지는 배터리 질량으로 나눈 75 kWh, 또는 333 내지 250 Wh/kg이며, 현재 리튬 전지의 약 2배이다.  시스템의 총 에너지가 증가함에 따라, 스택 질량이 전체의 점감 분율(diminishing fraction)이기 때문에 비에너지는 380.4 Wh/kg의 이론값에 근접한다.  이 점에 있어서, 재충전 리튬 유동 배터리는, 기능성(functioning) 배터리를 갖기 위해 비활성 물질의 큰 백분율을 필요로 하기 때문에 에너지 밀도가 시스템 크기에 상관없이 이론값의 50%보다 작은, 통상의 리튬 이온 전지와 상이한 스케일링 거동(scaling behavior)을 나타낸다.따라서 일련의 실시양태에서, 재충전 리튬 이온 유동 배터리를 제공한다.  일부 실시양태에서, 이러한 배터리는 시스템을 위한 상대적으로 작은 총 에너지에서 비에너지가 상대적으로 높으며, 예를 들어 약 50 kWh 미만의 총 에너지에서 비에너지는 약 150 Wh/kg 초과, 또는 약 100 kWh 미만의 총 에너지에서 비에너지는 약 200 Wh/kg 초과, 또는 약 300 kWh 미만의 총 에너지에서 비에너지는 약 250 Wh/kg 초과이다.또 다른 일련의 실시양태에서, 산화환원 유동 장치는 양극 및 음극 전류 집전체에서 절대 전위를 결정하는 하나 이상의 기준 전극을 작동 동안 사용하며, 전위는 양극 및 음극 유동성 산화환원 조성물의 적절한 전달 속도를 결정하는 피드백 루프(feedback loop)에 사용된다.  예를 들어, 캐쏘드 반응이 애노드 반응보다 빨리 완료되는 경우, 전지는 "캐쏘드-결핍(cathode-starved)"일 것이고 보다 큰 극성화가 양극에서 일어날 것이다.  이러한 경우, 캐쏘드 전위의 검출은 이러한 조건 또는 임박(impending) 조건을 지시할 것이며, 양극 유동성 산화환원 조성물의 전달 속도가 증가할 수 있다.  산화환원 유동 전지가 높은 전력에서 사용되고, 캐쏘드 반응 및 애노드 반응 모두가 완료되고 일정한 유속에서 완전히 방전되거나 충전된 상태로 되는 경우, 이는 또한 전류 집전체 전위를 사용하여 검출할 수 있고, 전지의 목적하는 전류 속도와 "조화(match)"하도록 양극 및 음극 유동성 산화환원 조성물 모두의 속도를 증가시킨다.사용하는 위치적 변화 및 유동 배터리 내의 전기화학 반응의 완료를 결정하기 위해 하나 초과의 기준 전극을 사용할 수 있다.  예를 들어, 양극 및 음극 유동성 산화환원 조성물이 분리막 및 전극에 평행하게 흐르고, 한 말단에서 스택으로 들어가고 다른 말단에서 나오는 평면 스택을 고려한다.  캐쏘드-활성 및 애노드-활성 물질이 전기적 소통을 하자마자 충전 또는 방전이 시작될 수 있기 때문에, 반응의 정도는 스택의 입구 및 출구에서 상이할 수 있다.  스택 및 전지 내의 하나 초과의 위치에 기준 전극이 위치함으로써, 충전 또는 방전 상태 및 국소 극성화에 대한 전지의 거의 즉각적인 상태를 결정할 수 있다.  전지의 작동 효율, 전력 및 이용은 기준 전극으로부터의 전압 투입을 고려하고 작동 매개변수, 예를 들어 캐쏘드액 및 애노드액의 총 유속 또는 상대적 유동 속도을 변화시킴으로써 최적화할 수 있다.기준 전극은 또한 유동 장치 시스템 내의 다른 곳에 위치할 수 있다.  예를 들어, 양극 및 음극 유동성 산화환원 조성물 저장 탱크에 기준 전극을 두거나, 또는 저장 탱크 내에 별개의 전기화학 전지를 두어, 탱크 중 양극 및 음극 유동성 산화환원 조성물의 충전 및 방전 상태를 모니터할 수 있다.  이는 또한, 필요한 전력 및 에너지를 제공하기 위해 배터리를 작동시키는 경우, 반고체 현탁액의 유속을 결정하기 위한 정보(input)로서 사용할 수 있다.  기준 전극의 위치는 애노드액, 캐쏘드액 또는 분리막에서의 국소 전압을 결정할 수 있게 한다.  다중 기준 전극은 결정된 전압의 공간적 분포를 가능하게 한다.  유속을 포함할 수 있는 전지의 작동 조건은 전압 분포를 변화시켜 전력 밀도를 최적화하도록 조정할 수 있다.일부 실시양태에서, 반고체 산화환원 유동 전지는 비수성 리튬 재충전 전지이고 리튬 농도의 범위에 대한 일정한 전위 (일정한 리튬 화학적 전위)를 생성하도록 리튬화된(lithiated) 리튬 저장 화합물을 기준 전극으로서 사용한다.  일부 실시양태에서, 기준 전극의 리튬-활성 물질은 리튬 티탄산염 스피넬 또는 리튬 바나듐 산화물, 또는 화학식 LixMyPO4 (여기서, M은 제1열 전이금속을 포함함)의 리튬 전이금속 감람석을 포함하나 이에 제한되지 않는 리튬 전이금속 포스페이트이다.  일부 실시양태에서, 화합물은 LiFePO4 감람석 또는 LiMnPO4 감람석 또는 이들 둘의 혼합물 또는 고용체이다.일부 경우에서, 유동 장치 시스템에서 분리할 수 있는 (따라서, 시스템에서 제거 가능함) 별개의 인-라인 센서를 시스템의 작동 중에 사용할 수 있다.  인-라인 센서는 시스템 내 위치에서, 예를 들어, 유동성 산화환원 조성물 저장 탱크 또는 시스템 내에서 유동성 산화환원 조성물을 수송하는 도관에서 절대 전위를 결정하는데 사용할 수 있는 기준 전극을 함유할 수 있다.  산화환원 유동 에너지 저장 시스템에서 제거할 수 있는 하나 이상의 별개의 인-라인 센서를 사용하면 센서를 대체하는데 필요한 시간의 양을 줄여, 시스템 정지시간을 줄일 수 있다.  또한, 별개의 인-라인 센서에서 얻어지는 데이터는 통합 기준 전극으로부터 얻어지는 데이터와 비교할 수 있으며, 이는 하나 이상의 통합 기준 전극의 정확도를 점검하는데 유용할 수 있다.일부 실시양태에서, 별개의 인-라인 센서는 유동 전지의 전기적 활성 영역 외부에 위치하고/하거나 유동성 산화환원 활성 물질의 공급원(들) 외부 (예를 들어, 유동성 산화환원 활성 물질을 함유하는 저장 탱크(들)의 바깥쪽)에 위치한다.  일부 실시양태에서, 별개의 인-라인 센서는 이하에서 더욱 상세하게 기재하는 바와 같이, 유동성 산화환원 활성 물질의 공급원을 전기적 활성 영역으로 유체에 의해 바로 연결하는데 사용하는 도관의 외부이다.일련의 실시양태에서, 인-라인 센서는, 충전 상태, 전자 또는 이온 전도성, 응집 상태, 점도 및 건강 상태의 시간 의존성을 측정함으로써, 이러한 특징들을 포함하나 이에 제한되지 않는, 양극 및/또는 음극 유동성 산화환원 조성물 (예를 들어, 캐쏘드액 및/또는 애노드액)의 조건을 결정하는데 사용할 수 있다.  일부 실시양태에서, 인-라인 센서는 흐르고 있는 유동성 산화환원 조성물로부터 측정값을 취함으로써 양극 및/또는 음극 유동성 산화환원 조성물의 특정 성질을 결정할 수 있다.  인-라인 센서는, 일부 예에서, 주요 유동 채널로부터 상기 센서를 통해 우회시키는 유동성 산화환원 조성물의 적어도 일부를 샘플링하여 유동성 산화환원 조성물의 성질을 결정할 수 있다.  예를 들어, 인-라인 센서는 산화환원 유동 에너지 저장 장치로부터 독립적인 도관으로 유동성 산화환원 조성물의 일부를 우회시켜 유동성 산화환원 조성물의 하나 이상의 성질을 결정할 수 있다.  센서에 의해 수행될 수 있는 측정값은 다음과 같은 유동성 산화환원 조성물의 성질을 포함하나 이에 제한되지 않는다: 상기 센서 내에 함유된 기준 전극에 대한 조성물 전기화학 전위; 유동성 산화환원 조성물과 접촉하는 전도성 전극을 가로질러 측정된 조성물의 DC 전도성; 조성물의 점도; 조성물의 AC 전도성 (이를 통해 당업자에게 공지된 임피던스 분광법을 사용하여 수송 및 유전체 성질을 얻을 수 있음); 및/또는 조성물의 자기 성질.  이들 성질은 시간, 온도, 유속, 및/또는 인가된 전위 또는 장의 진폭 및/또는 진동수의 함수로서 측정할 수 있다.  예를 들어, 유동성 산화환원 조성물의 전기화학 전위를 이용하여 유동 전지의 작동 중 전지의 충전 상태를 결정하거나 유동성 산화환원 조성물의 분해에 대한 정보 (예를 들어, 유동성 산화환원 조성물 내의 구성성분)를 제공할 수 있다.  DC 또는 AC 전도성을 사용하여 반고체 현탁액 유동성 산화환원 조성물에서 전도성 고체상의 침투 추출(percolation) 상태 및/또는 SEI 축적 속도를 결정할 수 있다.  이들 양을 유속에 따라 변화시켜 강화된 전지 성능이 관찰되는 작동 조건을 결정하는 데 피드백으로 이용할 수 있다.  예를 들어, 유동 전지가 충전되거나 방전될 수 있는 C-레이트는 양극 및/또는 음극 유동성 산화환원 조성물의 특정 유속에서 극대화될 수 있다.유동성 산화환원 조성물은 다양한 메카니즘을 통해 산화환원 유동 에너지 저장 장치 내에서 혼합할 수 있다.  유동성 산화환원 조성물의 혼합은, 예를 들어 산화환원 유동 에너지 저장 장치 내의 전류 집전체 및/또는 이온-투과성 매질 근처에서 산화환원 종의 농도를 증가시켜 장치의 성능을 강화시킬 수 있다.  일련의 실시양태에서, 열 (예를 들어, 유동 전지 내에서 전기화학 반응에 의해 생산된 열, 전기저항 히터와 같은 외부 기관에 의해 생산된 열, 등)이 산화환원 유동 에너지 저장 장치의 일부 내부에 존재하거나 장치의 일부에 적용되어 장치의 일부를 또다른 부분에 대해 선택적으로 가열시킬 수 있다.  이는 애노드 및/또는 캐쏘드 유체의 적어도 일부의 온도를 상승시킬 수 있다.  예를 들어, 도 1H에 도시한 일련의 실시양태에서, 에너지 저장 장치의 구역 (750)은 구역 (752)보다 뜨겁다.  자연적인 대류가 유동 전지의 활성 구역 내에서 밀도 감소를 통해 유도되어, 유동 전지를 통한 양극 및/또는 음극 유동성 산화환원 조성물의 펌핑(pumping)을 도와 에너지 소모를 감소시킨다.  도 1H에 도시한 일련의 실시양태에서, 양극 및 음극 유동성 산화환원 조성물 각각은 전기 절연성의 이온-투과성 매질 (614) (예를 들어, 막)과 접하고 있다.  도 1H의 삽입도 (좌측 상단 코너에 위치함)는 전기적 활성 영역 내에 위치한 양극 및 음극 유동성 산화환원 조성물이 없는 장치의 도식도를 포함한다.일부 실시양태에서, 혼합 유체는 산화환원 유동 에너지 저장 장치 내부에서 유동성 산화환원 조성물 내의 혼합 양을 증가시키는데 사용할 수 있다.  일부 실시양태에서, 산화환원 유동 에너지 저장 장치는, 유동성 산화환원 조성물이 배치된 (예를 들어, 전기적 활성 구역) 부피와 유체 소통하고/하거나 부피 내에 위치하는 혼합 유체의 공급원을 포함한다.  대부분의 경우에서, 혼합 유체는 유동성 산화환원 조성물과는 불혼화성이다.  본원에서 사용되는 바와 같이, 두 유체는 "불혼화성"이거나, 하나의 유체가 산화환원 유동 에너지 저장 장치가 작동하는 온도 및 조건 하에서 다른 유체 중에 적어도 10 중량%의 수준으로 용해되지 않는 경우 서로 혼화되지 않는다.혼합 유체는 액체 및 기체를 포함하는 임의의 적합한 유형일 수 있다.  일부 실시양태에서, 혼합 유체는 유동성 산화환원 조성물과 실질적으로 화학 반응하지 않는다.  본원에서 사용되는 바와 같이, 2개의 구성성분이 서로 접촉하는 경우에 화학 반응이 본 발명 장치의 사용 시간 규모에 걸쳐 진행하지 않는다면, 구성성분은 또다른 구성성분과 "실질적으로 화학 반응하지 않는다."일부 실시양태에서, 혼합 유체의 공급원은 산화환원 유동 에너지 저장 장치 외부의 부피를 포함할 수 있다.  예를 들어, 일부 경우에서, 산화환원 유동 에너지 저장 장치는 산화환원 유동 에너지 저장 장치에 독립적인 공급원으로부터 기인하고, 양극 및/또는 음극 유동성 산화환원 조성물로 수송되는 (예를 들어, 도관을 통해 주입되는) 기체 (예를 들어, 불활성 기체)와 같은 혼합 유체를 포함한다.  이러한 일련의 실시양태가 도 1J에 도시되어 있다.  이러한 일련의 실시양태에서, 유체 기포 (910)는, 산화환원 유동 에너지 저장 장치의 전기적 활성 구역 (115) 및 (125)와 유체 소통하는 채널 (912)를 통해 산화환원 유동 에너지 저장 장치의 전기적 활성 구역으로 주입된다.  혼합을 촉진하는 것 이외에, 주입된 유체는 유동 전지를 통한 유체의 펌핑을 도울 수 있다.  기포는 부력으로 인해 발생할 수 있고, 각 유체에서의 유체 흐름을 유도한다.  도 1J에서 도시된 일련의 실시양태에서, 각 유동 유체는 전기 절연성의 이온-투과성 매질 (예를 들어, 막)에 접하고 있다.  도 1J 삽입도 (좌측 상단 코너에 위치함)는 전기적 활성 영역 내에 위치한 양극 및 음극 유동성 산화환원 조성물이 없는 장치의 도식도를 포함한다.일부 실시양태에서, 혼합 유체의 공급원은 산화환원 유동 에너지 저장 장치 내의 반응물일 수 있다.  예를 들어, 일부 실시양태에서, 혼합 유체 (예를 들어, 기체 기포)는 산화환원 유동 에너지 저장 장치에서 반응의 부산물로서 생성될 수 있다.  도 1K는 이러한 일련의 실시양태의 도식도를 포함한다.  도 1K에서, 유체 기포 (910)는 전기화학 반응의 부산물로서 생성된다.  기체는 부력으로 인해 발생할 수 있고, 이에 의해 캐쏘드액 및 애노드액의 펌핑을 도와, 전지 내에서 유체 수송에 필요한 에너지 양을 감소시킨다.  혼합 유체 기포는 캐쏘드 유체, 애노드 유체에서, 또는 양극 및 음극 유동성 산화환원 조성물 각각에서 (도 1K에서 도시한 바와 같음) 생성될 수 있다.  일련의 실시양태에서, 유동-전지 용기의 형태 및/또는 표면 화학 중 하나 또는 둘 다는, 예를 들어 기포의 불균일 핵형성에 대한 에너지 장벽이 낮아지는 오목자국(indentation) 또는 공동을 제공함으로써 기포 핵형성의 위치 및 속도를 조절하도록 설계할 수 있다.  도 1K에 도시한 일련의 실시양태에서, 각 유동 전극 유체는 전기 절연성의 이온-투과성 매질 (예를 들어, 막)과 접촉하고 있다.  도 1K의 삽입도 (좌측 상단 코너에 위치함)는 전기적 활성 영역 내에 위치한 양극 및 음극 유동성 산화환원 조성물이 없는 장치의 도식도를 포함한다.산화환원 유동 에너지 장치는 일부 실시양태에서, 산화환원 유동 에너지 장치 내에서 유동성 산화환원 조성물과 접촉하는 이동가능한 표면을 포함할 수 있다.  일반적으로, 산화환원 유동 장치 내에서 표면이 다른 표면에 대해 이동할 수 있으면, 표면은 "이동가능한 표면"이다.  예를 들어, 일부 실시양태에서, 이동가능한 표면은 산화환원 유동 장치 내에서 하나 이상의 전류 집전체에 대해 이동가능할 수 있다 (예를 들어, 이동가능한 표면은 장치에서 제2의 전류 집전체에 대해 이동가능한 제1 전류 집전체의 일부일 수 있음).  일부 경우에서, 이동가능한 표면은 산화환원 유동 에너지 저장 장치 내에서 이온-투과성 매질 (예를 들어, 막)에 대해 이동가능할 수 있다.  일부 실시양태에서, 이동가능한 표면의 적어도 일부는 산화환원 유동 에너지 저장 장치 내에서 전기적 활성 영역 내에 배치되고/되거나 전기적 활성 영역과 접촉할 수 있다.  예를 들어, 도 1C에 도시한 일련의 실시양태에서, 음극 전류 집전체 (520)의 내부 표면 (591)의 적어도 일부 및/또는 양극 전류 집전체 (510)의 내부 표면 (592)의 적어도 일부는 이동가능할 수 있다.이동가능한 표면은 산화환원 유동 에너지 장치를 통해 유동성 산화환원 조성물의 유동에 적어도 부분적으로 지휘하도록 구성되고 배열될 수 있다.  이는 예를 들어, 이동가능한 표면 상에 하나 이상의 돌출부를 포함하고, 유동성 산화환원 조성물이 산화환원 유동 에너지 장치를 통해 수송되도록 표면을 이동시킴으로써 달성될 수 있다.특정 예로서 일부 실시양태에서, 유동 전지는 예를 들어, 애노드 및/또는 캐쏘드 유체를 수송하는데 사용할 수 있는, 내부 나사송곳(auger) 및 외부 나사송곳 중 하나 또는 둘 다를 포함할 수 있다.  이러한 배열은 도 1B 내지 1C에 도시된 일련의 실시양태와 관련하여 간략히 기재하였다.  도 1F 내지 1G는 나사절삭된 이동가능한 표면을 포함하는 내부 나사송곳 (610) 및 외부 나사송곳 (612)이 사용된 일련의 실시양태의 도식도를 포함한다.  내부 및 외부 나사송곳 중 하나 또는 둘 다는 나사송곳 사이에서 및/또는 서로 간에 고정 이온-투과성 매질 (614)에 대해, 예를 들어 화살표 (615) 방향으로 회전할 수 있다.  이러한 식으로, 나사송곳은 유동 전지를 통해 유체를 수송할 수 있다.  예를 들어, 일련의 실시양태에서, 양극 유동성 산화환원 조성물은 화살표 (616)를 통해 유동 전지 안으로 및 화살표 (617)를 통해 유동 전지 밖으로 수송될 수 있다.  또한, 음극 유동성 산화환원 조성물은 화살표 (618)를 통해 유동 전지 안으로 및 화살표 (619)를 통해 유동 전지 밖으로 수송될 수 있다.  나사송곳이 사용되는 실시양태는 상대적으로 점도가 높은 유체 내에서 혼합을 수송하거나 유도하는 경우에 이로울 수 있다.  도 1F 내지 1G에서 도시된 일련의 실시양태에서, 애노드 및 캐쏘드 유체는, 각각이 전기 절연성 이온-투과성 매질 (614) (예를 들어, 막)과 접할 수 있는 동심원의 원통형 껍질을 통해 수송될 수 있다.  일부 실시양태에서, 나사송곳은, 유동 전지에서 나사송곳이 전류 집전체로 작용하고/하거나 별도의 전류 집전체와 전자적으로 소통하도록 할 수 있는 전자 전도성일 수 있다.이동 표면은 다양한 다른 형태일 수 있다.  예를 들어, 일부 예에서, 유동 전지는 전기적 활성 구역 내에서 유체를 수송하는데 사용할 수 있는 트랙 구동(track drive)의 일부인 이동 표면을 포함할 수 있다.  트랙 구동은 하나 이상의 회전가능한 축 주변에 배열된 벨트를 포함할 수 있고, 산화환원 유동 전지 내에서 전기적 활성 영역 내에 적어도 부분적으로 배치될 수 있다.  트랙은 산화환원 유동 물질에 노출된 표면 (산화환원 유동 전지 내에서 전기적 활성 영역 내에 배치될 수 있음)의 적어도 일부가 유체의 유동을 향하는 돌출부를 포함하도록 구성되고 배열될 수 있다.  예를 들어, 도 1L은 2개의 트랙 구동 (710)을 포함하는 유동 전지의 도식도를 포함한다.  도 1L에서 트랙 구동은 애노드 및 캐쏘드 유체를 독립적으로 수송할 수 있다.  트랙 구동 상의 벨트 (712) (이동 표면 (714)을 포함함)는 구동에 인접한 유체의 이동 및 혼합을 강화하는 돌출부 (716)를 포함한다.  도 1L에 도시된 트랙 구동이 선형 돌출부를 포함하지만, 임의의 적합한 돌출 형태가 사용될 수 있다.  유체는, 일부 실시양태에서 단면이 거의 직각인 얇은 구역을 통해 수송될 수 있다.  상기 기재한 나사송곳 실시양태로서, 하나 이상의 트랙 구동을 사용하면 비교적 점도가 높은 유체를 수송하고/하거나 혼합하는데 이로울 수 있다.  도 1L에서 도시한 일련의 실시양태에서, 각 유동 유체는 전기 절연성의 이온-투과성 매질 (614) (예를 들어, 막)과 접하고 있다.  일부 실시양태에서, 트랙 구동 중 하나 또는 둘 다는 유동 전지에서 트랙 구동(들)이 전류 집전체로서 작용하게 하고/하거나 트랙 구동(들)이 별개의 전류 집전체와 전자적으로 소통하도록 할 수 있는 전자 전도성일 수 있다.  도 1L의 삽입도 (좌측 상단 코너에 위치함)는 전기적 활성 영역 내에 위치한 양극 및 음극 유동성 산화환원 조성물이 없는 장치의 도식도를 포함한다.유동 전지는 일부 경우에서, 유동 전지를 통해 애노드 및/또는 캐쏘드 유체를 나아가게 하고(propel)/하거나 추진시키는(impel) 회전가능한 샤프트와 관련된 이동 표면을 포함할 수 있다.  예를 들어, 도 1M은 다수의 회전가능한 샤프트 (810)를 포함하는 유동 전지의 도식도를 포함한다.  회전가능한 샤프트의 외부 표면은 이들의 세로 축 주변에 프로펠러를 회전시켜 이동할 수 있다.  회전가능한 샤프트의 이동가능한 표면은 산화환원 유동 에너지 저장 장치를 통해 유체의 수송을 돕는 복수의 돌출부 (812)를 포함한다.  일련의 실시양태에서, 각각의 회전가능한 샤프트 (810)는 전기화학적 충전 및 방전이 일어나는 유동 전지의 활성 구역을 통해 애노드 및 캐쏘드 유체를 독립적으로 추진시킨다.  유체는 단면이 거의 직각인 얇은 구역을 통해 흐를 수 있다.  도 1M에서 도시된 일련의 실시양태에서, 각각의 유동 유체는 전기 절연성의 이온-투과성 매질 (614) (예를 들어, 막)과 접하고 있다.실시예 1: 반고체 리튬 산화환원 유동 배터리.리튬 시스템에 대한 예시적인 산화환원 유동 전지 (200)를 도 2에 나타내었다.  본 실시예에서, 막 (210)은 미세다공성 막, 예를 들어 캐쏘드 입자 (220) 및 애노드 입자 (230)가 막을 가로지르는 것을 막는 중합체 분리막 필름 (예를 들어, 셀가드(Celgard)TM 2400)이거나, 리튬 이온 전도체의 중실 비다공성 필름이었다.  음극 및 양극 전류 집전체 (240), (250)는 각각 구리 및 알루미늄으로 만들어졌다.  음극 조성물은 흑연 또는 경질 탄소 현탁액을 포함하였다.  양극 조성물은 산화환원 활성 구성성분으로서 LiCoO2 또는 LiFePO4를 포함하였다.  현탁액의 전자 전도성을 개선하기 위해 탄소 미립자를 캐쏘드 또는 애노드 현탁액에 임의로 첨가하였다.  양 및 음 활성 물질 입자가 현탁된 용매는 알킬 카르보네이트 혼합물이었고 용해된 리튬 염, 예를 들어 LiPF6를 포함하였다.  양극 조성물을 양극 저장 탱크 (260)에 저장하고, 펌프 (265)를 사용하여 전기적 활성 영역으로 펌핑하였다.  음극 조성물을 음극 저장 탱크 (270)에 저장하고, 펌프 (275)를 사용하여 전기적 활성 영역으로 펌핑하였다.  탄소 및 LiCoO2에 대해, 전지에서 일어나는 전기화학 반응은 다음과 같다.충전: 방전: 실시예 2: 반고체 니켈 금속 수소화물 산화환원 유동 배터리.  니켈 시스템에 대한 예시적인 산화환원 유동 전지를 도 3에 나타내었다.  본 실시예에서, 막 (310)은 캐쏘드 입자 (320) 및 애노드 입자 (330)가 막을 가로지르는 것을 막는 미세다공성 전해질-투과성 막이거나, 양성자 이온 전도체의 중실 비다공성 필름, 예를 들어 나피온이었다.  음극 및 양극 전류 집전체 (340), (350) 모두는 탄소로 만들어졌다.  음극 조성물은 수소 흡수 금속, M의 현탁액을 포함하였다.  양극 조성물은 산화환원 활성 구성성분으로서 NiOOH를 포함하였다.  현탁액의 전자 전도성을 개선하기 위해 탄소 미립자를 캐쏘드 또는 애노드 현탁액에 임의로 첨가하였다.  양 및 음 활성 물질 입자가 현탁된 용매는 히드록실 생성 염, 예를 들어 KOH를 함유하는 수용액이었다.  양극 조성물을 양극 저장 탱크 (360)에 저장하고, 펌프 (365)를 사용하여 전기적 활성 영역으로 펌핑하였다.  음극 조성물을 음극 저장 탱크 (370)에 저장하고, 펌프 (375)를 사용하여 전기적 활성 영역으로 펌핑하였다.  방전시 전지에서 일어나는 전기화학 반응은 다음과 같다 (충전시 반응은 이의 역반응이다):방전: 실시예 3:  기준 전극 모니터링 산화환원 유동 배터리.  전지 성능을 최적화하기 위해 기준 전극을 사용하는 예시적인 산화환원 유동 배터리를 도 4에 나타내었다.  전지는 두 막 (410), (415)를 포함하였다.  기준 전극 (420), (425), (430)은 양극 산화환원 유동 조성물 (442) 및 음극 산화환원 유동 조성물 (447)이 각각 흐르는 전기적 활성 영역 (440), (445)의 맞은 편에 있는 두 막 (410), (415) 사이에 위치하였다.  전지는 또한 음 및 양 전류 집전체 (450), (460)을 각각 포함하였다.각각의 기준 전극 (420), (425) 및 (430)에서의 전위를 결정할 수 있었으며 각각 φ1, φ2 및 φ3의 값으로 지정하였다.  동작 전극 (전류 집전체) (450), (460)에서의 전위를 또한 결정할 수 있었으며 각각 W1 및 W2의 값으로 지정하였다.  전지 구성성분의 전위차는 다음과 같이 측정할 수 있다.(W1-W2) = 전지 전압(W2-φ3) = 캐쏘드에서의 전위(W1-φ3) = 애노드에서의 전위(φ3-φ2) 또는 (φ2-φ1)  = 스택을 따라 흐르는 산화환원 조성물로서의 반응 정도.본 실시예에서, 양극 및 음극 산화환원 유동 조성물의 유속이 목적하는 전력을 얻기에 적합한 속도인지 결정하기 위해 전력 생성 스택 (전기적 활성 영역) 내에 3개의 기준 전극을 사용하였다.  예를 들어, 방전 동안 유속이 너무 느린 경우, 스택으로 들어갈 때 양극 및 음극 산화환원 유동 조성물이 완전히 방전되었고 스택에서의 이들 체류 시간의 대부분에 걸쳐서 리튬에 대한 화학적 전위차가 크지 않았다.  보다 높은 유속은 보다 큰 전력을 제공하였다.  그러나, 유속이 너무 빠른 경우, 활성 물질이 스택에서의 이들의 체류 시간 동안 완전히 충전되거나 방전되지 않을 수도 있다.  상기 예에서, 보다 큰 방전 에너지를 얻기 위해 슬러리의 유속을 느리게 할 수 있거나, 또는 보다 완전한 방전을 얻기 위해 하나 이상의 슬러리를 재순환시킬 수 있다.  충전에 있어서, 너무 높은 유속은 한 번의 통과 동안 물질이 완전히 충전되는 것을 막고, 저장된 에너지가 시스템이 가능한 것보다 더 적게 하며, 이 경우에 이용가능한 활성 물질의 보다 완전한 충전을 얻기 위해 슬러리 유속을 감소시키거나 재순환을 사용할 수 있다.실시예 4: 부분적으로 탈리튬화된(delithiated) 제트-밀(jet-milled) 리튬 코발트 산화물의 제조.리튬 코발트 산화물 분말을 15,000 RPM에서 제트-밀링하여 평균 직경이 2.5 ㎛인 입자를 제조하였다.  20 g의 제트-밀 리튬 코발트 산화물 샘플을 아세토니트릴 중 2.5 g의 니트로늄 테트라플루오로보레이트와 24시간에 걸쳐 반응시켜 화학적으로 탈리튬화시켰다.  부분적으로 탈리튬화하여 보다 높은 전자 전도성을 또한 갖는 탈리튬화 Li1-xCoO2를 캐쏘드 반고체 현탁액 중에 활성 물질로서 사용하였다.실시예 5: 구리 도금된 흑연 분말의 제조.상용 등급 메조카본 마이크로비드(mesocarbon microbead: MCMB 6-28) 흑연질 애노드 분말을 무전해 도금 반응을 통해 3.1 중량%의 금속성 구리로 부분적으로 코팅하였다.  표 1에 열거된 4종의 수용액 중에서 MCMB (87.5 g)를 연속적으로 교반하였다.  각각의 단계 사이에, 여과하여 분말을 수집하고 시약 등급의 물로 세척하였다.  최종 용액에서, pH를 12로 유지하기 위해 수산화나트륨의 농축된 용액을 첨가하였다.  용액 4 중의 종의 농도를 증가시켜 구리가 보다 농후한 분말을 수득하였다.  구리의 중량 분율이 1.6%, 3.1%, 8.6%, 9.7%, 15% 및 21.4%인 분말로 실시예 7에 기술된 것과 같이 슬러리를 제조하고, 실시예 8에 기술된 것과 같이 슬러리를 시험함으로써 특성화하였다.  도 5에 도시된 바와 같이 구리 도금 중량%의 증가와 함께 순환 성능이 증가하였고 용량이 증가하였다.실시예 6: 캐쏘드 슬러리의 제조.25% 부피 분율의 탈리튬화 제트-밀 리튬 코발트 산화물, 0.8% 부피 분율의 케트젠 블랙 및 74.2% 부피 분율의 표준 리튬 이온 배터리 전해질을 함유하는 현탁액을 합성하였다.  안정한 캐쏘드 현탁액을 8.9 g의 탈리튬화 제트-밀 리튬 코발트 산화물과 0.116 g의 케트젠 블랙 탄소 충전제를 혼합함으로써 제조하였다.  혼합된 분말을 5 mL의 전해질에 현탁하고 현탁액을 20분 동안 초음파처리하였다.  상기 현탁액은 적어도 5일 동안 안정하였다 (즉, 식별가능한 입자 침강이 없었다).  AC 임피던스 분광법 측정에서 상기 현탁액의 전도성은 0.022 S/cm로 측정되었다.  상기 슬러리를 이후 실시예에 기술된 것과 같은 정적 전지 및 유동 전지에서 시험하였다.  슬러리의 구성요소를 상대적 비율로 한 실험은 현탁액의 저장 용량을 증가시키는 리튬 코발트 산화물의 보다 높은 부피 분율이 가능하다는 것을 보여주었다.  현탁액 중 고체의 부피 분율을 증가시키는 것은 또한 반고체 현탁액의 점도를 증가시켰다.  케트젠 탄소 입자의 보다 높은 부피 분율은 현탁액 안정성 및 전자 전도성 뿐만 아니라, 슬러리 점도를 증가시켰다.  장치 작동을 위한 적합한 점도의 슬러리를 생성하는 리튬 코발트 산화물 및 케트젠 탄소의 부피 분율을 결정하는데 간단한 실험을 사용하였다.실시예 7: 애노드 슬러리의 제조.60% 부피 분율의 표준 리튬 이온 배터리 전해질 중 40% 부피 분율의 흑연을 함유하는 현탁액을, 2.88 g의 구리 도금된 흑연 (3.1 중량% 구리)을 2.0 mL의 전해질과 혼합함으로써 합성하였다.  혼합물을 20분 동안 초음파처리하였다.  슬러리의 전도성은 0.025 S/cm이었다.  흑연 상의 보다 높은 구리 적재는 슬러리의 점도를 증가시키는 것으로 나타났다.실시예 8: 캐쏘드 및 애노드 슬러리에서의 정적 반쪽 전지 시험.실시예 6 및 7에 기술된 것과 같은 반고체 현탁액 샘플을 현탁액이 정지상태인 전기화학 전지에서 리튬 금속 전극에 대해 전기화학적으로 충전하고 방전하였다.  캐쏘드 또는 애노드 슬러리를 전류 집전체로서 또한 작용하는 금속성 웰에 위치시켰다.   캐쏘드 및 애노드에 대해 각각 알루미늄 및 구리로부터 웰 및 전류 집전체를 장치하였다.  슬러리를 담고 있는 웰은 6.3 mm의 직경 및 250 내지 800 ㎛ 범위 깊이의 원통 형상이었다.  리튬 금속 상대 전극 및 과량의 전해질로부터 슬러리를 분리하는 셀가드 2500 분리막 필름을 전지 중 간극에 집어넣어 전기화학적으로 시험된 물질이 전해질로 습윤화되어 있도록 하였다.  아르곤-충전된 글로브박스 중에서 시험을 수행하였다.  캐쏘드 슬러리 반쪽-전지에 대한 충전 용량의 함수로서 전압의 대표도를 도 6에 나타내었다.  캐쏘드 방전 용량에 대한 순환 수의 대표도를 도 9에 나타내었다.  애노드 슬러리 반쪽-전지에 대한 충전 용량의 함수로서 전압의 대표도를 도 7에 나타내었다.  애노드 및 캐쏘드 모두가 이들의 (현탁되지 않은) 고체 대응물과 유사한 방식으로 전기화학적으로 거동하였다.  실시예 용량 측정을 표 2에 나타내었다.실시예 9: 캐쏘드 및 애노드 반고체 현탁액을 사용하는 풀(full) 리튬 이온 전지의 정적 전지 시험.실시예 6 및 7에 기술된 것과 같은 캐쏘드 및 애노드 슬러리를 정지상태의 전기화학 전지에서 서로에 대해 전기화학적으로 충전하고 방전하였다.  캐쏘드 및 애노드 슬러리를 실시예 8에 기술된 것과 같은 치수의 금속성 웰/전류 집전체에 각각 위치시켰다.  웰/전류 집전체는 캐쏘드 및 애노드 각각에 대해 알루미늄 및 구리로 만들어졌다.  셀가드 2500 필름은 전지에서 두 슬러리를 분리하였다.  캐쏘드 및 애노드 현탁액을 정전위 및 갈바노스태틱 조건 하에 서로에 대해 반복적으로 충전하고 방전하였으며, 갈바노스택틱 시험을 C-레이트가 C/20 내지 C/10인 범위에서 수행하였다.  시간의 함수로서의 전압의 대표도를 도 8의 하부 패널에 나타내었다.  상응하는 충전 또는 방전 용량을 도 8의 상부 패널에 나타내었다.  본 시험에서, 전하 용량을 모니터하면서, 전지를 4.4V에서 전지 전압이 유지되는 정전위 조건 하에 충전하였다.  충전 속도는 초기에 높았고 이후 감소하였다.  이어서 전지를 C/20 레이트에서 갈바노스태틱으로 방전하였다.  제1 방전에서 얻어진 용량은 전지의 애노드의 이론적인 용량의 88%인 약 3.4 mAh이었다.  따라서 상기 전지에서 완전히 사용되지 않은 과량의 캐쏘드가 있었다.실시예 10:  리튬 티탄산염 스피넬 애노드 현탁액.Li:Ti:O 비율 범위를 가질 수 있고 또한 다양한 금속 또는 비금속으로 도핑될 수 있고, 이의 비제한적 조성이 Li4Ti5O2인 리튬 티탄산염 스피넬은 Li/Li+에 대해 1.5V에 가까운 열역학적 전압에서 쉽게 리튬을 끼워 넣고, Li가 삽입될 때 Ti4+의 Ti3+로의 환원으로 인해 전자 전도성이 증가하였다.  5 g의 리튬 티탄산염 스피넬 분말 샘플을 100 mg의 케트젠 블랙과 혼합하고 10 mL의 표준 리튬 이온 배터리 전해질에 현탁하고, 현탁액을 20분 동안 초음파처리하였다.  상기 현탁액은 적어도 48시간 동안 구성성분으로 분리되지 않았다.  상기 현탁액을 실시예 8에 기술된 것과 같은 리튬 반쪽-전지에서 충전하고 방전하였다.  도 10에 상대적으로 높은 C/1.4 레이트에서의 현탁액에 대한 갈바노스태틱 리튬 삽입 및 추출 곡선을 나타내었다.  리튬 삽입 단계 동안, 평균 전압은 1.55V의 열역학적 전압에 매우 가까웠으나, 추출 동안 평균 전압은 다소 더 높았다.실시예 11: 캐쏘드 및 애노드 슬러리에서의 유동 반쪽 전지 시험실시예 6 및 7에 기술된 것과 같은 샘플을 유동 전기화학 전지에서 리튬 금속 전극에 대해 전기화학적으로 충전하고 방전하였다.  캐쏘드 또는 애노드 슬러리를 전류 집전체로서 작용하는 정해진 형태의 금속성 채널로 펌핑하였다.  전류 집전체는 캐쏘드 및 애노드 각각에 대해 알루미늄 및 구리이었다.  채널은 직경이 5 mm, 길이가 50 mm, 깊이가 500 ㎛이었다.  2개의 셀가드 2500 분리막 필름 사이에 끼워져 있는 다공성 PVDF 시트 (기공 크기: 250 ㎛)는 기계적 강도를 증가시켰다.  슬러리로부터 분리된 2개의 분리막 필름 사이에서, 리튬 금속 기준 전극을 구리 와이어에 부착하고 두 전류 집전체로부터 전기적으로 분리하였다.  과량의 액체 전해질을 장치 내의 간극에 첨가하여, 전기화학적 활성 구성성분이 액체 전해질 중에 침지된 채로 있게 하였다.  아르곤-충전된 글로브박스 중에서 시험을 수행하였다.  채널 중의 슬러리를 C/20 내지 C/5 범위의 레이트로 충전하고 방전하였다.  충전 중, 충전되지 않은 슬러리를 시험 전지로 기계적으로 펌핑하여 채널 안을 완전히 충전한 것으로 대체하였다.  충전된 슬러리를 전지 밖으로 펌핑하고 충전이 끝날 때까지 저장하였다.  방전을 위해서, 전지를 전기화학적으로 및 기계적으로 반대로 구동시켰다.  전지 내의 부피가 완전히 방전됨에 따라 슬러리의 새로운 부피를 시험 전지로 펌핑하였다.  방전된 현탁액의 부피를 전지 밖으로 펌핑하고 방전이 끝날 때까지 저장하였다.실시예 12: 캐쏘드 및 애노드 슬러리에서의 유동 풀 전지 시험.실시예 3 및 4에 기술된 것과 같은 캐쏘드 및 애노드 슬러리를 유동 전기화학 전지에서 일제히 전기화학적으로 충전하고 방전하였다.  캐쏘드 또는 애노드 슬러리를 채널 물질이 전류 집전체로서 또한 작용하는 금속성 채널로 펌핑하였다.  전류 집전체는 캐쏘드 및 애노드 각각에 대해 알루미늄 및 구리이었다.  채널은 직경이 5 mm, 길이가 50 mm, 깊이가 500 ㎛이었다.  2개의 셀가드 2500 분리막 필름 사이에 끼워져 있는 250 ㎛ 다공성 PVDF 시트는 기계적 강도를 증가시키고 하나의 슬러리 채널을 다른 것으로부터 분리하였다.  구리 와이어에 부착된 리튬 포일 조각을 또한 분리막 필름 사이에 끼워 넣었으며 이는 기준 전극으로서 작용하였다.  채널 중의 슬러리를 C/20 내지 C/5 범위의 레이트로 충전하고 방전하였다.  전기화학 전지 중 각각의 채널에 공급되는 캐쏘드 및 애노드 슬러리로 채워진 엘라스토머 배관에 부착된 연동 펌프를 사용하여, 슬러리를 채널을 통해 펌핑하였다.  충전 중, 충전되지 않은 슬러리를 시험 전지로 기계적으로 펌핑하여 완전히 충전한 것으로 대체하였다.  방전을 위해서, 전지를 전기화학적으로 및 기계적으로 반대로 구동시켰다.  두 슬러리를 서로 독립적으로 흐르게 하고 애노드 및 캐쏘드 슬러리 모두의 전하 상태를 리튬 금속 기준 전극을 사용하여 실시간으로 모니터하였다.  수 개의 상이한 작동 모드를 사용하였다.  한 예에서, 하나 또는 두 슬러리를 채널로 간헐적으로 펌핑하고, 펌핑을 중지하고, 채널 중 슬러리를 충전하거나 방전하고, 이후 채널 중 슬러리를 새로운 슬러리로 대체하고 공정을 반복하였다.  또다른 작동 모드에서, 각각의 채널 중의 각각의 슬러리가 채널을 빠져나가기 전에 완전히 충전되거나 방전되는데 충분한 체류 시간으로 슬러리를 연속적으로 펌핑하였다.  또다른 작동 모드에서, 하나 또는 두 슬러리를 체류 시간 동안 완전히 충전하거나 방전하기엔 너무 빠른 속도로 이들의 각각의 채널을 통해 펌핑하였으나, 슬러리를 연속적으로 순환시켜, 경시적으로 시스템 중의 슬러리 전부가 충전되거나 방전되도록 하였다.  또다른 작동 모드에서, 충전 또는 방전 단계 동안 하나 또는 두 슬러리의 펌핑 방향을 주기적으로 바꾸어 주어, 소정 시간에 채널이 수용할 수 있는 것보다 많은 슬러리를 충전하거나 방전하였다.실시예 13: 인-라인 전기화학 센서도 11은 유동 채널이 양극 및/또는 음극 유동성 산화환원 조성물이 갈바노스태틱 센서를 지나 흐르도록 하는 인-라인 전기화학 센서 디자인의 도식도를 포함한다.  감지 요소는 센서의 한 말단에 연결된 리튬 금속 전극, 및 센서의 다른 말단에 연결된 금속 전극을 포함한다.  리튬 금속 전극은, 고체 무기 또는 유기 이온 전도체일 수 있는 이온 전도성 분리막 층 또는 액체 전해질이 주입된 다공성 분리막 필름에 의해 유동성 양극 또는 음극 산화환원 조성물로부터 전자적으로 분리할 수 있다.  본 특정 실시예에서, 전자적으로 분리된 금속 전극은 미세다공성 리튬 이온 배터리 중합체 분리막 필름의 층이다.  도 12는 알킬 카르보네이트 혼합물 중 1M LiPF6를 포함하는 비수성 전해질 중 리튬 티탄산염 스피넬 활성 물질 20 부피% 및 케트젠 블랙 5 부피%로 제조된 유동 반고체 현탁액에 대해 측정된 시간의 함수로서의 전위의 플롯을 포함한다.  상기 플롯은 현탁액의 개방 회로 전압을 시간에 따라 모니터할 수 있고, 본 예에서는 리튬 삽입 시 리튬 티탄산염 스피넬의 개방 회로 전압이 Li/Li+에 대해 1.55 V이므로, 상기 리튬 티탄산염 스피넬이 고도로 탈리튬화된 조건에 있음을 보여주고 있다.실시예 14: 전자 전도성 반고체 현탁액표면적이 넓은 나노미립자 전도성 탄소를 소량의 백분율로 함유하는 반고체 현탁액의 레올로지 및 전자 전도성을 측정하였고, "액체 와이어(liquid wire)"와 유사한 전자 전도성 현탁액이 제조된 것으로 나타났다.  본 실시예에서, 시험된 활성 물질은 리튬 코발트 산화물 (LiCoO2, AGC 세이미 케미칼(Seimi Chemical Co. Ltd, 일본, 가나자와)로부터 입수), 리튬 티탄산염 스피넬 (Li4Ti5O12, 알테어나노(AltairNano, 미국 네바다주 레노)로부터 입수) 및 케트젠 블랙 (ECP600JD, 악조 노벨 폴리머 케미칼스 엘엘씨(Akzo Nobel Polymer Chemicals LLC, 미국 일리노이주 시카고)로부터 입수)이었다.  사용 전에, 산화물을 감소시키고 전자 전도성을 증가시키기 위해, LiCoO2를 제트-밀링하여 입자 크기를 감소시키고, Li4Ti5O12 (LTO)를 Ar과 H2가 95:5의 비율인 기체 혼합물 하에서 800 ℃로 20시간 동안 린트베르크/블루 엠(Lindberg/Blue M) 로 내부에 위치한 석영 튜브에서 가열하였다.  열 처리 후, 분말의 색은 백색에서 청색으로 변화하였다.  활성 물질 또는 탄소 또는 둘 다를 칭량하고, 20 mL 유리 용기에서 혼합하고, 알킬 카르보네이트의 혼합물 중 리튬 염으로서 LiPF6 (노볼라이트 테크놀로지즈(Novolyte Technologies), 미국 오하이오주 인디펜던스)를 사용하여 통상의 리튬-이온 배터리 전해질을 첨가함으로써 고체 혼합물을 현탁시켰다.  얻어진 현탁액을 혼합하고, 20 내지 60분 동안 브랜슨(Branson) 1510 초음파 배쓰에서 초음파처리하였다.  전해질 중 입자 현탁액의 점도를 브룩필드 디지털 비스코미터(Brookfield Digital Viscometer) 모드 DV-II+ 프로 엑스트라를 사용하여 아르곤-충전된 글로브 박스 내에서 측정하였다.  유동성 및 비유동성 현탁액의 전기 전도성을, 스테인레스 강 전극이고 절연 몸체가 PVdF 중합체로 만들어진 양 측면 상에 유동 채널을 갖는 기관에서 측정하였다.  채널 직경 및 유속으로부터 유체의 전단 속도가 결정될 수 있었다.측정값들은 분산된 전자 전도성 탄소가 유동성 현탁액 내에 물리적 및 전자적 침투 네트워크(percolating network)를 형성하여, 반고체 현탁액의 충전 및 방전을 가능하게 함을 보여준다.  도 13A는 알킬 카르보네이트 전해질 중 나노미립자 탄소 (케트젠 블랙) 및 LiCoO2 (LCO)의 현탁액에 있어 전단속도에 대한 점도를 나타낸다.  현탁액은 전단 응력에 의해 부분적으로 방해되는 케트젠 네트워크의 존재와 일치하는 전단 박화(shear thinning) 거동을 나타낸다.  따라서, 탄소 첨가제의 농도를 묽게 한다고 해도 (이 경우, 케트젠 블랙의 부피 분율이 1% 미만), LiCoO2 (LCO) 입자 및 케트젠을 함유하는 현탁액 모두는 탄소 첨가제의 특징적인 강력한 전단 박화 거동을 나타낸다.  도 13B는 상이한 현탁액 및 이들의 구성성분의 이온 및 전자 전도성을 보여주는 나이퀴스트 플롯을 나타낸다.  전자 전도성이 케트젠 블랙 네트워크에 의해 결정되는 반면, 현탁액의 이온 전도성은 전해질에 의해 결정되었다.  0.6% 케트젠 블랙에 대해, 비유동 조건 하의 전도성은 1.2 mS/cm이었으나, 257 sec-1의 높은 전단 속도 하에서는 전도성이 0.67 mS/cm로 조금만 감소되어, 전자 전도성이 유지되었음을 나타내었다.  0.6% 케트젠이 LCO 또는 LTO 중 하나를 함유한 현탁액에 유사한 전자 전도성을 부여하였음을 주목하자.  LCO 및 케트젠 혼합물의 전도성은 0.06 mS/cm이었고, (Li4Ti5O12) LTO 및 케트젠 현탁액의 전도성은 0.01 mS/cm이었다.  본 결과는, (유동으로 인한) 전단이 현탁액의 전기 전도성을 변화시킬 수 있는 반면 (전단에 의해 물리적으로 변경된 탄소 네트워크를 나타냄), 탄소 첨가제의 분율이 매우 낮지만, 액체 전해질의 이온 전도성과 비교할 만한 높은 전자 전도성을 갖는 현탁액 제제를 제조할 수 있음을 보여준다.  반고체 전극 물질이 다른 배터리 전극과 같이 혼합된 전자-이온 전도성을 나타내야 하는 것을 고려하면 이러한 상황은 바람직하다.실시예 15: 캐쏘드 반고체 현탁액을 사용한 비수성 유동 전지LiCoO2 51.3 질량%, 케트젠 블랙 0.7 질량%, 및 알킬 카르보네이트 혼합물 중 LiPF6로 이루어진 비수성 전해질 48 질량% (부피 기준으로 LiCoO2 22.4%, 케트젠 블랙 0.7% 및 전해질 76.9%임)를 갖는 반고체 현탁액을 실시예 14의 방법에 따라 제조하였다.  도 14는 전기화학 전지 배열의 도식을 나타낸다.  음극의 반쪽을 101 구리 합금으로부터 장치하고, 양극의 반쪽을 6061 알루미늄 합금으로부터 장치하였다.  유동 채널은 직경이 1/16"이고, 부피가 0.16 ml이었다.  정지 리튬 금속 포일 전극을 전지의 구리 음극 반쪽에서의 채널에 부착하고, 미세다공성 분리막 층 (토넨 케미칼 코포레이션(Tonen Chemical Corporation), 일본)에 의해 유동 캐쏘드 반고체로부터 분리하였다.  6061 알루미늄 합금 전지 구성성분의 동작 표면을 금으로 스퍼터링하여 계면 임피던스를 감소시켰다.  전기화학 시험은 1400 셀 테스트 시스템을 작동하는 솔라트론 퍼텐시오스타트(Solartron potentiostat) (아메텍 인크(AMETEK Inc.), 미국 펜실베니아주 파이올리)를 사용하여 수행하였다.  연속 유동 실험은 마스터플렉스(Masterflex) 연동 펌프 (마스터플렉스(Masterflex), 미국 일리노이주 베논 힐스)를 사용하여 수행하였고; 켐-슈어(Chem-Sure)TM 배관 (더블유.엘. 고어 앤 어소시에이츠(W.L. Gore and Associates), 미국 메릴랜드주 엘크트론)을 펌프 내부에 사용하고, 마스터플렉스 켐-듀란스(Chem-Durance)TM 배관을 사용하여 전지에 연결하였다.  2 내지 4.4V의 다단계 갈바노스태틱 충전/방전을 수행하면서 (속도는 C/8.8 내지 D/4.4로 변함), 반고체를 도 14에 도시한 단일 채널의 반쪽-유동-전지를 통해 20.3 mL/분으로 연속적으로 회전시켰다.  도 15는 순환된 전지에 대해 시간의 함수로서의 충전 상태, 전류 및 전압의 플롯을 포함한다.  4.4V (휴지 전압 4.2V)에서의 전하 용량은 LiCoO2 비용량 146 mAh/g (시스템 값)에 대응하는 반면, 방전 용량은 127 mAh/g에 대응한다.  약 140 mAh/g의 예상되는 가역 용량과 비교하면, 이들 값들은 시스템이 LiCoO2를 많이 이용한다는 것을 설명한다.  12.5% 낮은 방전 용량이 충전 속도 보다 높은 평균 방전 속도에서 얻어지고, 최대로 얻을 수 있는 쿨롱 효율을 나타내지 않았음을 주목하자.실시예 16: 애노드 반고체 현탁액을 사용한 비수성 유동 전지Li4Ti5O12 (실시예 14에서와 같이 환원 분위기에서 열 처리됨) 13.1 질량%, 케트젠 블랙 1.7 질량%, 및 1,3-디옥솔란 및 LiBETI 염이 70:30의 질량비로 이루어진 비수성 전해질 85.1 질량% (부피 기준으로 Li4Ti5O12 5.8%, 케트젠 블랙 1.2% 및 전해질 93%임)를 갖는 반고체 현탁액을 제조하였다.  현탁액을 실시예 15에서와 같이 채널 직경이 1/16"인 전지를 통해 유속 10 mL/분으로 흐르게 하였다.  실시예 15에서와 같이 리튬 금속 포일 상대 전극을 사용하였다.  그러나, 갈바노스태틱 충전 대신에, 도 16에 나타낸 바와 같이 처음엔 1.35V로 이후엔 1.0V로 정전위적으로 전지를 충전하였다.  정전위적으로 완전히 충전한 다음에, 전지를 17.1 A/㎡의 전류 밀도에서 갈바노스태틱 방전하였고, 영역은 미세다공성 분리막 (토넨에서 제조함)의 영역이었다.  도 16은 시간의 함수로서의 전압, 전하 용량 및 전류를 보여준다.  계속해서 유동하는 반고체 현탁액이 약 180 mAh/g의 용량으로 충전되고, 약 140 mAh/g의 방전 용량으로 방전되어, Li4Ti5O12 단독에서의 비용량이 애노드 화합물의 실질적으로 완전한 충전 및 방전을 나타낸 것으로 보여진다.실시예 17: 이중 전해질 리튬 이온 전지상용 Li-이온 배터리에서 발견되는 통상의 용매의 안정성은 분자에서 발견되는 가장 극성인 화학 기에 직접적으로 좌우된다.  가장 안정한 분자는 Li/Li+ 전극에 대해 5 내지 0 V를 나타내는, 카르보네이트 (예를 들어 디메틸 카르보네이트), 에스테르 (예를 들어 γ-부티로락톤) 및 에테르 (예를 들어 1,2-디메톡시에탄, 테트라히드로푸란 또는 1,3-디옥솔란)이다.  수많은 애노드의 낮은 삽입 전위에서, 용매 감소는 유해한 절연 고체-전해질 계면(solid-electrolyte interface, SEI) 필름을 형성할 수 있다.  본 실시예에서는 산화환원 유동 에너지 저장 장치에서 이중 유체 전해질의 사용을 설명한다.  Li4Ti5O12 (실시예 14에서와 같이 환원됨) 34.0 질량%, 케트젠 블랙 1.1 질량%, 및 1,3-디옥솔란 및 LiBETI 염이 70:30의 질량비로 이루어진 비수성 전해질 64.9 질량% (부피 기준으로 Li4Ti5O12 17.0%, 케트젠 블랙 0.9% 및 전해질 82.1%임)를 갖는 반고체 애노드 현탁액을 제조하였다.  두 현탁액을 비유동 전지에서 미세다공성 분리막 층에 의해 분리하였다.  도 17은 분리막의 9.4 A/㎡의 전류 밀도에서 측정된, 전지에 대한 갈바노스태틱 충전-방전 곡선을 보여준다.  충전 및 방전 전압은 전지 극성화를 고려하여, 본 전기화학 커플에 대해 예상한 바와 같았다.  전지는 과량의 캐쏘드 용량 내지 애노드 용량을 가졌기 때문에, 전지 비용량은 Li4Ti5O12 애노드의 질량에 대해 계산하였고, 약 130 mAh/g이었으며, 반고체 리튬 이온 전지에서 활성 물질의 우수한 이용성을 나타내었다.실시예 18: 반고체 전극을 위한 에테르 기재 전해질상용 Li-이온 배터리에서 발견되는 통상의 용매의 안정성은 분자에서 발견되는 가장 극성인 화학 기에 직접적으로 좌우된다.  가장 안정한 분자는 Li/Li+ 전극에 대해 5 내지 0 V를 나타내는, 카르보네이트 (예를 들어 디메틸 카르보네이트), 에스테르 (예를 들어 γ-부티로락톤) 및 에테르 (예를 들어 1,2-디메톡시에탄, 테트라히드로푸란 또는 1,3-디옥솔란)이다.  수많은 애노드의 낮은 삽입 전위에서, 용매 감소는 유해한 절연 고체-전해질 계면 (SEI) 필름을 형성할 수 있다.  본 실시예는 에테르 기재 전해질을 사용함으로써 이러한 조건 하에서 전기화학적 안정성을 제공하는 것을 설명한다.  MCMB 흑연 (등급 6 내지 28, 오사카 가스 컴파니(Osaka Gas Co.), 일본 오사카) 51.8 질량%, 및 1,3-디옥솔란 중 2M LiClO4로 이루어진 전해질 48.2 질량%를 갖는 반고체 애노드 현탁액을 제조하였다.  부피 기준으로 반고체는 MCMB 40% 및 전해질 60%이었다.  반고체 애노드를 C/8 갈바노스태틱 조건 (토넨 분리막의 전류 밀도 18.7 A/㎡) 하에 비유동 전지에서 리튬 금속 애노드에 대해 시험하였다.  도 18은 전압 대 용량 결과를 나타내며, 낮은 삽입 전위 및 전도성 첨가제의 부재에도 불구하고 가역 순환이 얻어졌음을 보여준다.실시예 19: 반고체 전극을 위한 이온성 액체 전해질4개 이상의 산소 원자를 갖는 선형 에테르에서, 용매는 Li+ 이온 주변을 감싸 더욱 안정한 좌표의 양이온을 형성할 수 있다.  염에 대한 용매의 몰농도 비 1:1에서, 혼합 생성물은 화학식 [Li(에테르)](음이온)의 이온성 액체이었다.  상기 이온성 액체는 Li/Li+ 전극에 대해 0 to 5 V 전위 범위로 전기화학적으로 안정하여 이들 액체를 4 V 반고체 유동 전지에 대해 적합한 전해질이 되게 하는 것으로 증명되었다.  도 19는 비유동 전지에서 리튬 금속 상대 전극에 대해서 시험한, LiCoO2 28.1 질량%, 케트젠 블랙 3.4 질량%, 및 1:1 몰농도 비의 테트라글라임 및 리튬 비스(트리플루오로메탄)술폰이미드 ([Li(G4)]TFSI를 의미함) 68.5 질량%를 갖는 캐쏘드 반고체 현탁액의 C/11 갈바노스태틱 순환 (셀가드 2500 분리막 3.4 A/㎠, 셀가드 엘엘씨, 미국 노쓰 캐롤라이나주 샬럿)에 대한 전압 대 용량 곡선을 보여준다.  부피 기준으로 반고체는 캐쏘드 10.0%, 케트젠 3.0% 및 전해질 87.9%를 갖는다.  LiCoO2 단독에 대한 캐쏘드 비용량은 약 120 mAh/g으로, 반고체 현탁액의 우수한 이용성을 보여준다.실시예 20: 반고체 유동 전지를 위한 캐쏘드-애노드-전해질 조합적합한 캐쏘드-애노드-전해질의 선택은 캐쏘드 및 애노드가 이온을 저장하는 전위 뿐 아니라 전해질의 안정성 창에 좌우된다.  표 3은 다수의 적합한 조합을 보여준다.  SSDE는 알킬 카르보네이트 혼합물 중 LiPF6를 의미하고; DMC는 디메틸 카르보네이트 중 LiPF6를 의미하고; DXL은 1,3-디옥솔란 중 2M LiClO4를 의미하고; DOL은 질량비 70:30의 1,3-디옥솔란 및 LiBETI를 의미하며; [Li(G4)]TFSI는 1:1 몰농도 비의 테트라글라임 및 리튬 비스(트리플루오로메탄)술폰이미드를 의미한다.감람석 캐쏘드, 예를 들어 리튬 철 포스페이트 또는 리튬 망간 포스페이트 또는 이들의 고용체, 또는 도핑된 나노규모의 감람석이 DMC 기재 전해질 중 Li4Ti5O12 (LTO)와 함께 사용될 수 있다.  상기 시스템은 1.9 V 내지 2.5V의 작동 전압을 가질 것이다.  전력 및 순환 수명은 이러한 시스템에서 나노규모의 활성 물질에 대해 탁월할 것으로 예상된다.DXL과 함께 사용된 LiMn2O4-흑연은 2.8 V의 높은 전지 전압을 가졌다.DMC와 함께 사용된 Li2MnO3·LiMO2-LTO는 전지 전압이 2.9 V이었다.  더 높은 전압의 LTO 애노드와 함께 사용하는 경우, 상기 고 용량 캐쏘드는 여전히 높은 전지 전압을 가지며, 높은 애노드 안정성을 가질 것으로 예상된다.고용량 애노드, 예를 들어 3M에서 제조된 고용량 애노드, 또는 Si, 또는 심지어 흑연과 함께 사용되고, [Li(G4)]TFSI 전해질과 함께 사용되는 경우 Li2MnO3·LiMO2 는 캐쏘드 및 애노드 모두의 고 용량으로 인해 에너지 밀도가 높을 것이고, 전지 전압이 3.9 내지 4.3 V로 더 높을 것이다.  충전 및 방전됨에 따라 큰 부피 변화를 겪게 되는 고 용량 애노드, 예를 들어 Si 및 3M 합금의 순환 수명은, 활성 물질 입자가 통상의 전극에서 받는 것과 같이 큰 응력을 생성하지 않고 액체 상 내에서 자유롭게 팽창하고 수축하기 때문에, 본 발명의 반고체 전극에서 개선될 것이다.실시예 21: 5 M LiNO3 전해질에서 LiV3O8-LiCoO2를 사용한 수성 리튬 이온 반고체 유동 배터리본 실시예는 수성 리튬-이온 전도성 전해질과 함께 캐쏘드 및 애노드로서 리튬 금속 산화물을 사용하는 반고체 유동 배터리의 예시적인 실시예이다.수성 리튬 바나듐 산화물 애노드 슬러리의 제조:LiV3O8의 조성을 갖는 리튬 바나듐 산화물 분말을 고체 상태 반응 방법에 의해 합성하였다.  LiV3O8에서 V에 대한 Li의 화학양론적 비율을 생산하는 양으로 LiOH를 V2O5와 혼합하였다.  분말 혼합물을 메탄올 중에서 24시간 동안 볼 밀링한 다음 60 ℃에서 건조시켰다.  이어서 건조된 분말 혼합물을 공기 중에서 24시간 동안 600 ℃에서 소부하여, LiV3O8 화합물이 얻어졌다.  애노드 슬러리를 제조하기 위해서, 리튬 바나듐산염 15 내지 30 부피%를 전도성 첨가제로서 COOH 관능화된 탄소 나노튜브 0.5 내지 2 부피%와 함께 혼합하였다.  건조 분말을 소용돌이 혼합기를 사용하여 2분 동안 먼저 혼합하였다.  현탁액의 나머지는 물 중 LiNO3의 5 M 용액으로 이루어진 전해질이었다.  상기 전해질을 분말 혼합물에 첨가하고 혼합물을 1시간 동안 초음파처리하여 애노드 슬러리를 수득하였다.수성 리튬 코발트 산화물 캐쏘드 슬러리의 제조:리튬 코발트 산화물 35 부피%, COOH 관능화된 탄소 나노튜브 0.6 내지 2 부피%, 및 나머지로 물 중 LiNO3 5M 용액으로 이루어진 전해질을 함유하는 현탁액을 제조하였다.  예를 들어, 리튬 코발트 산화물 3.5 g을 탄소 0.0259 g과 소용돌이 혼합기를 사용하여 2분 동안 혼합하였다.  그 뒤에, 반고체 현탁액의 나머지를 이루기에 적절한 양으로 전해질을 첨가하고, 혼합물을 1시간 동안 초음파처리하였다.캐쏘드 및 애노드 현탁액을 실시예 15의 디자인의 유동 전지에서 사용하였으나, 이때 전류 집전체 모두는 크롬 함량이 높은 스테인레스 강으로부터 제작하였다.  임의로, 반고체 현탁액과 접촉하는 스테인레스 강을 전기도금에 의해 금으로 코팅하였다.  분리막은 수성 전해질에 의해 습윤화가 개선된 것, 예를 들어 셀가드 3501로 선택하였다.실시예 22: 1 M LiNO3 및 1M LiOH를 갖는 수성 전해질 중 LiFePO4-Li4Ti5O12를 사용한 리튬 이온 반고체 유동 배터리본 실시예는 수성 리튬-이온 전도성 전해질과 함께 캐쏘드 및 애노드로서 리튬 금속 산화물을 사용하고, 작동 전압이 비교적 높은 반고체 유동 배터리의 예시적인 실시예이다.수성 리튬 티탄산염 스피넬 애노드 슬러리의 제조:LiNO3 및 LiOH을 각각 1M 함유하는 수성 전해질 69 부피% 중 전도성 첨가제로서 케트젠 블랙 1 부피% 및 리튬 티타늄 산화물 (Li4Ti5O12) 30 부피%를 함유하는 현탁액을, Li4Ti5O12 2.076 g 및 케트젠 블랙 0.0432 g을 건조 상태로 소용돌이 혼합기를 사용하여 2분 동안 먼저 혼합하여 제조하였다.  이어서 전해질 1.38 ml를 첨가하고, 혼합물을 1시간 동안 초음파처리 하였다.수성 리튬 철 포스페이트 캐쏘드 슬러리의 제조:LiNO3 및 LiOH를 각각 1M 함유하는 69 부피%의 수성 전해질 중에서 탄소-코팅된 리튬 철 포스페이트 20 부피%를 케트젠 블랙 1 부피%와 함께 함유하는 현탁액을, 리튬 철 포스페이트 3.577 g 및 탄소 0.108 g을 건조 상태로 소용돌이 혼합기를 사용하여 2분 동안 혼합하여 합성하였다.  이어서 전해질 3.95 ml를 첨가하고, 혼합물을 1시간 동안 초음파처리하였다.캐쏘드 및 애노드 현탁액을 실시예 15의 디자인의 유동 전지 중에서 사용하였으나, 이때 전류 집전체 모두는 크롬 함량이 높은 스테인레스 강으로부터 제작하였다.  임의로, 반고체 현탁액과 접촉하는 스테인레스 강을 전기도금에 의해 금으로 코팅하였다.  분리막은 수성 전해질에 의해 습윤화가 개선된 것, 예를 들어 셀가드 3501로 선택하였다.실시예 23: 1 M Na2SO4 전해질 중 NaxMnO2-활성탄을 사용한 수성 나트륨 이온 반고체 유동 배터리본 실시예는 캐쏘드로서 나트륨 금속 산화물을 사용하고, 애노드로서 활성탄을 사용하는 수성 나트륨 이온 반고체 유동 배터리의 예시적인 실시예이다.  캐쏘드는 주로 층간삽입 반응에 의해 Na을 저장하는 반면, 애노드는 주로 표면 흡착에 의해 Na을 저장한다.수성 활성탄 애노드 슬러리의 제조:활성탄 (다르코(Darco), G-60) 20 부피% 및 5 M LiNO3 수성 전해질 80 부피%를 함유하는 현탁액을 제조하였다.  활성탄 0.65 g을 물 중 1M Na2SO4로 이루어진 전해질 1.2 ml와 혼합하였다.  상기 혼합물을 1시간 동안 초음파처리하였다.수성 나트륨 망간 산화물 캐쏘드 슬러리의 제조:Na0.44MnO2의 조성을 갖는 나트륨 망간 산화물 분말을 고체 상태 반응 방법에 의해 합성하였다.  NaCO3 분말을 산화물 화합물의 Na:Mn 화학양론을 생산하는 비율로 MnCO3 분말과 혼합하였다.  분말 혼합물을 메탄올 중에서 24시간 동안 볼 밀링한 다음 60 ℃에서 건조시켰다.  이어서 균일하게 혼합된 분말을 공기 중에서 8시간 동안 300 ℃로 소부하였다.  300 ℃에서 소부한 후, 분말을 분쇄하고, 공기 중에서 800 ℃로 9시간 더 재소부하여 Na0.44MnO2를 수득하였다.  전도성 첨가제로서 COOH 관능화된 탄소 나노튜브 2 부피% 및 나트륨 망간 산화물 20 부피%를 함유하는 캐쏘드 현탁액을 물 중 LiNO3의 5M 용액으로 이루어진 전해질 78 부피%와 혼합하였다.  구체적으로, 나트륨 망간 산화물 1.269 g을 COOH 관능화된 탄소 나노튜브 0.0648 g과 혼합하였다.  건조 분말을 소용돌이 혼합기를 사용하여 2분 동안 혼합하였다.  그 뒤에, 1 M Na2SO4 전해질 1.17 ml를 분말 혼합물에 첨가하고, 상기 혼합물을 1시간 동안 초음파처리하였다.캐쏘드 및 애노드 현탁액을 실시예 15의 디자인의 유동 전지에서 사용하였으나, 이때 전류 집전체 모두는 크롬 함량이 높은 스테인레스 강으로부터 제작하였다.  임의로, 반고체 현탁액과 접촉한 스테인레스 강을 전기도금에 의해 금으로 코팅하였다.  분리막은 수성 전해질에 의해 습윤화가 개선된 것, 예를 들어 셀가드 3501로 선택하였다.물론, 당업계에 기여하는 본 발명의 취지 및 범위를 벗어남 없이 당업자가 본 발명의 방법에 대한 다양한 변형 및 추가를 할 수 있음을 인지할 것이다.  따라서, 얻고자 하는 보호범위가 특허청구범위의 대상 및 본 발명의 범위 내의 이들의 모든 균등 범위로 연장되는 것으로 이해하여야 한다.본원의 명세서 및 특허청구범위에서 사용되는 단수표현은 달리 명백한 언급이 없는 한 "하나 이상"을 의미하는 것으로 이해되어야 한다.본원의 명세서 및 특허청구범위에서 사용되는 어구 "및/또는"은 이와 결합된 요소들, 즉 일부 경우에서 결합하여 존재하고 다른 경우에서 분리되어 존재하는 요소들의 "둘 중 하나 또는 둘 다"를 의미하는 것으로 이해되어야 한다.  달리 명백한 언급이 없는 한 명확하게 규정된 이들 요소와 관련이 있든지 관련이 없든지, "및/또는" 절에 의해 명확하게 규정된 요소들 외에 다른 요소들이 임의로 존재할 수 있다.  따라서, 비제한적인 예로서, 개방형 언어, 예를 들어 "포함하는"과 함께 사용되는 경우 "A 및/또는 B"는 일 실시양태에서는 B가 없는 A (임의로 B 외의 요소를 포함함); 다른 실시양태에서는 A가 없는 B (임의로 A 외의 요소를 포함함); 또다른 실시양태에서는 A와 B 둘 다 (임의로 다른 요소를 포함함) 등을 의미할 수 있다.본원의 명세서 및 특허청구범위에서 사용되는 바와 같이, "또는"은 상기 정의된 바와 같이 "및/또는"과 동일한 의미를 갖는 것으로 이해되어야 한다.  예를 들어, 리스트에서 별개의 항목인 경우 "또는" 또는 "및/또는"은 포괄적으로, 즉 요소의 수 또는 리스트, 임의로는 리스트에 없는 임의의 항목의 적어도 하나 뿐 아니라 하나 초과를 포함하는 것으로 이해될 것이다.  "~중 유일한 하나" 또는 "~중 정확히 하나", 또는 특허청구범위에서 사용되는 경우 "~로 이루어진"과 같은 달리 명백히 언급된 용어만이 요소들의 수 또는 리스트 중 정확히 한 요소를 포함하는 것을 의미할 것이다.  일반적으로, 본원에서 사용된 바와 같은 용어 "또는"은, "둘 중 하나", "~ 중 하나", "~ 중 유일한 하나" 또는 "~ 중 정확히 하나"와 같은 배타적 용어로 선행될 때, 배타적 대안 (즉, "하나 또는 다른 하나이나 둘 다는 아님")을 나타내는 것으로만 해석될 것이다.  특허청구범위에서 사용되는 경우 "본질적으로 이루어진"은 특허법의 분야에서 사용되는 것과 같은 보통의 의미를 가질 것이다.본원의 명세서 및 특허청구범위에서 사용되는 바와 같이, 하나 이상의 요소의 리스트와 관련하여 어구 "적어도 하나"는 요소들의 리스트에서 임의의 하나 이상의 요소들로부터 선택된 적어도 하나의 요소를 의미하나, 요소들의 리스트 내에서 구체적으로 나열된 각 요소 및 모든 요소 중 적어도 하나를 반드시 포함하지는 않고, 요소들의 리스트에서 요소들의 임의의 조합을 제외하지 않는 것으로 이해되어야 한다.  상기 정의는 또한, 명확하게 규정된 이들 요소와 관련되든지 관련되지 않든지 간에, 어구 "적어도 하나"가 의미하는 요소들의 리스트 내에서 명확하게 규정된 요소 이외의 요소들이 임의로 존재할 수 있도록 한다.  따라서, 비제한적인 예로서, "A 및 B 중 적어도 하나" (또는 동일하게 "A 또는 B 중 적어도 하나" 또는 동일하게 "A 및/또는 B 중 적어도 하나")는, 일 실시양태에서, B는 존재하지 않고 (임의로는 B 이외의 요소를 포함함) 하나 초과의 A를 임의로 포함하는 적어도 하나; 다른 실시양태에서, A는 존재하지 않고 (임의로는 A 이외의 요소를 포함함) 하나 초과의 B를 임의로 포함하는 적어도 하나; 또다른 실시양태에서, 하나 초과의 A를 임의로 포함하는 적어도 하나 및 하나 초과의 B를 임의로 포함하는 적어도 하나 (임의로 다른 요소를 포함함) 등을 의미할 수 있다.상기 명세서뿐 아니라 특허청구범위에서 모든 연결구, 예를 들어 "포함하는", "비롯한", "운반하는", "갖는", "함유하는", "수반하는", "보유하는" 등은 개방형, 즉 포함하나 이에 제한되지 않는 것을 의미하는 것으로 이해될 것이다.  "~로 이루어진" 및 "본질적으로 이루어진"의 연결구만이 미국 특허청 특허 심사 절차 설명서 섹션 2111.03에 기재된 바와 같이 폐쇄형(closed) 또는 반폐쇄형(semi-closed) 연결구일 것이다.